(57)【要約】  透明支持基板、及び、前記透明支持基板上に積層され、表面に凹凸が形成された硬化樹脂層を備える回折格子であって、  前記硬化樹脂層の表面に形成されている凹凸の形状を原子間力顕微鏡を用いて解析して得られる凹凸解析画像に２次元高速フーリエ変換処理を施してフーリエ変換像を得た場合において、前記フーリエ変換像が、波数の絶対値が０μｍ−１である原点を略中心とする円状又は円環状の模様を示しており、且つ、前記円状又は円環状の模様が、波数の絶対値が１０μｍ−１以下の範囲内となる領域内に存在する、回折格子。
2011007878.tif 000002
【特許請求の範囲】
【請求項１】
透明支持基板、及び、前記透明支持基板上に積層され、表面に凹凸が形成された硬化樹脂層を備える回折格子であって、
前記硬化樹脂層の表面に形成されている凹凸の形状を原子間力顕微鏡を用いて解析して得られる凹凸解析画像に２次元高速フーリエ変換処理を施してフーリエ変換像を得た場合において、前記フーリエ変換像が、波数の絶対値が０μｍ−１である原点を略中心とする円状又は円環状の模様を示しており、且つ、前記円状又は円環状の模様が、波数の絶対値が１０μｍ−１以下の範囲内となる領域内に存在する、回折格子。
【請求項２】
前記模様が円環状の模様であり、且つ、該円環状の模様が波数の絶対値が１．２５〜５μｍ−１以下の範囲内となる領域内に存在する、請求項１に記載の回折格子。
【請求項３】
前記硬化樹脂層の表面に形成されている凹凸の平均高さが２０〜２００ｎｍの範囲である、請求項１又は２に記載の回折格子。
【請求項４】
前記硬化樹脂層の表面に形成されている凹凸の平均ピッチが１００〜６００ｎｍの範囲である、請求項１〜３のうちのいずれか一項に記載の回折格子。
【請求項５】
前記硬化樹脂層の表面に形成されている凹凸の深さ分布の平均値及び中央値が、下記不等式（１）：
０．９５×Ｙ≦Ｍ≦１．０５×Ｙ          （１）
［式（１）中、Ｙは式：Ｙ＝１．０６２ｍ−２．２５３３（式中、ｍは凹凸の深さ分布の平均値を示す。）を計算して求められる値を示し、Ｍは凹凸の深さ分布の中央値を示す。］
で表される条件を満たす、請求項１〜４のうちのいずれか一項に記載の回折格子。
【請求項６】
前記硬化樹脂層の表面に形成されている凹凸の尖度が−１．２以上の値である、請求項１〜５のうちのいずれか一項に記載の回折格子。
【請求項７】
前記硬化樹脂層の表面に形成されている凹凸の尖度が−１．２〜１．２の範囲内の値である、請求項１〜６のうちのいずれか一項に記載の回折格子。
【請求項８】
透明支持基板上に硬化性樹脂を塗布し、母型を押し付けつつ前記硬化性樹脂を硬化させた後、前記母型を取り外すことにより、前記透明支持基板上に凹凸が形成された硬化樹脂層を積層する工程を含む回折格子の製造方法であって、
前記母型が、下記母型製造方法（Ａ）及び（Ｂ）：
［母型製造方法（Ａ）］
第１のホモポリマーからなる第１のポリマーセグメントと、前記第１のホモポリマーの溶解度パラメーターよりも０．１〜１０（ｃａｌ／ｃｍ３）１／２高い溶解度パラメーターを有する第２のホモポリマーからなる第２のポリマーセグメントとを有しており、且つ、下記条件（i）〜（iii）：
（i）数平均分子量が５０００００以上であること、
（ii）分子量分布（Ｍｗ／Ｍｎ）が１．５以下であること、
（iii）前記第１のポリマーセグメントと前記第２のポリマーセグメントとの体積比（第１のポリマーセグメント：第２のポリマーセグメント）が３：７〜７：３であること、
を全て満たすブロック共重合体、及び溶媒を含有するブロック共重合体溶液を基材上に塗布する工程と、
前記基材上の塗膜を乾燥させて、前記ブロック共重合体のミクロ相分離構造を形成することにより、表面に凹凸が形成された第１の母型を得る工程と、
を含む方法；
［母型製造方法（Ｂ）］
７０℃以上の温度条件下において、熱により体積が変化するポリマーからなるポリマー膜の表面に蒸着膜を形成した後、前記ポリマー膜及び前記蒸着膜を冷却することにより、前記蒸着膜の表面に皺による凹凸を形成する工程と、
前記蒸着膜上に母型材料を付着させ硬化させた後に、硬化後の母型材料を前記蒸着膜から取り外して母型を得る工程と、
を含む方法；
のうちのいずれかの方法により得られたものである、
回折格子の製造方法。
【請求項９】
前記母型製造方法（Ａ）の前記第１の母型を得る工程において、前記乾燥後の塗膜を前記ブロック共重合体のガラス転移温度より高い温度で加熱する、請求項８に記載の回折格子の製造方法。
【請求項１０】
前記母型製造方法（Ａ）の前記第１の母型を得る工程において、前記乾燥後の塗膜にエッチング処理を施す、請求項８又は９に記載の回折格子の製造方法。
【請求項１１】
前記母型製造方法（Ａ）が、前記第１の母型上に転写材料を付着させ硬化させた後、前記第１の母型から取り外すことにより、表面に凹凸が形成された第２の母型を得る工程を更に含む、請求項８〜１０のうちのいずれか一項に記載の回折格子の製造方法。
【請求項１２】
前記母型製造方法（Ａ）において用いられる前記ブロック共重合体中の前記第１のホモポリマー及び前記第２のホモポリマーの組合せが、スチレン系ポリマー及びポリアルキルメタクリレートの組合せ、スチレン系ポリマー及びポリエチレンオキシドの組合せ、スチレン系ポリマー及びポリイソプレンの組合せ、及び、スチレン系ポリマー及びポリブタジエンの組合せのうちのいずれかである、請求項８〜１１のうちのいずれか一項に記載の回折格子の製造方法。
【請求項１３】
前記母型製造方法（Ａ）において用いられる前記ブロック共重合体溶液が、前記ブロック共重合体中の前記第１のホモポリマー及び前記第２のホモポリマーとは異なる他のホモポリマーを更に含有する、請求項８〜１２のうちのいずれか一項に記載の回折格子の製造方法。
【請求項１４】
前記ブロック共重合体中の前記第１のホモポリマー及び前記第２のホモポリマーの組合せがポリスチレン及びポリメチルメタクリレートの組合せであり、且つ前記他のホモポリマーがポリアルキレンオキシドである、請求項１３に記載の回折格子の製造方法。
【請求項１５】
前記母型製造方法（Ｂ）において用いられる前記熱により体積が変化するポリマーがシリコーン系ポリマーである、請求項８に記載の回折格子の製造方法。
【請求項１６】
前記硬化樹脂層の表面に形成されている凹凸の平均ピッチが１００〜６００ｎｍの範囲である、請求項８〜１５のうちのいずれか一項に記載の回折格子の製造方法。
【請求項１７】
透明支持基板、前記透明支持基板上に積層され且つ表面に凹凸が形成された硬化樹脂層、並びに、前記硬化樹脂層の表面に形成されている凹凸の形状が維持されるようにして、前記硬化樹脂層上に順次積層された透明電極、有機層、及び、金属電極を備える有機ＥＬ素子であって、
前記有機ＥＬ素子中の前記透明支持基板と前記硬化樹脂層とにより形成される構成部位が、請求項１〜７のうちのいずれか一項に記載の回折格子からなる、有機ＥＬ素子。
【請求項１８】
透明支持基板、透明電極、有機層及び金属電極を備える有機ＥＬ素子の製造方法であって、
透明支持基板上に硬化性樹脂を塗布し、母型を押し付けつつ前記硬化性樹脂を硬化させた後、前記母型を取り外すことにより、前記透明支持基板上に凹凸が形成された硬化樹脂層を積層する工程を含む回折格子形成工程と、
前記硬化樹脂層上に、前記透明電極、前記有機層及び前記金属電極を、前記硬化樹脂層の表面に形成されている凹凸の形状が維持されるようにして、それぞれ積層して有機ＥＬ素子を得る工程と、
を含み、且つ、
前記回折格子形成工程が、請求項８〜１６のうちのいずれか一項に記載の回折格子の製造方法である、有機ＥＬ素子の製造方法。
【発明の詳細な説明】
【技術分野】
【０００１】
本発明は、回折格子及びそれを用いた有機ＥＬ素子、並びにそれらの製造方法に関する。
【背景技術】
【０００２】
有機エレクトロルミネッセンス素子（有機ＥＬ素子）は自発光素子として、ディスプレイ等の映像表示装置や面光源として用いられている。そして、このような有機ＥＬ素子は、一般的には、ガラス基板、透明プラスチックフィルム等の透明支持基板上に陽極である透明電極と、有機層と、陰極である金属電極を順に積層して作製されるものである。このように、透明電極と金属電極との間で印加された電圧により、陰極から供給された電子と陽極から供給されたホールとが有機層で再結合し、これに伴って生成される励起子が励起状態から基底状態へ移行する際にＥＬ発光する。ＥＬ発光した光は透明電極を透過し、透明支持基板の側から外部に取り出される。【０００３】
しかしながら、このような有機ＥＬ素子においては、有機層で生じた光を外部に十分に取り出すことができないという問題があった。すなわち、有機層で生じた光のうちその多くは、素子の内部において多重反射を繰り返すうちに熱になって消えてしまうか、或いは、素子内部を導波し素子端部から出射してしまうため、十分な外部取り出し効率を達成することができないという問題があった。このような問題を解決するために、例えば、特開２００９−９８６１号公報（特許文献１）には、透明支持基板、前記透明支持基板上に積層され、表面に周期的な配列で凹凸が形成された硬化樹脂層、並びに、前記硬化樹脂層の表面に形成されている凹凸の形状が維持されるようにして、前記硬化樹脂層上に順次積層された透明電極、有機層及び金属電極を備えることを特徴とするコルゲート構造を有する有機ＥＬ素子が開示されている。
【先行技術文献】
【特許文献】
【０００４】
【特許文献１】特開２００９−９８６１号公報
【発明の開示】
【０００５】
しかしながら、特許文献１に記載されているような有機ＥＬ素子は、外部取り出し効率の問題については改善されているものの、発光の波長依存性が高いために白色発光が困難であるという問題や発光の指向性（一定の方向に強く発光する性質）が高いという問題があり、その性能は必ずしも十分なものではなかった。なお、特許文献１に記載されているような有機ＥＬ素子において発光の波長依存性及び指向性が高い理由は、前記透明支持基板上に積層された硬化樹脂層の表面に形成されている凹凸（回折格子）が、周期性が高い配列であることに起因するものと本発明者らは推察する。
【０００６】
本発明は、上記従来技術の有する課題に鑑みてなされたものであり、波長依存性及び指向性が十分に低い回折格子を製造することが可能な回折格子の製造方法、並びにその方法を利用した有機ＥＬ素子の製造方法を提供することを目的とする。
【０００７】
本発明者らは、上記目的を達成すべく鋭意研究を重ねた結果、透明支持基板、及び前記透明支持基板上に積層され、表面に凹凸が形成された硬化樹脂層を備える回折格子において、表面の凹凸の形状を解析して得られる凹凸解析画像に２次元高速フーリエ変換処理を施して得られるフーリエ変換像が円環状の模様を示すように、前記硬化樹脂層の表面に凹凸の形状を形成することにより、波長依存性及び指向性が十分に少ない回折格子が得られることを見出し、本発明を完成するに至った。
【０００８】
すなわち、本発明の回折格子は、透明支持基板、及び、前記透明支持基板上に積層され、表面に凹凸が形成された硬化樹脂層を備える回折格子であって、
前記硬化樹脂層の表面に形成されている凹凸の形状を原子間力顕微鏡を用いて解析して得られる凹凸解析画像に２次元高速フーリエ変換処理を施してフーリエ変換像を得た場合において、前記フーリエ変換像が、波数の絶対値が０μｍ−１である原点を略中心とする円状又は円環状の模様を示しており、且つ、前記円状又は円環状の模様が、波数の絶対値が１０μｍ−１以下の範囲内となる領域内に存在する、回折格子である。
【０００９】
また、本発明の有機ＥＬ素子は、透明支持基板、前記透明支持基板上に積層され且つ表面に凹凸が形成された硬化樹脂層、並びに、前記硬化樹脂層の表面に形成されている凹凸の形状が維持されるようにして、前記硬化樹脂層上に順次積層された透明電極、有機層、及び、金属電極を備える有機ＥＬ素子であって、
前記有機ＥＬ素子中の前記透明支持基板と前記硬化樹脂層とにより形成される構成部位が、上記本発明の回折格子からなるものである。すなわち、本発明の有機ＥＬ素子は、透明支持基板、前記透明支持基板上に積層され且つ表面に凹凸が形成された硬化樹脂層、並びに、前記硬化樹脂層の表面に形成されている凹凸の形状が維持されるようにして、前記硬化樹脂層上に順次積層された透明電極、有機層、及び、金属電極を備える有機ＥＬ素子であって、前記硬化樹脂層の表面に形成されている凹凸の形状を原子間力顕微鏡を用いて解析して得られる凹凸解析画像に２次元高速フーリエ変換処理を施してフーリエ変換像を得た場合において、前記フーリエ変換像が、波数の絶対値が０μｍ−１である原点を略中心とする円状又は円環状の模様を示しており、且つ、前記円状又は円環状の模様が、波数の絶対値が１０μｍ−１以下の範囲内となる領域内に存在するものである。
【００１０】
上記本発明の回折格子及び有機ＥＬ素子においては、前記模様が円環状の模様であり、且つ、該円環状の模様が波数の絶対値が１．２５〜５μｍ−１以下の範囲内となる領域内に存在することが好ましい。
【００１１】
また、上記本発明の回折格子及び有機ＥＬ素子においては、前記硬化樹脂層の表面に形成されている凹凸の平均高さが２０〜２００ｎｍの範囲であることが好ましい。
【００１２】
また、上記本発明の回折格子及び有機ＥＬ素子においては、前記硬化樹脂層の表面に形成されている凹凸の平均ピッチが１００〜６００ｎｍの範囲であることが好ましい。
【００１３】
さらに、上記本発明の回折格子及び有機ＥＬ素子においては、前記硬化樹脂層の表面に形成されている凹凸の深さ分布の平均値及び中央値が、下記不等式（１）：
０．９５×Ｙ≦Ｍ≦１．０５×Ｙ          （１）
［式（１）中、Ｙは式：Ｙ＝１．０６２ｍ−２．２５３３（式中、ｍは凹凸の深さ分布の平均値を示す。）を計算して求められる値を示し、Ｍは凹凸の深さ分布の中央値を示す。］
で表される条件を満たすことが好ましい。
【００１４】
また、上記本発明の回折格子及び有機ＥＬ素子においては、前記硬化樹脂層の表面に形成されている凹凸の尖度が、−１．２以上の値であることが好ましく、−１．２〜１．２の範囲内の値であることがより好ましい。
【００１５】
本発明の回折格子の製造方法は、透明支持基板上に硬化性樹脂を塗布し、母型を押し付けつつ前記硬化性樹脂を硬化させた後、前記母型を取り外すことにより、前記透明支持基板上に凹凸が形成された硬化樹脂層を積層する工程を含む回折格子の製造方法であって、前記母型が、下記母型製造方法（Ａ）及び（Ｂ）：
［母型製造方法（Ａ）］
第１のホモポリマーからなる第１のポリマーセグメントと、前記第１のホモポリマーの溶解度パラメーターよりも０．１〜１０（ｃａｌ／ｃｍ３）１／２高い溶解度パラメーターを有する第２のホモポリマーからなる第２のポリマーセグメントとを有しており、且つ、下記条件（i）〜（iii）：
（i）数平均分子量が５０００００以上であること、
（ii）分子量分布（Ｍｗ／Ｍｎ）が１．５以下であること、
（iii）前記第１のポリマーセグメントと前記第２のポリマーセグメントとの体積比（第１のポリマーセグメント：第２のポリマーセグメント）が３：７〜７：３であること、
を全て満たすブロック共重合体、及び溶媒を含有するブロック共重合体溶液を基材上に塗布する工程と、
前記基材上の塗膜を乾燥させて、前記ブロック共重合体のミクロ相分離構造を形成することにより、表面に凹凸が形成された第１の母型を得る工程と、
を含む方法；
［母型製造方法（Ｂ）］
７０℃以上の温度条件下において、熱により体積が変化するポリマーからなるポリマー膜の表面に蒸着膜を形成した後、前記ポリマー膜及び前記蒸着膜を冷却することにより、前記蒸着膜の表面に皺による凹凸を形成する工程と、
前記蒸着膜上に母型材料を付着させ硬化させた後に、硬化後の母型材料を前記蒸着膜から取り外して母型を得る工程と、
を含む方法；
のうちのいずれかの方法により得られたものである、
方法である。
【００１６】
また、本発明の有機ＥＬ素子の製造方法は、透明支持基板、透明電極、有機層及び金属電極を備える有機ＥＬ素子の製造方法であって、
透明支持基板上に硬化性樹脂を塗布し、母型を押し付けつつ前記硬化性樹脂を硬化させた後、前記母型を取り外すことにより、前記透明支持基板上に凹凸が形成された硬化樹脂層を積層する工程を含む回折格子形成工程と、
前記硬化樹脂層上に、前記透明電極、前記有機層及び前記金属電極を、前記硬化樹脂層の表面に形成されている凹凸の形状が維持されるようにして、それぞれ積層して有機ＥＬ素子を得る工程と、
を含み、且つ、
前記回折格子形成工程が上記本発明の回折格子の製造方法である、
方法である。このように、本発明の有機ＥＬ素子の製造方法においては、回折格子形成工程に用いられる前記母型が、前述の母型製造方法（Ａ）及び（Ｂ）のうちのいずれかの方法により得られたものである。
【００１７】
また、上記本発明の回折格子の製造方法及び有機ＥＬ素子の製造方法においては、前記母型製造方法（Ａ）の前記第１の母型を得る工程において、前記乾燥後の塗膜を前記ブロック共重合体のガラス転移温度より高い温度で加熱することが好ましい。
【００１８】
また、上記本発明の回折格子の製造方法及び有機ＥＬ素子の製造方法においては、前記母型製造方法（Ａ）の前記第１の母型を得る工程において、前記乾燥後の塗膜にエッチング処理を施すことが好ましい。
【００１９】
さらに、上記本発明の回折格子の製造方法及び有機ＥＬ素子の製造方法においては、前記母型製造方法（Ａ）が、前記第１の母型上に転写材料を付着させ硬化させた後、前記第１の母型から取り外すことにより、表面に凹凸が形成された第２の母型を得る工程を更に含むことが好ましい。
【００２０】
また、上記本発明の回折格子の製造方法及び有機ＥＬ素子の製造方法においては、前記母型製造方法（Ａ）において用いられる前記ブロック共重合体中の前記第１のホモポリマー及び前記第２のホモポリマーの組合せが、スチレン系ポリマー及びポリアルキルメタクリレートの組合せ、スチレン系ポリマー及びポリエチレンオキシドの組合せ、スチレン系ポリマー及びポリイソプレンの組合せ、及び、スチレン系ポリマー及びポリブタジエンの組合せのうちのいずれかであることが好ましい。
【００２１】
さらに、上記本発明の回折格子の製造方法及び有機ＥＬ素子の製造方法においては、前記母型製造方法（Ａ）において用いられる前記ブロック共重合体溶液が、前記ブロック共重合体中の前記第１のホモポリマー及び前記第２のホモポリマーとは異なる他のホモポリマーを更に含有することが好ましく、その場合に、前記ブロック共重合体中の前記第１のホモポリマー及び前記第２のホモポリマーの組合せがポリスチレン及びポリメチルメタクリレートの組合せであり、且つ前記他のホモポリマーがポリアルキレンオキシドであることがより好ましい。
【００２２】
また、上記本発明の回折格子の製造方法及び有機ＥＬ素子の製造方法においては、前記母型製造方法（Ｂ）において用いられる前記熱により体積が変化するポリマーがシリコーン系ポリマーであることが好ましい。
【００２３】
さらに、上記本発明の回折格子の製造方法及び有機ＥＬ素子の製造方法においては、前記硬化樹脂層の表面に形成されている凹凸の平均ピッチが１００〜６００ｎｍの範囲であることが好ましい。
【００２４】
本発明によれば、波長依存性及び指向性が十分に低い回折格子及びそれを用いた有機ＥＬ素子、並びに、その回折格子及びその有機ＥＬ素子の製造方法を提供することが可能となる。
【図面の簡単な説明】
【００２５】
【図１】本発明の回折格子の好適な一実施形態を示す模式側断面図である。
【図２】本発明の回折格子の製造方法において透明支持基板上に硬化性樹脂を塗布した状態を示す模式側断面図である。
【図３】本発明の回折格子の製造方法において母型を押し付けつつ硬化性樹脂を硬化させた状態を示す模式側断面図である。
【図４】本発明の回折格子の製造方法において母型を取り外して硬化樹脂層の表面に凹凸が形成させた状態を示す模式側断面図である。
【図５】本発明にかかる母型の製造方法においてブロック共重合体溶液を基材上に塗布した状態を示す模式側断面図である。
【図６】本発明にかかる母型の製造方法においてブロック共重合体のミクロ相分離構造を形成することにより塗膜の表面に凹凸を形成した状態を示す模式側断面図である。
【図７】本発明にかかる母型の製造方法において転写材料を第１の母型上に付着させた状態を示す模式側断面図である。
【図８】本発明にかかる母型の製造方法において硬化後の第２の母型を第１の母型から取り外した状態を示す模式側断面図である。
【図９】本発明にかかる母型の製造方法においてポリマー膜の表面に蒸着膜を形成した状態を示す模式側断面図である。
【図１０】本発明にかかる母型の製造方法においてポリマー膜及び蒸着膜を冷却することにより蒸着膜の表面に皺による凹凸を形成した状態を示す模式側断面図である。
【図１１】本発明にかかる母型の製造方法において表面に凹凸が形成された蒸着膜上に母型材料を付着させ硬化させた状態を示す模式側断面図である。
【図１２】本発明にかかる母型の製造方法において硬化後の母型を蒸着膜から取り外した状態を示す模式側断面図である。
【図１３】本発明の有機ＥＬ素子の好適な一実施形態を示す模式側断面図である。
【図１４】透明電極と金属電極との間における最短距離と標準距離との関係を概念的に示す模式図である。
【図１５】実施例１で得られた回折格子の表面の原子間力顕微鏡による解析結果をディスプレイ上に表示した凹凸解析画像を示す写真である。
【図１６】実施例１で得られた回折格子の表面の原子間力顕微鏡による凹凸解析画像を２次元高速フーリエ変換処理の結果をディスプレイ上に表示したフーリエ変換像を示す写真である。
【図１７】実施例１及び比較例１で得られた有機ＥＬ素子の発光スペクトルを示すグラフである。
【図１８】比較例２及び比較例３で得られた有機ＥＬ素子の発光スペクトルを示すグラフである。
【図１９】比較例４及び比較例５で得られた有機ＥＬ素子の発光スペクトルを示すグラフである。
【図２０】実施例１及び比較例１で得られた有機ＥＬ素子における電流効率と輝度との関係を示すグラフである。
【図２１】実施例１及び比較例１で得られた有機ＥＬ素子における電圧効率と輝度との関係を示すグラフである。
【図２２】実施例１で得られた第１の母型の表面の走査型プローブ顕微鏡による解析結果をディスプレイ上に表示した凹凸解析画像を示す写真である。
【図２３】実施例２で得られた第１の母型の断面の走査型プローブ顕微鏡による解析結果をディスプレイ上に表示した断面の凹凸解析画像を示す写真である。
【図２４】実施例２で得られた回折格子の表面の原子間力顕微鏡による凹凸解析画像を２次元高速フーリエ変換処理の結果をディスプレイ上に表示したフーリエ変換像を示す写真である。
【図２５】実施例２で得られたエッチング処理後の第１の母型の表面の走査型プローブ顕微鏡による解析結果をディスプレイ上に表示した凹凸解析画像を示す写真である。
【図２６】実施例２で得られたエッチング処理後の第１の母型の断面の走査型プローブ顕微鏡による解析結果をディスプレイ上に表示した断面の凹凸解析画像を示す写真である。
【図２７】実施例２で得られた第２の母型の表面の走査型プローブ顕微鏡による解析結果をディスプレイ上に表示した凹凸解析画像を示す写真である。
【図２８】実施例２で得られた第２の母型の断面の走査型プローブ顕微鏡による解析結果をディスプレイ上に表示した断面の凹凸解析画像を示す写真である。
【図２９】実施例３で得られた第１の母型の表面の走査型プローブ顕微鏡による解析結果をディスプレイ上に表示した凹凸解析画像を示す写真である。
【図３０】実施例４で得られた第１の母型の表面の走査型プローブ顕微鏡による解析結果をディスプレイ上に表示した凹凸解析画像を示す写真である。
【図３１】実施例４で得られた第１の母型の断面の走査型プローブ顕微鏡による解析結果をディスプレイ上に表示した断面の凹凸解析画像を示す写真である。
【図３２】実施例５で得られた第１の母型の表面の走査型プローブ顕微鏡による解析結果をディスプレイ上に表示した凹凸解析画像を示す写真である。
【図３３】実施例６で得られた第１の母型の表面の走査型プローブ顕微鏡による解析結果をディスプレイ上に表示した凹凸解析画像を示す写真である。
【図３４】実施例６で得られたエッチング処理後の第１の母型の表面の走査型プローブ顕微鏡による解析結果をディスプレイ上に表示した凹凸解析画像を示す写真である。
【図３５】実施例６で得られたエッチング処理後の第１の母型の断面の走査型プローブ顕微鏡による解析結果をディスプレイ上に表示した断面の凹凸解析画像を示す写真である。
【図３６】実施例７で得られたエッチング処理後の第１の母型の表面の走査型プローブ顕微鏡による解析結果をディスプレイ上に表示した凹凸解析画像を示す写真である。
【図３７】実施例７で得られたエッチング処理後の第１の母型の表面の走査型プローブ顕微鏡による解析結果をディスプレイ上に表示した凹凸解析画像を示す写真である。
【図３８】実施例７で得られたエッチング処理後の第１の母型の断面の走査型プローブ顕微鏡による解析結果をディスプレイ上に表示した断面の凹凸解析画像を示す写真である。
【図３９】実施例８で得られたエッチング処理後の第１の母型の表面の走査型プローブ顕微鏡による解析結果をディスプレイ上に表示した凹凸解析画像を示す写真である。
【図４０】実施例８で得られたエッチング処理後の第１の母型の表面の走査型プローブ顕微鏡による解析結果をディスプレイ上に表示した凹凸解析画像を示す写真である。
【図４１】実施例８で得られたエッチング処理後の第１の母型の断面の走査型プローブ顕微鏡による解析結果をディスプレイ上に表示した断面の凹凸解析画像を示す写真である。
【図４２】実施例９で得られたエッチング処理後の第１の母型の表面の走査型プローブ顕微鏡による解析結果をディスプレイ上に表示した凹凸解析画像を示す写真である。
【図４３】実施例９で得られたエッチング処理後の第１の母型の表面の走査型プローブ顕微鏡による解析結果をディスプレイ上に表示した凹凸解析画像を示す写真である。
【図４４】実施例９で得られたエッチング処理後の第１の母型の断面の走査型プローブ顕微鏡による解析結果をディスプレイ上に表示した断面の凹凸解析画像を示す写真である。
【図４５】実施例１０で得られたエッチング処理後の第２の母型の表面の走査型プローブ顕微鏡による解析結果をディスプレイ上に表示した凹凸解析画像を示す写真である。
【図４６】実施例１０で得られたエッチング処理後の第２の母型の表面の走査型プローブ顕微鏡による解析結果をディスプレイ上に表示した凹凸解析画像を示す写真である。
【図４７】実施例１０で得られたエッチング処理後の第２の母型の断面の走査型プローブ顕微鏡による解析結果をディスプレイ上に表示した断面の凹凸解析画像を示す写真である。
【図４８】実施例１１で得られたエッチング処理後の第１の母型の表面の走査型プローブ顕微鏡による解析結果をディスプレイ上に表示した凹凸解析画像を示す写真である。
【図４９】実施例１１で得られたエッチング処理後の第１の母型の表面の走査型プローブ顕微鏡による解析結果をディスプレイ上に表示した凹凸解析画像を示す写真である。
【図５０】実施例１１で得られたエッチング処理後の第１の母型の断面の走査型プローブ顕微鏡による解析結果をディスプレイ上に表示した断面の凹凸解析画像を示す写真である。
【図５１】実施例１２で得られたエッチング処理後の第１の母型の表面の走査型プローブ顕微鏡による解析結果をディスプレイ上に表示した凹凸解析画像を示す写真である。
【図５２】実施例１２で得られたエッチング処理後の第１の母型の表面の走査型プローブ顕微鏡による解析結果をディスプレイ上に表示した凹凸解析画像を示す写真である。
【図５３】実施例１２で得られたエッチング処理後の第１の母型の断面の走査型プローブ顕微鏡による解析結果をディスプレイ上に表示した断面の凹凸解析画像を示す写真である。
【図５４】実施例１３で得られたエッチング処理後の第１の母型の表面の走査型プローブ顕微鏡による解析結果をディスプレイ上に表示した凹凸解析画像を示す写真である。
【図５５】実施例１３で得られたエッチング処理後の第１の母型の表面の走査型プローブ顕微鏡による解析結果をディスプレイ上に表示した凹凸解析画像を示す写真である。
【図５６】実施例１３で得られたエッチング処理後の第１の母型の断面の走査型プローブ顕微鏡による解析結果をディスプレイ上に表示した断面の凹凸解析画像を示す写真である。
【図５７】実施例１４で得られたエッチング処理後の第１の母型の表面の走査型プローブ顕微鏡による解析結果をディスプレイ上に表示した凹凸解析画像を示す写真である。
【図５８】実施例１４で得られたエッチング処理後の第１の母型の断面の走査型プローブ顕微鏡による解析結果をディスプレイ上に表示した断面の凹凸解析画像を示す写真である。
【図５９】実施例１５で得られたエッチング処理後の第１の母型の表面の走査型プローブ顕微鏡による解析結果をディスプレイ上に表示した凹凸解析画像を示す写真である。
【図６０】実施例１５で得られたエッチング処理後の第１の母型の断面の走査型プローブ顕微鏡による解析結果をディスプレイ上に表示した断面の凹凸解析画像を示す写真である。
【図６１】実施例１６で得られたエッチング処理後の第１の母型の表面の走査型プローブ顕微鏡による解析結果をディスプレイ上に表示した凹凸解析画像を示す写真である。
【図６２】実施例１６で得られたエッチング処理後の第１の母型の断面の走査型プローブ顕微鏡による解析結果をディスプレイ上に表示した断面の凹凸解析画像を示す写真である。
【図６３】実施例１７で得られたエッチング処理後の第１の母型の表面の走査型プローブ顕微鏡による解析結果をディスプレイ上に表示した凹凸解析画像を示す写真である。
【図６４】実施例１７で得られたエッチング処理後の第１の母型の断面の走査型プローブ顕微鏡による解析結果をディスプレイ上に表示した断面の凹凸解析画像を示す写真である。
【図６５】実施例１８で得られたエッチング処理後の第１の母型の表面の走査型プローブ顕微鏡による解析結果をディスプレイ上に表示した凹凸解析画像を示す写真である。
【図６６】実施例１８で得られたエッチング処理後の第１の母型の断面の走査型プローブ顕微鏡による解析結果をディスプレイ上に表示した断面の凹凸解析画像を示す写真である。
【図６７】実施例１９で得られたエッチング処理後の第１の母型の表面の走査型プローブ顕微鏡による解析結果をディスプレイ上に表示した凹凸解析画像を示す写真である。
【図６８】実施例１９で得られたエッチング処理後の第１の母型の断面の走査型プローブ顕微鏡による解析結果をディスプレイ上に表示した断面の凹凸解析画像を示す写真である。
【図６９】比較例９で得られたエッチング処理後の第１の母型の表面の走査型プローブ顕微鏡による解析結果をディスプレイ上に表示した凹凸解析画像を示す写真である。
【図７０】比較例９で得られたエッチング処理後の第１の母型の断面の走査型プローブ顕微鏡による解析結果をディスプレイ上に表示した断面の凹凸解析画像を示す写真である。
【図７１】比較例１０で得られたエッチング処理後の第１の母型の表面の走査型プローブ顕微鏡による解析結果をディスプレイ上に表示した凹凸解析画像を示す写真である。
【図７２】比較例１０で得られたエッチング処理後の第１の母型の断面の走査型プローブ顕微鏡による解析結果をディスプレイ上に表示した断面の凹凸解析画像を示す写真である。
【図７３】実施例２及び比較例６で得られた有機ＥＬ素子における電流効率と輝度との関係を示すグラフである。
【図７４】実施例２及び比較例６で得られた有機ＥＬ素子における電力効率と輝度との関係を示すグラフである。
【図７５】実施例２及び比較例６で得られた有機ＥＬ素子の発光スペクトルを示すグラフである。
【図７６】比較例７及び比較例８で得られた有機ＥＬ素子の発光スペクトルを示すグラフである。
【図７７】実施例２３で得られた回折格子の表面の原子間力顕微鏡による解析結果をディスプレイ上に表示した凹凸解析画像を示す写真である。
【図７８】実施例２３で得られた回折格子の表面の原子間力顕微鏡による凹凸解析画像を２次元高速フーリエ変換処理の結果をディスプレイ上に表示したフーリエ変換像を示す写真である。
【図７９】実施例２３で得られた回折格子の表面の凹凸の深さ分布のグラフを示す写真である。
【図８０】実施例２３で得られた回折格子の表面の原子間力顕微鏡による解析結果から求められる透明電極と金属電極との間の距離の関係を示す画像を示す写真である。
【図８１】実施例２３で得られた回折格子の表面の原子間力顕微鏡による解析結果から求められるリーク電流懸念領域の画像を示す写真である。
【図８２】実施例２３で得られた回折格子の表面の原子間力顕微鏡による解析結果から求められる最短距離の分布を示すグラフである。
【図８３】実施例２８で得られた回折格子の表面の原子間力顕微鏡による解析結果をディスプレイ上に表示した凹凸解析画像を示す写真である。
【図８４】実施例２８で得られた回折格子の表面の原子間力顕微鏡による凹凸解析画像を２次元高速フーリエ変換処理の結果をディスプレイ上に表示したフーリエ変換像を示す写真である。
【図８５】実施例２８で得られた回折格子の表面の凹凸の深さ分布のグラフを示す写真である。
【図８６】実施例２８で得られた回折格子の表面の原子間力顕微鏡による解析結果から求められる透明電極と金属電極との間の距離の関係を示す画像を示す写真である。
【図８７】実施例２８で得られた回折格子の表面の原子間力顕微鏡による解析結果から求められるリーク電流懸念領域の画像を示す写真である。
【図８８】実施例２８で得られた回折格子の表面の原子間力顕微鏡による解析結果から求められる最短距離の分布を示すグラフである。
【図８９】実施例３３で得られた回折格子の表面の原子間力顕微鏡による解析結果をディスプレイ上に表示した凹凸解析画像を示す写真である。
【図９０】実施例３３で得られた回折格子の表面の原子間力顕微鏡による凹凸解析画像を２次元高速フーリエ変換処理の結果をディスプレイ上に表示したフーリエ変換像を示す写真である。
【図９１】実施例３３で得られた回折格子の表面の凹凸の深さ分布のグラフを示す写真である。
【図９２】実施例３３で得られた回折格子の表面の原子間力顕微鏡による解析結果から求められる透明電極と金属電極との間の距離の関係を示す画像を示す写真である。
【図９３】実施例３３で得られた回折格子の表面の原子間力顕微鏡による解析結果から求められるリーク電流懸念領域の画像を示す写真である。
【図９４】実施例３３で得られた回折格子の表面の原子間力顕微鏡による解析結果から求められる最短距離の分布を示すグラフである。
【図９５】実施例３４で得られた回折格子の表面の原子間力顕微鏡による解析結果をディスプレイ上に表示した凹凸解析画像を示す写真である。
【図９６】実施例３４で得られた回折格子の表面の原子間力顕微鏡による凹凸解析画像を２次元高速フーリエ変換処理の結果をディスプレイ上に表示したフーリエ変換像を示す写真である。
【図９７】実施例３４で得られた回折格子の表面の凹凸の深さ分布のグラフを示す写真である。
【図９８】実施例３４で得られた回折格子の表面の原子間力顕微鏡による解析結果から求められる透明電極と金属電極との間の距離の関係を示す画像を示す写真である。
【図９９】実施例３４で得られた回折格子の表面の原子間力顕微鏡による解析結果から求められるリーク電流懸念領域の画像を示す写真である。
【図１００】実施例３４で得られた回折格子の表面の原子間力顕微鏡による解析結果から求められる最短距離の分布を示すグラフである。
【図１０１】実施例３５で得られた回折格子の表面の原子間力顕微鏡による解析結果をディスプレイ上に表示した凹凸解析画像を示す写真である。
【図１０２】実施例３５で得られた回折格子の表面の原子間力顕微鏡による凹凸解析画像を２次元高速フーリエ変換処理の結果をディスプレイ上に表示したフーリエ変換像を示す写真である。
【図１０３】実施例３５で得られた回折格子の表面の凹凸の深さ分布のグラフを示す写真である。
【図１０４】実施例３５で得られた回折格子の表面の原子間力顕微鏡による解析結果から求められる透明電極と金属電極との間の距離の関係を示す画像を示す写真である。
【図１０５】実施例３５で得られた回折格子の表面の原子間力顕微鏡による解析結果から求められるリーク電流懸念領域の画像を示す写真である。
【図１０６】実施例３５で得られた回折格子の表面の原子間力顕微鏡による解析結果から求められる最短距離の分布を示すグラフである。
【図１０７】実施例２０〜３５で得られた回折格子の硬化樹脂層の凹凸の深さ分布の平均値（ｍ）と中央値（Ｍ）の関係を示すグラフである。
【発明を実施するための最良の形態】
【００２６】
以下、図面を参照しながら本発明の好適な実施形態について詳細に説明する。なお、以下の説明及び図面中、同一又は相当する要素には同一の符号を付し、重複する説明は省略する。【００２７】
（回折格子）
先ず、本発明の回折格子について説明する。本発明の回折格子は、透明支持基板、及び、前記透明支持基板上に積層され、表面に凹凸が形成された硬化樹脂層を備える回折格子であって、
前記硬化樹脂層の表面に形成されている凹凸の形状を原子間力顕微鏡を用いて解析して得られる凹凸解析画像に２次元高速フーリエ変換処理を施してフーリエ変換像を得た場合において、前記フーリエ変換像が、波数の絶対値が０μｍ−１である原点を略中心とする円状又は円環状の模様を示しており、且つ、前記円状又は円環状の模様が、波数の絶対値が１０μｍ−１以下の範囲内となる領域内に存在すること特徴とするものである。【００２８】
図１は、本発明の回折格子の好適な一実施形態を模式的に示す断面図である。図１に示す回折格子は、透明支持基板１、及び透明支持基板１上に積層され、表面に凹凸が形成された硬化樹脂層２を備えるものである。【００２９】
透明支持基板１としては、例えば、ガラス等の透明無機材料からなる基材；ポリエチレンテレフタレート（ＰＥＴ）、ポリエチレンテレナフタレート（ＰＥＮ）、ポリカーボネート（ＰＣ）、シクロオレフィンポリマー（ＣＯＰ）、ポリメチルメタクリレート（ＰＭＭＡ）、ポリスチレン（ＰＳ）等の樹脂からなる基材；これらの樹脂からなる基材の表面にＳｉＮ、ＳｉＯ２、ＳｉＣ、ＳｉＯｘＮｙ、ＴｉＯ２、Ａｌ２Ｏ３等の無機物からなるガスバリア層を形成してなる積層基材；これらの樹脂からなる基材及びこれらの無機物からなるガスバリア層を交互に積層してなる積層基材が挙げられる。また、透明支持基板１の厚みは、１〜５００μｍの範囲であることが好ましい。【００３０】
硬化樹脂層２を形成するための硬化性樹脂としては、例えば、エポキシ樹脂、アクリル樹脂、ウレタン樹脂、メラミン樹脂、ウレア樹脂、ポリエステル樹脂、フェノール樹脂、架橋型液晶樹脂が挙げられる。また、硬化樹脂層２の厚みは０．５〜５００μｍの範囲であることが好ましい。厚みが前記下限未満では、硬化樹脂層の表面に形成される凹凸の高さが不十分となる傾向にあり、他方、前記上限を超えると、硬化時に生じる樹脂の体積変化の影響が大きくなり凹凸形状が良好に形成できなくなる傾向にある。【００３１】
本発明の回折格子においては、前記硬化樹脂層の表面に形成されている凹凸の形状を原子間力顕微鏡を用いて解析して得られる凹凸解析画像に２次元高速フーリエ変換処理を施してフーリエ変換像を得た場合において、前記フーリエ変換像が、波数の絶対値が０μｍ−１である原点を略中心とする円状若しくは円環状の模様を示しており、且つ、前記円状若しくは円環状の模様が、波数の絶対値が１０μｍ−１以下の範囲内となる領域内に存在することが必要である。前記フーリエ変換像が上記の条件を示すように、前記硬化樹脂層の表面に凹凸の形状を形成することにより、波長依存性及び指向性が十分に少ない回折格子が得られるようになる。【００３２】
また、このようなフーリエ変換像の模様としては、波長依存性及び指向性の点でより高度な効果が得られるという観点から、円環状であることがより好ましい。また、同様に波長依存性及び指向性の点でより高度な効果が得られるという観点から、前記フーリエ変換像の円状若しくは円環状の模様は、波数の絶対値が１．２５〜１０μｍ−１（更に好ましくは１．２５〜５μｍ−１）の範囲内となる領域内に存在することが好ましい。このような本発明の回折格子は、有機ＥＬ素子の光取り出し口側の光学素子として利用できるだけでなく、例えば、太陽電池の光電変換面側に設置することにより太陽電池内部への光閉じ込め効果を付与するための光学素子としても利用することができる。【００３３】
また、ここにいう「フーリエ変換像の円状や円環状の模様」は、フーリエ変換像において輝点が集合することにより観測される模様である。そのため、ここにいう「円状」とは、輝点が集合した模様がほぼ円形の形状に見えることを意味し、外形の一部が凸状又は凹状となっているように見えるものも含む概念であり、また、「円環状」とは、輝点が集合した模様がほぼ円還状に見えることを意味し、環の外側の円や内側の円の形状がほぼ円形の形状に見えるものも含み且つかかる環の外側の円や内側の円の外形の一部が凸状又は凹状となっているように見えるものも含む概念である。また、「円状又は円環状の模様が波数の絶対値が１０μｍ−１以下（より好ましくは１．２５〜１０μｍ−１、更に好ましくは１．２５〜５μｍ−１）の範囲内となる領域内に存在する」とは、フーリエ変換像を構成する輝点のうちの３０％以上（より好ましくは５０％以上、更により好ましくは８０％以上、特に好ましくは９０％以上）の輝点が波数の絶対値が１０μｍ−１以下（よりこのましは１．２５〜１０μｍ−１、更に好ましくは１．２５〜５μｍ−１）の範囲内となる領域内に存在することをいう。このような硬化樹脂層の表面の凹凸の形状は、後述する本発明にかかる母型を利用する方法を採用することで効率よく形成することが可能である。【００３４】
前記フーリエ変換像は、前記硬化樹脂層の表面に形成されている凹凸の形状を原子間力顕微鏡を用いて解析して凹凸解析画像を得た後に、前記凹凸解析画像に２次元高速フーリエ変換処理を施すことにより得られる。【００３５】
前記凹凸解析画像は、原子間力顕微鏡を用いて下記解析条件：
測定方式：カンチレバー断続的接触方式
カンチレバーの材質：シリコン
カンチレバーのレバー幅：４０μｍ
カンチレバーのチップ先端の直径：１０ｎｍ
により解析して得ることができる。【００３６】
前記原子間力顕微鏡としては、適宜市販されているものを使用することができ、例えば、ＳＩＩナノテクノロジー社製の環境制御ユニット付走査型プローブ顕微鏡「ＮａｎｏｎａｖｉＩＩステーション／Ｅ−ｓｗｅｅｐ」を使用することができる。また、前記原子間力顕微鏡の測定方式としては、カンチレバー断続的接触方式を採用することが好ましいが、ＳＩＩナノテクノロジー社製の環境制御ユニット付走査型プローブ顕微鏡の用いる場合には、ダイナミックフォースモード（ＤＭＦモード）を使用することができる。さらに、カンチレバーとしては、材質がシリコンであり、レバー幅が４０μｍであり且つチップ先端の直径が１０ｎｍのものを使用することが好ましく、例えば、ＳＩ−ＤＦ４０を使用することができる。また、前記原子間力顕微鏡を用いて解析する場合には、大気中において温度を２５℃として前記硬化樹脂層の表面に形成されている凹凸の形状を観察することが好ましい。【００３７】
前記凹凸解析画像の２次元高速フーリエ変換処理は、２次元高速フーリエ変換処理ソフトウエアを備えたコンピュータを用いた電子的な画像処理によって容易に行うことができる。このような２次元高速フーリエ変換処理においては、前記凹凸解析画像に１次傾き補正を含むフラット処理を施すことが好ましい。なお、このような２次元高速フーリエ変換処理を施す前記凹凸解析画像には、表示範囲が３μｍ角（縦３μｍ、横３μｍ）の凹凸解析画像を用いることができる。【００３８】
また、本発明の回折格子においては、硬化樹脂層２の表面に形成されている凹凸の平均高さが５〜２００ｎｍの範囲であることが好ましく、２０〜２００ｎｍの範囲であることがより好ましく、５０〜１５０ｎｍの範囲であることが更に好ましい。このような凹凸の平均高さが前記下限未満では、可視光の波長に対し高さが低すぎるため必要な回折が生じなくなる傾向にあり、他方、前記上限を超えると、得られた回折格子を有機ＥＬ素子の光取り出し口側の光学素子として利用した場合に、ＥＬ層内部の電界分布が不均一となり特定の箇所に電界が集中することによる発熱によって素子の破壊や寿命が短くなる傾向にあるばかりか、ナノインプリントによる凹凸の形状の複製が困難となる傾向にある。なお、凹凸の平均高さとは、硬化樹脂層の表面における凹凸の高さ（凹部及び凸部との深さ方向の距離）を測定した場合において、凹凸の高さの平均値のことをいう。また、このような凹凸の高さの平均値は、表面の凹凸の形状を走査型プローブ顕微鏡（例えば、エスアイアイ・ナノテクノロジー株式会社製の製品名「Ｅ−ｓｗｅｅｐ」等）を用いて、任意の測定領域（好ましくは任意の３μｍ角の測定領域）において凹凸解析画像を測定した後に、かかる凹凸解析画像中における、任意の凹部及び凸部との深さ方向の距離を１００点以上測定し、その平均を求めて算出される値を採用する。更に、このような凹凸の高さ（深さ）は、後述する本発明にかかる母型を利用することで容易に形成させることが可能となる。【００３９】
このような硬化樹脂層２の表面に形成されている凹凸の平均ピッチは１００〜６００ｎｍの範囲であることが好ましく、２００〜６００ｎｍの範囲であることがより好ましい。凹凸の平均ピッチが前記下限未満では、可視光の波長に対しピッチが小さくなりすぎるため必要な回折が生じなくなる傾向にあり、他方、前記上限を超えると、回折角が小さくなって回折格子としての機能が失われる傾向にある。なお、凹凸の平均ピッチとは、硬化樹脂層の表面における凹凸のピッチ（隣り合う凸部同士又は隣り合う凹部同士の間隔）を測定した場合において、凹凸のピッチの平均値のことをいう。また、このような凹凸のピッチの平均値は、前述の解析条件で走査型プローブ顕微鏡（例えば、エスアイアイ・ナノテクノロジー株式会社製の製品名「Ｅ−ｓｗｅｅｐ」等）を用いて表面の凹凸を解析して凹凸解析画像を測定した後、かかる凹凸解析画像中における、任意の隣り合う凸部同士又は隣り合う凹部同士の間隔を１００点以上測定し、その平均を求めることにより算出できる値を採用する。更に、このような凹凸のピッチは、後述する本発明にかかる母型を利用することで容易に達成することが可能となる。【００４０】
また、硬化樹脂層２は、その表面に形成されている凹凸の深さ分布の平均値及び中央値が、下記不等式（１）：
０．９５×Ｙ≦Ｍ≦１．０５×Ｙ          （１）
［式（１）中、Ｙは式：Ｙ＝１．０６２ｍ−２．２５３３（式中、ｍは凹凸の深さ分布の平均値を示す。）を計算して求められる値を示し、Ｍは凹凸の深さ分布の中央値を示す。］
で表される条件を満たすことが好ましい。このような中央値（Ｍ）及び平均値（ｍ）が前記条件を満たす場合には、有機ＥＬ素子等に用いた場合にリーク電流の発生を十分に抑制することが可能となる。そのため、このような中央値（Ｍ）及び平均値（ｍ）が前記条件を満たす硬化樹脂層２を備える回折格子は、有機ＥＬ素子により好適に利用できる。【００４１】
このような深さ分布の中央値（Ｍ）及び深さ分布の平均値（ｍ）の測定方法としては、以下のような方法を採用する。すなわち、先ず、硬化樹脂層２の表面の凹凸の形状を、走査型プローブ顕微鏡（例えば、エスアイアイ・ナノテクノロジー株式会社製の製品名「Ｅ−ｓｗｅｅｐ」等）を用いて凹凸解析画像を測定する。このような凹凸を解析する際には、前述の解析条件で任意の３μｍ角（縦３μｍ、横３μｍ）の測定領域を測定して凹凸解析画像を求める。その際に測定領域内の１６３８４点（縦１２８点×横１２８点）以上の測定点における凹凸高さのデータをナノメートルスケールでそれぞれ求める。なお、このような測定点の数は、用いる測定装置の種類や設定によっても異なるものではあるが、例えば、測定装置として上述のエスアイアイ・ナノテクノロジー株式会社製の製品名「Ｅ−ｓｗｅｅｐ」を用いた場合には、３μｍ角の測定領域内において６５５３６点（縦２５６点×横２５６点）の測定（２５６×２５６ピクセルの解像度での測定）を行うことができる。そして、このようにして測定される凹凸高さ（単位：ｎｍ）に関して、先ず、全測定点のうち、透明支持基板１の表面からの高さが最も高い測定点Ｐを求める。そして、かかる測定点Ｐを含み且つ透明支持基板１の表面と平行な面を基準面（水平面）として、その基準面からの深さの値（測定点Ｐにおける透明支持基板１からの高さの値から各測定点における透明支持基板１からの高さを差し引いた差分）を凹凸深さのデータとして求める。なお、このような凹凸深さデータは、測定装置（例えばエスアイアイ・ナノテクノロジー株式会社製の製品名「Ｅ−ｓｗｅｅｐ」）によっては測定装置中のソフト等により自動的に計算して求めることが可能でき、このような自動的に計算して求められた値を凹凸深さのデータとして利用できる。このようにして、各測定点における凹凸深さのデータを求めた後、凹凸の深さ分布の平均値（ｍ）は、下記式（Ｉ）：【００４２】
【数１】
2011007878.tif 000003
【００４３】
［式（Ｉ）中、Ｎは測定点の総数（総ピクセル数）を示し、ｉは１〜Ｎまでの整数のうちのいずれかを示し、ｘｉはｉ番目の測定点の凹凸深さのデータを示し、ｍは凹凸の深さ分布の平均値を示す。］
を計算することにより求めることができる。また、凹凸の深さ分布の中央値（Ｍ）は、１〜Ｎ番目までの全測定点における凹凸深さのデータｘｉを昇順に並べ替えて、これをｘ（ｉ）と表した場合（この場合、高さの順はｘ（１）＜ｘ（２）＜ｘ（３）＜・・・＜ｘ（Ｎ）である。）において、Ｎが奇数であるか或いは偶数であるかに応じて、下記式（ＩＩ）：【００４４】
【数２】
2011007878.tif 000004
【００４５】
［式（ＩＩ）中、Ｎは測定点の総数（総ピクセル数）を示し、Ｍは凹凸の深さ分布の中央値を示す。］
中のいずれかの式を計算することにより求めることができる。【００４６】
また、このような硬化樹脂層２は、前記深さ分布の平均値（ｍ）が１５〜２００ｎｍであるものが好ましく、２０〜１００ｎｍであるものが好ましい。このような深さ分布の平均値（ｍ）が１５ｎｍ未満では、凹凸深さが浅いために十分な回折効果が得られず、発光効率を十分に向上させることが困難となる傾向にあり、他方、２００ｎｍより大きい場合には、凹凸のアスペクト比が大きくなるため、有機ＥＬ素子に用いた場合に、電極にクラックが発生し易くなるばかりか、使用時にリーク電流が発生し易くなり、発光効率が低下する場合や全く発光しない場合が生じたり、かかる有機ＥＬ素子の寿命が短くなってしまう傾向にある。【００４７】
また、本発明の回折格子においては、硬化樹脂層２の表面に形成されている凹凸の尖度が−１．２以上であることが好ましく、−１．２〜１．２であることがより好ましく、−１．２〜１であることが更に好ましく、−１．１〜０．０であることが特に好ましい。このような尖度が前記下限未満では、有機ＥＬ素子に利用した場合にリーク電流の発生を十分に抑制することが困難となる傾向にあり、他方、前記上限を超えると、硬化樹脂層２の断面形状にほとんど凹凸がなくなって、まばらに突起若しくは窪みがある状態になるため、凹凸構造の特長である光取り出し効率を十分に向上することができない（回折効果を十分に得ることができない）ばかりか、その突起の部分に電界が集中し易くなり、リーク電流が発生してしまう傾向にある。【００４８】
このような尖度の測定方法としては、以下のような方法を採用する。すなわち、先ず、上述の深さ分布の中央値（Ｍ）及び深さ分布の平均値（ｍ）の測定方法と同様にして３μｍ角の測定領域内の１６３８４点（縦１２８点×横１２８点）以上（測定装置として例えばエスアイアイ・ナノテクノロジー株式会社製の製品名「Ｅ−ｓｗｅｅｐ」を用いた場合には６５５３６点）の測定点において凹凸深さのデータを求める。その後、各測定点の凹凸深さのデータに基づいて凹凸の深さ分布の平均値（ｍ）と凹凸の深さ分布の標準偏差（σ）を計算する。なお、平均値（ｍ）は、上述のように、上記式（Ｉ）を計算して求めることができる。一方、深さ分布の標準偏差（σ）は、下記式（ＩＩＩ）：【００４９】
【数３】
2011007878.tif 000005
【００５０】
［式（ＩＩＩ）中、Ｎは測定点の総数（総ピクセル数）を示し、ｘｉはｉ番目の測定点の凹凸深さのデータを示し、ｍは凹凸の深さ分布の平均値を示す。］
を計算して求めることができる。次いで、このようにして求められた平均値（ｍ）及び標準偏差（σ）の値に基づいて、尖度（ｋ）は、下記式（ＩＶ）：【００５１】
【数４】
2011007878.tif 000006
【００５２】
［式（ＩＶ）中、Ｎは測定点の総数（総ピクセル数）を示し、ｘｉはｉ番目の測定点の凹凸深さのデータを示し、ｍは凹凸の深さ分布の平均値を示し、σは標準偏差の値を示す。］
を計算することにより求めることができる。【００５３】
なお、硬化樹脂層２において、深さ分布の平均値（ｍ）と中央値（Ｍ）が上記不等式（１）で表される条件を満たす場合や、尖度（ｋ）が−１．２以上であるという条件を満たす場合において、リーク電流の発生を十分に高度な水準で抑制することが可能となる理由は必ずしも定かではないが、本発明者らは以下のように推察する。すなわち、先ず、凹凸構造において、深さ分布の平均値（ｍ）と中央値（Ｍ）が上記不等式（１）で表される条件を満たす場合や、尖度（ｋ）が−１．２以上である場合は、その波形の凹凸の高さやピッチ、表面形状が規則的・不規則的にかかわらず、その構造の断面形状に極端な尖点がないため、これを有機ＥＬ素子の製造に用いて、その凹凸の表面に有機層を蒸着させる場合に、有機層の一部の厚みが極端に薄くなることを十分に防止でき、有機層を十分に均一な膜厚で積層できる。その結果、電極間距離を十分に均一なものとすることができ、電界が集中することを十分に抑制できる。また、上記不等式（１）で表される条件又は尖度（ｋ）が−１．２以上であるという条件を満たす場合、有機ＥＬ素子において、凹凸構造の波形の傾斜部における電位分布の勾配が緩やかになる。そのため、上記不等式（１）で表される条件又は尖度（ｋ）が−１．２以上であるという条件を満たす硬化樹脂層を備える回折格子を有機ＥＬ素子に用いた場合には、リーク電流の発生をより十分に抑制することができるものと本発明者らは推察する。また、このように、リーク電流の発生をより十分に抑制できることから、発光効率が十分に向上するとともに、有機ＥＬ素子の長寿命化を図ることも可能となるものと本発明者らは推察する。また、このような条件を満たす硬化樹脂層２を備える回折格子は、後述の本発明の回折格子の製造方法を利用することで、効率よく形成することが可能である。【００５４】
なお、上記本発明の回折格子は、例えば、以下において説明する本発明の回折格子の製造方法を好適に採用して製造することが可能である。【００５５】
（回折格子の製造方法）
本発明の回折格子の製造方法は、透明支持基板上に硬化性樹脂を塗布し、母型を押し付けつつ前記硬化性樹脂を硬化させた後、前記母型を取り外すことにより、前記透明支持基板上に凹凸が形成された硬化樹脂層を積層する工程を含む回折格子の製造方法であって、
前記母型が、下記母型製造方法（Ａ）及び（Ｂ）：
［母型製造方法（Ａ）］
第１のホモポリマーからなる第１のポリマーセグメントと、前記第１のホモポリマーの溶解度パラメーターよりも０．１〜１０（ｃａｌ／ｃｍ３）１／２高い溶解度パラメーターを有する第２のホモポリマーからなる第２のポリマーセグメントとを有しており、且つ、下記条件（i）〜（iii）：
（i）数平均分子量が５０００００以上であること、
（ii）分子量分布（Ｍｗ／Ｍｎ）が１．５以下であること、
（iii）前記第１のポリマーセグメントと前記第２のポリマーセグメントとの体積比（第１のポリマーセグメント：第２のポリマーセグメント）が３：７〜７：３であること、
を全て満たすブロック共重合体、及び溶媒を含有するブロック共重合体溶液を基材上に塗布する工程と、
前記基材上の塗膜を乾燥させて、前記ブロック共重合体のミクロ相分離構造を形成することにより、表面に凹凸が形成された第１の母型を得る工程と、
を含む方法；
［母型製造方法（Ｂ）］
７０℃以上の温度条件下において、熱により体積が変化するポリマーからなるポリマー膜の表面に蒸着膜を形成した後、前記ポリマー膜及び前記蒸着膜を冷却することにより、前記蒸着膜の表面に皺による凹凸を形成する工程と、
前記蒸着膜上に母型材料を付着させ硬化させた後に、硬化後の母型材料を前記蒸着膜から取り外して母型を得る工程と、
を含む方法；
のうちのいずれかの方法により得られたものである、
方法である。【００５６】
図２〜４は、本発明の回折格子の製造方法の好適な一実施形態を説明するための模式図である。そして、図２は、透明支持基板上に硬化性樹脂を塗布した状態を模式的に示す断面図であり、図３は、母型を押し付けつつ硬化性樹脂を硬化させた状態を模式的に示す断面図であり、図４は、母型を取り外して硬化樹脂層の表面に凹凸が形成させた状態を模式的に示す断面図である。【００５７】
本発明の回折格子の製造方法においては、先ず、図２に示すように、透明支持基板１上に硬化性樹脂２’を塗布し、その後、図３に示すように、母型２１を押し付けつつ硬化性樹脂２’を硬化させる。このような透明支持基板１は、前記本発明の回折格子において説明したものと同様のものである。このような硬化性樹脂２’としては、前記本発明の回折格子における硬化樹脂層２を形成するための硬化性樹脂として説明したものと同様のものを用いることができる。また、硬化性樹脂２’の塗工厚みは、硬化樹脂層２の厚みが０．５〜５００μｍとなる範囲であることが好ましい。硬化性樹脂２’の塗工厚みが前記下限未満では、硬化樹脂層の表面に形成される凹凸の高さが不十分となる傾向にあり、他方、前記上限を超えると、硬化時に生じる樹脂の体積変化の影響が大きくなり、凹凸形状が良好に形成できなくなる傾向にある。また、硬化性樹脂２’を塗布する方法としては、例えば、スピンコート法、スプレーコート法、ディップコート法、滴下法、グラビア印刷法、スクリーン印刷法、凸版印刷法、ダイコート法，カーテンコート法、インクジェット法、スパッター法等の各種コート方法を採用することができる。さらに、硬化性樹脂２’を硬化させる条件としては、使用する樹脂の種類により異なるが、例えば、硬化温度が室温〜２５０℃の範囲であり、硬化時間が０．５分〜３時間の範囲であることが好ましい。また、紫外線や電子線のようなエネルギー線を照射することで硬化させる方法でもよく、その場合には、照射量は２０ｍＪ／ｃｍ２〜５Ｊ／ｃｍ２の範囲であることが好ましい。【００５８】
また、本発明の回折格子の製造方法においては、次いで、図４に示すように、硬化後の硬化樹脂層２から母型２１を取り外す。このように硬化後の硬化樹脂層２から母型２１を取り外す方法としては、特に限定されず、適宜公知の方法を採用することができる。このようにして、透明支持基板１上に凹凸が形成された硬化樹脂層２を積層することができる（図４参照）。そして、このような工程により得られる回折格子は、上記本発明の回折格子と同様のものとなる。すなわち、このような工程により、上記本発明の回折格子において説明した、特定の凹凸構造を有する硬化樹脂層２を、透明支持基板１上に積層することが可能となる。【００５９】
次に、母型製造方法（Ａ）及び（Ｂ）を分けて説明する。【００６０】
［母型製造方法（Ａ）］
母型製造方法（Ａ）は、前記ブロック共重合体、及び溶媒を含有するブロック共重合体溶液を基材上に塗布する工程（ブロック共重合体溶液塗布工程）と、
前記基材上の塗膜を乾燥させて、前記ブロック共重合体のミクロ相分離構造を形成することにより、表面に凹凸が形成された第１の母型を得る工程（第１の母型形成工程）と、
を含む方法である。【００６１】
図５〜６は、本発明の回折格子の製造方法における母型製造方法（Ａ）の好適な一実施形態を説明するための模式図である。そして、図５は、母型製造方法（Ａ）においてブロック共重合体溶液を基材上に塗布した状態を模式的に示す断面図であり、図６は、ブロック共重合体のミクロ相分離構造を形成することにより塗膜の表面に凹凸を形成した状態を模式的に示す断面図である。【００６２】
ブロック共重合体溶液塗布工程においては、図５に示すように、ブロック共重合体溶液を基材２２上に塗布する。【００６３】
基材２２としては特に制限はないが、例えば、ポリイミド、ポリフェニレンスルフィド、ポリフェニレンオキシド、ポリエーテルケトン、ポリエチレンナフタレート、ポリエチレンテレフタレート、ポリアリレート、トリアセチルセルロース、ポリシクロオレフィン等の樹脂基板；ガラス、シリコン基板等の無機基板；アルミニウム、鉄、銅等の金属基板が挙げられる。また、基材２２は配向処理等の表面処理を施したものであってもよい。【００６４】
本発明に用いるブロック共重合体は、第１のホモポリマーからなる第１のポリマーセグメントと、前記第１のホモポリマーの溶解度パラメーターよりも０．１〜１０（ｃａｌ／ｃｍ３）１／２高い溶解度パラメーターを有する第２のホモポリマーからなる第２のポリマーセグメントとを有するものである。第１及び第２のホモポリマー溶解度パラメーターの差が０．１（ｃａｌ／ｃｍ３）１／２未満では、ブロック共重合体の規則的なミクロ相分離構造を形成することができず、他方、前記差が１０（ｃａｌ／ｃｍ３）１／２を超える場合はブロック共重合体を均一な溶液を調製することが難しくブロック共重合体の規則的なミクロ相分離構造を形成が困難である。【００６５】
前記第１のホモポリマー及び前記第２のホモポリマーとして用いることができるホモポリマーの原料となるモノマーとしては、例えば、スチレン、メチルスチレン、プロピルスチレン、ブチルスチレン、ヘキシルスチレン、オクチルスチレン、メトキシスチレン、エチレン、プロピレン、ブテン、ヘキセン、アクリロニトリル、アクリルアミド、メチルメタクリレート、エチルメタクリレート、プロピルメタクリレート、ブチルメタクリレート、ヘキシルメタクリレート、オクチルメタクリレート、メチルアクリレート、エチルアクリレート、プロピルアクリレート、ブチルアクリレート、ヘキシルアクリレート、オクチルアクリレート、メタクリル酸、アクリル酸、ヒドロキシエチルメタクリレート、ヒドロキシエチルアクリレート、エチレンオキシド、プロピレンオキシド、ジメチルシロキサン、乳酸、ビニルピリジン、ヒドロキシスチレン、スチレンスルホネート、イソプレン、ブタジエン、εカプロラクトン、イソプロピルアクリルアミド、塩化ビニル、エチレンテレフタレート、テトラフルオロエチレン、ビニルアルコールが挙げられる。これらの中でも、相分離形成が生じやすいことと、エッチングで凹凸を形成しやすいという観点から、スチレン、メチルメタクリレート、エチレンオキシド、ブタジエン、イソプレン、ビニルピリジン、乳酸を用いることが好ましい。【００６６】
また、前記第１のホモポリマー及び前記第２のホモポリマーの組合せとしては、スチレン系ポリマー（より好ましくはポリスチレン）、ポリアルキルメタクリレート（より好ましくはポリメチルメタクリレート）、ポリエチレンオキシド、ポリブタジエン、ポリイソプレン、ポリビニルピリジン、及びポリ乳酸からなる群から選択される２種の組合せを挙げることができる。これらの組合せの中でも、エッチング処理により一方のホモポリマーを優先的に除去することにより、ブロック共重合体に形成される凹凸の深さを更に深くすることができるという観点から、スチレン系ポリマー及びポリアルキルメタクリレートの組合せ、スチレン系ポリマー及びポリエチレンオキシドの組合せ、スチレン系ポリマー及びポリイソプレンの組合せ、スチレン系ポリマー及びポリブタジエンの組合せがより好ましく、スチレン系ポリマー及びポリメチルメタクリレートの組合せ、スチレン系ポリマー及びポリイソプレンの組合せ、スチレン系ポリマー及びポリブタジエンの組合せが特に好ましい。【００６７】
前記ブロック共重合体の数平均分子量（Ｍｎ）は５０００００以上であることが必要であり、１００００００以上であることがより好ましく、１００００００〜５００００００であることが特に好ましい。数平均分子量が５０００００未満では、ブロック共重合体のミクロ相分離構造により形成される凹凸の平均ピッチが小さくなり、得られる回折格子の凹凸の平均ピッチが不十分となる。【００６８】
前記ブロック共重合体の分子量分布（Ｍｗ／Ｍｎ）は１．５以下であることが必要であり、１．０〜１．３５であることがより好ましい。このような分子量分布が１．５を超えると、ブロック共重合体の規則的なミクロ相分離構造を形成することができない。【００６９】
なお、前記ブロック共重合体の数平均分子量（Ｍｎ）及び重量平均分子量（Ｍｗ）は、ゲルパーミエーションクロマトグラフィ（ＧＰＣ）により測定し、標準ポリスチレンの分子量に換算した値である。【００７０】
前記ブロック共重合体においては、前記第１のポリマーセグメントと前記第２のポリマーセグメントとの体積比（第１のポリマーセグメント：第２のポリマーセグメント）が３：７〜７：３であることが必要であり、４：６〜６：４であることがより好ましい。体積比が前記範囲外である場合には、ラメラ構造に起因する凹凸パターンを形成することが困難となる。【００７１】
本発明に用いるブロック共重合体溶液は、前記ブロック共重合体及び溶媒を含有するものである。前記溶媒としては、例えば、ヘキサン、ヘプタン、オクタン、デカン、シクロヘキサン等の脂肪族炭化水素類；ベンゼン、トルエン、キシレン、メシチレン等の芳香族炭化水素類；ジエチルエーテル、テトラヒドロフラン、ジオキサン等のエーテル類；アセトン、メチルエチルケトン、イソホロン、シクロヘキサノン等のケトン類；ブトキシエチルエーテル、ヘキシルオキシエチルアルコール、メトキシ−２−プロパノール、ベンジルオキシエタノール等のエーテルアルコール類；エチレングリコールジメチルエーテル、ジエチレングリコールジメチルエーテル、トリグライム、プロピレングリコールモノメチルエーテル、プロピレングリコールモノメチルエーテルアセテート等のグリコールエーテル類；酢酸エチル、乳酸エチル、γ−ブチロラクトン等のエステル類；フェノール、クロロフェノール等のフェノール類；Ｎ，Ｎ−ジメチルホルムアミド、Ｎ，Ｎ−ジメチルアセトアミド、Ｎ−メチルピロリドン等のアミド類；クロロホルム、塩化メチレン、テトラクロロエタン、モノクロロベンゼン、ジクロロベンゼン等のハロゲン系溶媒；２硫化炭素等の含ヘテロ元素化合物；これらの混合溶媒が挙げられる。前記ブロック共重合体溶液における前記ブロック共重合体の含有率は、ブロック共重合体溶液１００質量％に対して、０．１〜１５質量％であることが好ましく、０．３〜５質量％であることがより好ましい。【００７２】
また、前記ブロック共重合体溶液は、他のホモポリマー（その溶液中に含まれるブロック共重合体中の前記第１のホモポリマー及び前記第２のホモポリマー以外のホモポリマー：例えば、ブロック共重合体中の前記第１のホモポリマー及び前記第２のホモポリマーの組合せがポリスチレン及びポリメチルメタクリレートの組合せである場合には、ポリスチレンとポリメチルメタクリレート以外の種類のホモポリマーであればよい。）、界面活性剤、イオン性化合物、消泡剤、レベリング剤等を更に含有していてもよい。前記ブロック共重合体溶液が更に他のホモポリマーを含有することにより、ブロック共重合体のミクロ相分離により形成される凹凸がより深くなる傾向にある。【００７３】
また、このような他のホモポリマーとしては、その効果（凹凸がより深くなる効果）がより高度なものとなることから、ポリアルキレンオキシドを用いることが好ましい。更に、このようなポリアルキレンオキシドとしては、ポリエチレンオキシド、ポリプロピレンオキシドがより好ましく、ポリエチレンオキシドが特に好ましい。また、このようなポリエチレンオキシドとしては、下記式：
ＨＯ−（ＣＨ２−ＣＨ２−Ｏ）ｎ−Ｈ
［式中、ｎは１０〜５０００の整数（より好ましくは５０〜１０００の整数、更に好ましくは５０〜５００の整数）を示す。］
で表されるものが好ましい。このようなｎの値が前記下限未満では、分子量が低すぎて、高温での熱処理で揮発・蒸発などにより失われ、効果が消失する傾向にあり、他方、前記上限を超えると、分子量が高すぎて分子運動性が低いため、相分離の速度が遅くなりミクロ相分離構造の形成が不十分となる傾向にある。【００７４】
また、このような他のホモポリマーの数平均分子量（Ｍｎ）は４６０〜２２００００であることが好ましく、２２００〜４６０００であることがより好ましい。このような数平均分子量が前記下限未満では、分子量が低すぎて、高温での熱処理で揮発・蒸発などにより失われ、効果が消失する傾向にあり、他方、前記上限を超えると分子量が高すぎて分子運動性が低いため、相分離の速度が遅くなりミクロ相分離形成が不十分となる傾向にある。【００７５】
このような他のホモポリマーの分子量分布（Ｍｗ／Ｍｎ）は１．５以下であることが好ましく、１．０〜１．３であることがより好ましい。分子量分布が前記上限を超えるとミクロ相分離の形状の均一性が保持できなくなる傾向にある。なお、このような数平均分子量（Ｍｎ）及び重量平均分子量（Ｍｗ）は、ゲルパーミエーションクロマトグラフィ（ＧＰＣ）により測定し、標準ポリスチレンの分子量に換算した値である。【００７６】
また、本発明において他のホモポリマーを用いる場合、前記ブロック共重合体中の前記第１のホモポリマー及び前記第２のホモポリマーの組合せがポリスチレン及びポリメチルメタクリレートの組合せ（ポリスチレン−ポリメチルメタクリレート）であり、且つ前記他のホモポリマーがポリアルキレンオキシドであることが好ましい。このように、ポリスチレン−ポリメチルメタクリレートのブロック共重合体とポリアルキレンオキシドとを組み合わせて用いることにより、垂直方向の配向性が更に向上して、表面の凹凸の深さを更に深くすることが可能となるとともに、製造時の熱処理時間を短縮することも可能となる傾向にある。【００７７】
前記他のホモポリマーを用いる場合には、その含有量は、前記ブロック共重合体１００質量部に対して、１００質量部以下であることが好ましく、５質量部〜１００質量部であることがより好ましい。このような他のホモポリマーの含有量が前記下限未満では他のホモポリマーを含有させることにより得られる効果が十分に得られなくなる傾向にある。【００７８】
また、前記界面活性剤を用いる場合には、その含有量は、前記ブロック共重合体１００質量部に対して、１０質量部以下であることが好ましい。さらに、前記イオン性化合物を用いる場合には、その含有量は、前記ブロック共重合体１００質量部に対して、１０質量部以下であることが好ましい。【００７９】
また、前記ブロック共重合体溶液中に前記他のホモポリマーを含有させる場合、前記ブロック共重合体と前記他のホモポリマーとの総量の含有率は、ブロック共重合体溶液中に、０．１〜１５質量％であることが好ましく、０．３〜５質量％であることがより好ましい。このような総量の含有率が前記下限未満では必要な膜厚を得るために前記溶液を十分なｗｅｔ膜厚で均一に塗布することができなくなる傾向にあり、他方、前記上限を超えると溶媒に均一に溶けた溶液を調製することが困難となる傾向にある。【００８０】
前記ブロック共重合体溶液を塗布する方法としては、特に限定されず、例えば、スピンコート法、スプレーコート法、ディップコート法、滴下法、グラビア印刷法、スクリーン印刷法、凸版印刷法、ダイコート法，カーテンコート法、インクジェット法を採用することができる。【００８１】
前記ブロック共重合体の塗膜２３’の厚みとしては、乾燥後の塗膜２３の厚みが、１０〜３０００ｎｍとなる範囲であることが好ましく、５０〜５００ｎｍとなる範囲であることがより好ましい。また、乾燥後の塗膜２３の厚みはブロック共重合体のラメラ周期の整数倍に近いことが好ましい。【００８２】
第１の母型形成工程においては、図６に示すように、基材２２上の塗膜２３’を乾燥させて、前記ブロック共重合体のミクロ相分離構造を形成することにより、乾燥後の塗膜２３の表面に凹凸を形成させる。塗膜２３’を乾燥させる際の温度は塗膜２３’から溶媒を除去できる温度であれば特に制限はないが、例えば、３０〜２００℃が好ましく、４０〜１００℃がより好ましい。このようにして、基材２２及び乾燥後の塗膜２３を備えており、表面に凹凸が形成された第１の母型２４を得ることができる。【００８３】
前記第１の母型を得る工程においては、乾燥後の塗膜２３を前記ブロック共重合体のガラス転移温度（Ｔｇ）より高い温度で加熱することが好ましい。このような加熱温度が上記下限未満になると分子運動性が低いためにミクロ相分離構造を形成するまでの時間が長時間に及ぶ傾向にある。また、この加熱温度の上限は前記ブロック共重合体が熱分解しない温度であればよく特に制限はない。【００８４】
なお、このような乾燥後の塗膜２３に対しては、ミクロ相分離構造により形成される凹凸の規則性を更に向上させるために、前述の乾燥後の塗膜２３をガラス転移温度（Ｔｇ）より高い温度で加熱する工程の代わりに、例えば、特定の有機溶媒（例えばクロロホルム）の飽和蒸気圧下において３〜２４０時間程度静置して乾燥後の塗膜２３に対して有機溶媒による処理を施して凹凸の規則性を向上させる工程、電場を利用して凹凸の規則性を向上させる工程、剪断力を利用して凹凸の規則性を向上させる工程、超臨界流体を利用して凹凸の規則性を向上させる工程等を適宜実施してもよい。なお、このような工程は、ブロック共重合体の種類、溶媒の種類、他のホモポリマーの種類等に応じて適宜好適な工程を選択すればよく、例えば、前記ブロック共重合体溶液としてポリスチレン−ポリメチルメタクリレートのブロック共重合体とポリアルキレンオキシド（他のポリマー）とを組み合わせたものを利用した場合には、特に、乾燥後の塗膜２３を前記ブロック共重合体のガラス転移温度（Ｔｇ）より高い温度で加熱する工程を採用することが好ましい。【００８５】
前記第１の母型を得る工程において、乾燥後の塗膜２３にエッチング処理を施すことが好ましい。前記エッチング処理により、ブロック共重合体のミクロ相分離により形成される凹凸がより深くなる傾向にある。前記エッチング処理としては、例えば、反応性イオンエッチング法、オゾン酸化法、加水分解法、金属イオン染色法、紫外線エッチング法等を用いたエッチング法を採用することができる。また、前記エッチング処理として、前記ブロック共重合体の共有結合を酸、塩基及び還元剤からなる群から選択される少なくとも１種で処理して前記共有結合を切断し、その後、一方のポリマーセグメントだけを溶解する溶媒等でミクロ相分離構造が形成された塗膜を洗浄することにより、ミクロ相分離構造を保ったまま、一方のポリマーセグメントのみを除去する方法を採用してもよい。【００８６】
このように、第１の母型は、その表面にミクロ相分離構造による凹凸が形成されたものとなる。このような第１の母型の表面に形成されている凹凸の平均ピッチとしては、１００〜６００ｎｍの範囲であることが好ましく、２００〜６００ｎｍの範囲であることがより好ましい。凹凸の平均ピッチが前記下限未満では、可視光の波長に対してピッチが小さくなりすぎるため、かかる母型を用いて得られる回折格子において必要な回折が生じなくなる傾向にあり、他方、前記上限を超えると、かかる母型を用いて得られる回折格子の回折角が小さくなり、回折格子としての機能が失われてしまう傾向にある。なお、凹凸の平均ピッチとは、硬化樹脂層の表面における凹凸のピッチ（隣り合う凸部同士又は隣り合う凹部同士の間隔）を測定した場合において、凹凸のピッチの平均値のことをいう。また、このような凹凸のピッチの平均値は、表面の凹凸の形状を走査型プローブ顕微鏡（例えば、エスアイアイ・ナノテクノロジー株式会社製の製品名「Ｅ−ｓｗｅｅｐ」等）を用いて凹凸解析画像を測定した後に、かかる凹凸解析画像中における、任意の隣り合う凸部同士又は隣り合う凹部同士の間隔を１００点以上測定し、その平均を求めて算出される値を採用する。【００８７】
また、このような第１の母型においては、表面に形成されている凹凸の平均高さは５〜２００ｎｍの範囲であることが好ましく、２０〜２００ｎｍの範囲であることがより好ましく、５０〜１５０ｎｍの範囲であることが更に好ましい。凹凸の平均高さが前記下限未満では、可視光の波長に対し高さが低すぎるため必要な回折が生じなくなる傾向にあり、他方、前記上限を超えると、得られた回折格子を有機ＥＬ素子の光取り出し口側の光学素子として利用した場合に、ＥＬ層内部の電界分布が不均一となり特定の箇所に電界が集中することによる発熱によって素子が破壊されやすくなり、また寿命が短くなる傾向にある。なお、凹凸の平均高さとは、硬化樹脂層の表面における凹凸の高さ（凹部及び凸部との深さ方向の距離）を測定した場合において、凹凸の高さの平均値のことをいう。また、このような凹凸の高さの平均値は、表面の凹凸の形状を走査型プローブ顕微鏡（例えば、エスアイアイ・ナノテクノロジー株式会社製の製品名「Ｅ−ｓｗｅｅｐ」等）を用いて凹凸解析画像を測定した後に、かかる凹凸解析画像中における、任意の凹部及び凸部との深さ方向の距離を１００点以上測定し、その平均を求めて算出される値を採用する。【００８８】
また、第１の母型においては、表面に形成されている凹凸の形状を原子間力顕微鏡を用いて解析して凹凸解析画像を得た後に、その凹凸解析画像に２次元高速フーリエ変換処理を施して得られるフーリエ変換像が円状、若しくは、円環状の模様を示すものであることが好ましい。すなわち、前記フーリエ変換像が、波数の絶対値が０μｍ−１である原点を略中心とする円状、若しくは、円環状の模様を示しており、且つ、前記円状、若しくは、円環状の模様が、波数の絶対値が１０μｍ−１以下の範囲内となる領域内に存在することが好ましく、１．２５〜１０μｍ−１の範囲内となる領域内に存在することが特に好ましく、１．２５〜５μｍ−１の範囲内となる領域内に存在することがさらに好ましい。また、円状、若しくは、円環状の模様が波数の絶対値が１０μｍ−１以下の範囲内となる領域内に存在するとは、フーリエ変換像を構成する輝点のうちの３０％以上（より好ましくは５０％以上、更により好ましくは８０％以上、特に好ましくは９０％以上）の輝点が波数の絶対値が１０μｍ−１以下の範囲内となる領域内に存在することをいう。【００８９】
本発明の回折格子の製造方法においては、第１の母型２４上に転写材料２５’を付着させ硬化させた後、前記第１の母型から取り外すことにより、表面に凹凸が形成された第２の母型を得る工程（第２の母型形成工程）を更に含むことが好ましい。【００９０】
図７は、本発明にかかる母型の製造方法において転写材料を第１の母型上に付着させた状態を模式的に示す断面図であり、図８は、硬化後の第２の母型を第１の母型から取り外した状態を模式的に示す断面図である。【００９１】
第２の母型形成工程においては、先ず、図７に示すように、第１の母型２４上に転写材料２５’を付着させ硬化させる。このような転写材料２５’としては、特に限定されず、例えば、ニッケル、ケイ素、炭化ケイ素、タンタル、グラッシーカーボン、石英、シリカ等の無機物；シリコーン系ポリマー（シリコーンゴム）、ウレタンゴム、ノルボルネン樹脂、ポリカーボネート、ポリエチレンテレフタレート、ポリスチレン、ポリメタクリル酸メチル、アクリル樹脂、液晶ポリマー、エポキシ樹脂等の樹脂組成物が挙げられる。これらの転写材料の中でも、成形性、微細形状の追従性、型離れという観点から、シリコーン系ポリマー、ニッケル、ケイ素、炭化ケイ素、タンタル、グラッシーカーボン、石英、シリカ、アクリル樹脂がより好ましく、シリコーン系ポリマー、アクリル樹脂が更により好ましく、ポリジメチルシロキサンを含有するシリコーン系ポリマー、フッ素系アクリル樹脂であることが特に好ましい。また、転写材料の型離れをよくするために、母型２４に薄くＰｔ、Ａｌ、Ａｕ、Ｎｉ等の金属を蒸着してもよく、或いは、フッ素系の離型剤による処理又はその他の表面処理を薄く施してもよい。また、このように転写材料２５’を付着させる方法としては、特に限定されず、例えば、真空蒸着法；スピンコート法、スプレーコート法、ディップコート法、滴下法、グラビア印刷法、スクリーン印刷法、凸版印刷法、ダイコート法、カーテンコート法、インクジェット法、スパッター法等の各種コート方法を採用することができる。また、転写材料２５’を硬化させる条件としては、使用する転写材料の種類により異なるが、例えば、硬化温度が室温〜２５０℃の範囲であり、硬化時間が０．５分〜３時間の範囲であることが好ましい。また、紫外線や電子線のようなエネルギー線を照射することで硬化させる方法でもよく、その場合には、照射量は２０ｍＪ／ｃｍ２〜１０Ｊ／ｃｍ２の範囲であることが好ましい。【００９２】
第２の母型形成工程においては、その後、図８に示すように、硬化後の転写材料２５を第１の母型２４から取り外して第２の母型２５を得る。このように第２の母型２５を第１の母型２４から取り外す方法としては、特に限定されず、適宜公知の方法を採用することができる。また、以上説明したように、第１の母型２４から第２の母型２５を直接製造してもよいが、第１の母型２４から１以上の中間的な母型を介して第２の母型２５を製造してもよい。このような中間的な母型は、第２の母型形成工程と同様の工程により形成することができ、例えば、凹凸構造を反転させるために中間的な母型を介して第２の母型２５を製造してもよい。中間的な母型を製造するための転写材料としては、転写材料２５’と同様のものを用いることができる。このように、母型から１以上の中間的な母型を介して、凹凸の反転や転写を繰り返すことにより最終的な母型を製造してもよい。【００９３】
また、母型又は中間的な母型としては、第１の母型、第２の母型、又は、第２の母型を製造する際に用いる中間的な母型に対して、蒸着法（例えばＡｒスパッタ法）により蒸着膜を積層したものを用いてもよい。このように蒸着膜を積層することにより、その表面に樹脂を塗布する等して転写等を行う際に、その樹脂（例えばＵＶ硬化樹脂）との密着性を低下させることができ、母型を剥がし易くなる傾向にある。また、このような蒸着膜の材質は特に限定されないが、例えば、アルミニウム、金、銀、白金、ニッケル等の金属、酸化アルミニウム等の金属酸化物が挙げられる。また、このような蒸着膜の厚みとしては５〜５００ｎｍであることが好ましい。このような厚みが前記下限未満では均一な膜が得られにくく十分な密着性の低下効果が得られなくなる傾向にあり、他方、前記上限を超えると母型の形状がなまってしまう傾向にある。また、母型（中間的な母型を含む）に対して、公知の方法を利用してメッキ処理を施して母型を金属金型化してもよい。また、中間的な母型がＵＶ硬化樹脂からなる場合には、その製造時に紫外光を照射して中間的な母型を得た後、再度、紫外光を照射するなどして、適宜ポストキュアを行ってもよい。【００９４】
また、第１の母型や第２の母型、更には、第２の母型を製造する際に用いる中間的な母型の表面に樹脂（硬化性樹脂２’や後述の母型材料２９’、転写材料２５’等）を塗布して硬化させた後、これを取り外したものを母型としてもよく、更に、得られた母型の表面に樹脂を塗布する代わりに、樹脂の塗膜に前記母型を押し付け、かかる樹脂を硬化させて得られる硬化樹脂の凹凸膜を母型としてもよい。このように、凹凸を反転させた樹脂膜も母型として利用できる。【００９５】
そして、本発明においては、このようにして母型製造方法（Ａ）を実施して得られる母型（第１の母型２４や第２の母型２５等）を、回折格子を形成するための母型２１として用いることができる。【００９６】
［母型製造方法（Ｂ）］
母型製造方法（Ｂ）は、７０℃以上の温度条件下において、熱により体積が変化するポリマーからなるポリマー膜の表面に蒸着膜を形成した後、前記ポリマー膜及び前記蒸着膜を冷却することにより、前記蒸着膜の表面に皺による凹凸を形成する工程（凹凸形状形成工程）と、前記蒸着膜上に母型材料を付着させ硬化させた後に、硬化後の母型材料を前記蒸着膜から取り外して母型を得る工程（母型形成工程）と、を含む方法である。【００９７】
図９〜１２は、本発明の回折格子の製造方法における母型の製造方法の好適な一実施形態を説明するための模式図である。そして、図９は、本発明にかかる母型の製造方法においてポリマー膜の表面に蒸着膜を形成した状態を模式的に示す断面図であり、図１０は、ポリマー膜及び蒸着膜を冷却することにより蒸着膜の表面に皺による凹凸を形成した状態を模式的に示す断面図であり、図１１は、凹凸が形成された蒸着膜上に母型材料を付着させ硬化させた状態を模式的に示す断面図であり、図１２は、硬化後の母型を蒸着膜から取り外した状態を模式的に示す断面図である。【００９８】
凹凸形状形成工程においては、先ず、熱により体積が変化するポリマーからなるポリマー膜を準備する。熱により体積が変化するポリマーとしては、加熱又は冷却により体積が変化するもの（例えば、熱膨張係数が５０ｐｐｍ／Ｋ以上のもの）を適宜使用することができるが、ポリマーの熱膨張係数と蒸着膜の熱膨張係数との差が大きく、高い柔軟性を有しているために、蒸着膜の表面に皺による凹凸が形成しやすいという観点から、シリコーン系ポリマーがより好ましく、ポリジメチルシロキサンを含有するシリコーン系ポリマーであることが特に好ましい。また、このようにポリマー膜を形成する方法としては、例えば、スピンコート法、ディップコート法、滴下法、グラビア印刷法、スクリーン印刷法、凸版印刷法、ダイコート法，カーテンコート法、インクジェット法、スプレーコート法、スパッター法、真空蒸着法等を採用することができる。さらに、このようなポリマー膜の厚みとしては、１０〜５０００μｍの範囲であることが好ましく、１０〜２０００μｍの範囲であることがより好ましい。【００９９】
凹凸形状形成工程においては、次に、７０℃以上の温度条件下において、ポリマー膜２７の表面に蒸着膜２８を形成する（図９参照）。蒸着膜２８を形成する際の温度は７０℃以上であることが必要であるが、９０℃以上であることがより好ましい。前記温度が７０℃未満では、蒸着膜の表面に皺による凹凸を十分に形成することができない。蒸着膜２８を形成する方法としては、蒸着法、スパッター法等の公知の方法を適宜採用することができる。これらの方法の中でも、ポリマー膜の表面に形成されている凹凸の形状を維持するという観点から、蒸着法を採用することが好ましい。また、蒸着膜２８の材質は特に限定されないが、例えば、アルミニウム、金、銀、白金、ニッケル等の金属、酸化アルミニウム等の金属酸化物が挙げられる。【０１００】
凹凸形状形成工程においては、次いで、ポリマー膜２７及び蒸着膜２８を冷却することにより、蒸着膜２８の表面に皺による凹凸を形成する（図１０参照）。このように、ポリマー膜２７の熱膨張係数と蒸着膜２８の熱膨張係数との間には差があるため、図９に示すようなポリマー膜２７及び蒸着膜２８がそれぞれ熱により体積が変化して、図１０に示すように、蒸着膜２８の表面に皺による凹凸（いわゆるバックリングパターン、又は、いわゆるチューリングパターン）を形成することができる。また、冷却後のポリマー膜２７及び蒸着膜２８の温度は４０℃以下であることが好ましい。冷却後のポリマー膜２７及び蒸着膜２８の温度が前記上限を超える場合には、蒸着膜の表面に皺による凹凸を形成しにくくなる傾向にある。さらに、ポリマー膜２７及び蒸着膜２８を冷却する際の降温速度は１〜８０℃／分の範囲内とすることが好ましい。前記降温速度が前記下限未満では、凹凸が緩和されてしまう傾向にあり、他方、前記上限を超えると、ポリマー膜又は蒸着膜の表面にクラック等の傷が発生しやすくなる傾向にある。【０１０１】
母型形成工程においては、先ず、図１１に示すように、蒸着膜２８上に母型材料２９’を付着させ硬化させる。このような母型材料２９’としては、特に限定されず、例えば、ニッケル、ケイ素、炭化ケイ素、タンタル、グラッシーカーボン、石英、シリカ等の無機物；シリコーン系ポリマー（シリコーンゴム）、ウレタンゴム、ノルボルネン樹脂、ポリカーボネート、ポリエチレンテレフタレート、ポリスチレン、ポリメタクリル酸メチル、アクリル、液晶ポリマー等の樹脂組成物が挙げられる。これらの母型材料２９’の中でも、成形性、微細形状の追従性、型離れという観点から、シリコーン系ポリマー、ニッケル、ケイ素、炭化ケイ素、タンタル、グラッシーカーボン、石英、シリカがより好ましく、シリコーン系ポリマーが更により好ましく、ポリジメチルシロキサンを含有するシリコーン系ポリマーであることが特に好ましい。また、このように母型材料２９’を付着させる方法としては、特に限定されず、例えば、真空蒸着法；スピンコート法、スプレーコート法、ディップコート法、滴下法、グラビア印刷法、スクリーン印刷法、凸版印刷法、ダイコート法，カーテンコート法、インクジェット法、スパッター法等の各種コート方法を採用することができる。また、母型材料２９’を硬化させる条件としては、使用する母型材料の種類により異なるが、例えば、硬化温度が室温〜２５０℃の範囲であり、硬化時間が０．５分〜３時間の範囲であることが好ましい。また、紫外線や電子線のようなエネルギー線を照射することで硬化させる方法でもよく、その場合には、照射量は２０ｍＪ／ｃｍ２〜１０Ｊ／ｃｍ２の範囲であることが好ましい。【０１０２】
母型形成工程においては、その後、図１２に示すように、硬化後の母型材料２９を蒸着膜２８から取り外して母型２９を得る。このように母型２９を蒸着膜２８から取り外す方法としては、特に限定されず、適宜公知の方法を採用することができる。【０１０３】
本発明の回折格子の製造方法における母型の製造方法においては、母型材料として熱により体積が変化するポリマーを用いる場合には、ポリマー膜として得られた母型２９を用いて前記凹凸形状形成工程及び前記母型形成工程を繰り返してもよい。このようにして、母型の表面に形成されている皺を深くすることができ、母型の表面に形成されている凹凸の平均高さを大きくすることができる。【０１０４】
また、得られた母型２９の表面に樹脂（母型材料２９’や硬化性樹脂２’において説明したような材料）を塗布して硬化させた後、これを取り外したものを母型としてもよく、更に、得られた母型２９の表面に樹脂を塗布する代わりに、樹脂の塗膜に前記母型２９を押し付け、かかる樹脂を硬化させて得られる硬化樹脂の凹凸膜を母型としてもよい。このように、凹凸を反転させた樹脂膜も母型として利用できる。【０１０５】
さらに、母型２９から１以上の中間的な母型を介して、凹凸の反転や転写を繰り返すことにより最終的な母型を製造してもよい。このような中間的な母型としては、上述のようにして適宜凹凸構造を反転又は転写させたものを利用できる。また、このように、凹凸の反転や転写を繰り返して母型を製造した場合には、母型の凹凸構造を転写する際に、樹脂膜等の剥離が困難な柔軟性のない基板（例えばガラス）を用いた場合にも凹凸構造の転写を容易にするために、一旦柔軟性のある材料（例えばプラスチックフィルムやシリコーンゴム）への転写を介することも可能となり、用いた母型と凹凸構造を合わせる（偶奇を合わせる）ことが容易になる傾向にある。また、これらの中間的な母型に熱により体積が変化するポリマーを塗布し、硬化させて得られたポリマー膜を母型２９とし、更に、前記凹凸形状形成工程及び前記母型形成工程を繰り返してもよい。また、中間的な母型がＵＶ硬化樹脂からなる場合には、その製造時に紫外光を照射して中間的な母型を得た後、再度、紫外光を照射してポストキュアを行ってもよい。このようにして、ＵＶ硬化樹脂からなる母型に再度、紫外光を照射してポストキュアを行うことにより、母型の架橋度が向上し、機械的強度や耐薬品性が向上する傾向にある。【０１０６】
また、母型（中間的な母型を含む）に対して、公知の方法を利用してメッキ処理を施して母型を金属金型化してもよい。このようにしてメッキ化して金属金型化することにより、機械的強度に優れ、繰り返し使用が可能な母型を得られる傾向にある。また、このようなメッキ化に利用できる材料としては、ニッケル、銅、鉄、ニッケルコバルト合金、ニッケル鉄合金等が挙げられる。なお、このようなメッキ層の厚みは、機械的な強度や金型作製に要する時間等の観点から、５０μｍ〜１ｍｍであることが好ましい。【０１０７】
そして、本発明においては、このようにして母型製造方法（Ｂ）を実施して得られる母型（母型２９や、ポリマー膜として得られた母型２９を用いて前記凹凸形状形成工程及び前記母型形成工程を繰り返して得られる母型等）を、前記回折格子を形成するための母型２１として用いることができる。【０１０８】
また、本発明の回折格子の製造方法においては、上記母型製造方法（Ａ）又は（Ｂ）を実施して得られた母型を大気圧下において８０〜２００℃程度の温度条件で１〜４８時間程度加熱したものを、回折格子の製造に用いる母型２１として用いてもよい。このようにして母型を加熱することにより、上記不等式（１）で示す条件及び前記尖度の条件を満たす硬化樹脂層２を備える回折格子をより効率よく製造し得る母型が得られる傾向にある。【０１０９】
（有機ＥＬ素子）
本発明の有機ＥＬ素子は、透明支持基板、前記透明支持基板上に積層され且つ表面に凹凸が形成された硬化樹脂層、並びに、前記硬化樹脂層の表面に形成されている凹凸の形状が維持されるようにして、前記硬化樹脂層上に順次積層された透明電極、有機層、及び、金属電極を備える有機ＥＬ素子であって、
前記有機ＥＬ素子中の前記透明支持基板と前記硬化樹脂層とにより形成される構成部位が、上記本発明の回折格子からなるものである。【０１１０】
図１３に本発明の有機ＥＬ素子の好適な一実施形態を模式的に示す断面図である。図１３に示す有機ＥＬ素子は、透明支持基板１、及び透明支持基板１上に積層され、表面に凹凸が形成された硬化樹脂層２、並びに、硬化樹脂層２の表面に形成されている凹凸の形状が維持されるようにして、硬化樹脂層２上に順次積層された透明電極３、有機層４及び金属電極５を備えるものである。【０１１１】
透明支持基板１及び硬化樹脂層２は、それぞれ前記本発明の回折格子において説明したものと同様のものである。このように、本発明においては、有機ＥＬ素子中の透明支持基板１及び硬化樹脂層２からなる構成部位が、上記本発明の回折格子からなる。このようにして、上記本発明の回折格子を透明支持基板１及び硬化樹脂層２からなる構成部位に用いるため、本発明の有機ＥＬ素子においては発光の波長依存性及び指向性が十分に低いものとなる。また、このように、本発明の回折格子を用いているため、光の取り出し効率を十分に高度なものとすることが可能となる。【０１１２】
透明電極３の材料としては、例えば、酸化インジウム、酸化亜鉛、酸化スズ、及びそれらの複合体であるインジウム・スズ・オキサイド（ＩＴＯ）、金、白金、銀、銅が用いられる。これらの中でも、透明性と導電性の兼ね合いの観点から、ＩＴＯが好ましい。また、透明電極３の厚みは２０〜５００ｎｍの範囲であることが好ましい。厚みが前記下限未満では、導電性が不十分となる傾向にあり、他方、前記上限を超えると、透明性が不十分となり発光したＥＬ光を十分に外部に取り出せなくなる傾向にある。【０１１３】
有機層４は、有機ＥＬ素子の有機層に用いることが可能なものであればよく、特に制限されず、公知の有機層を適宜利用することができる。また、このような有機層４は、種々の有機薄膜の積層体であってもよく、例えば、図１３に示すような陽極バッファー層１１、正孔輸送層１２、及び電子輸送層１３からなる積層体であってもよい。ここで、陽極バッファー層１１の材料としては、例えば、銅フタロシアニン、ＰＥＤＯＴ等が挙げられる。また、正孔輸送層１２の材料としては、例えば、トリフェニルアミン、トリフェニルジアミン誘導体（ＴＰＤ）、ベンジジン、ピラゾリン、スチリルアミン、ヒドラゾン、トリフェニルメタン、カルバゾール等の誘導体が挙げられる。さらに、電子輸送層１３の材料としては、例えば、アルミニウムキノリノール錯体（Ａｌｑ）、フェナンスロリン誘導体、オキサジアゾール誘導体、トリアゾール誘導体、フェニルキノキサリン誘導体、シロール誘導体が挙げられる。また、このような有機層４は、例えば、トリフェニルアミン誘導体等からなる正孔注入層と、アントラセン等の蛍光性の有機固体からなる発光層との積層体や、或いはこのような発光層とペリレン誘導体等からなる電子注入層との積層体や、また或いはこれらの正孔注入層、発光層、及び電子注入層との積層体であってもよい。さらに、このような有機層４への電荷注入又は正孔注入を容易にするという観点から、透明電極３上或いは有機層４上に、フッ化リチウム（ＬｉＦ）、Ｌｉ２Ｏ３等の金属フッ化物、Ｃａ、Ｂａ、Ｃｓ等の活性の高いアルカリ土類金属、有機絶縁材料等からなる層を設けてもよい。【０１１４】
また、有機層４が陽極バッファー層１１、正孔輸送層１２、及び電子輸送層１３からなる積層体である場合、硬化樹脂層の表面に形成されている凹凸の形状を維持するという観点から、陽極バッファー層１１、正孔輸送層１２、及び電子輸送層１３の厚みは、それぞれ１〜５０ｎｍの範囲、５〜２００ｎｍの範囲、及び５〜２００ｎｍの範囲であることが好ましい。【０１１５】
金属電極５の材料としては、仕事関数の小さな物質を適宜用いることができ、特に限定されないが、例えば、アルミニウム、ＭｇＡｇ、ＭｇＩｎ、ＡｌＬｉが挙げられる。また、金属電極５の厚みは５０〜５００ｎｍの範囲であることが好ましい。厚みが前記下限未満では、導電性が低下する傾向にあり、他方、前記上限を超えると、凹凸形状の維持が困難となる傾向にある。【０１１６】
さらに、本発明の有機ＥＬ素子においては、透明電極、有機層及び金属電極がそれぞれ回折格子の硬化樹脂層の表面に形成されている凹凸の形状が維持されるようにして、回折格子の硬化樹脂層の表面上に積層されているため、有機ＥＬ素子を折り曲げた場合に発生する応力を形成されている凹凸の形状により緩和することができる。そのため、本発明の有機ＥＬ素子は、フレキシブルディスプレイ、フレキシブル照明等のフレキシブル性が要求される有機ＥＬ素子としても好適に用いることができる。【０１１７】
また、本発明の有機ＥＬ素子においては、上述のように、有機ＥＬ素子の構成部位の一部が上記本発明の回折格子からなる。このような有機ＥＬ素子においては、リーク電流の発生をより十分に抑制するという観点からは、上記本発明の回折格子の中でも、硬化樹脂層２が上記不等式（１）で示す条件、及び／又は、尖度（ｋ）が−１．２以上（より好ましくは−１．２〜１．２）であるという条件を満たす回折格子を用いることがより好ましい。このような条件を満たす硬化樹脂層２を備える回折格子を用いた場合には、有機ＥＬ素子において、図１４に示すように、透明電極３、有機層４及び金属電極５が硬化樹脂層２の表面に形成されている凹凸の形状をそのまま維持しているものと仮定した場合（各層がそれぞれ透明電極基板の表面に垂直な方向に均一な厚みを有する層であると仮定した場合）に、硬化樹脂層２の凹凸解析画像に基づいて求められる透明電極基板の表面に垂直な方向における透明電極３と金属電極５との間の電極間距離（標準距離：図１４中においてＸで表される距離）と、透明電極３と金属電極５との間の電極間距離が最も短くなる距離（最短距離：図１４中においてＹで表される距離）に関して、凹凸解析の際の全測定点のうち最短距離Ｙの大きさが標準距離Ｘの半分以下となる測定点の割合を０〜２％とすることが可能となる。なお、本発明者らは、このような最短距離Ｙの大きさが標準距離Ｘの半分以下となるような領域においてリーク電流が発生し易い傾向にあることを見出しており、かかる知見に基づいて、このような最短距離Ｙの大きさが標準距離Ｘの半分以下となるような領域の割合が０〜２％となるようにすることによって、リーク電流の発生を十分に抑制することが可能となることを見出している。なお、本明細書においては、このような全領域（全測定点）のうちの、最短距離Ｙの大きさが標準距離Ｘの半分以下となるような領域（測定点）の割合を「リーク電流懸念領域の存在比率」という。【０１１８】
このように、本発明の有機ＥＬ素子においては、リーク電流を十分に抑制するという観点から、深さ分布の中央値（Ｍ）及び平均値（ｍ）の測定方法と同様の方法を採用して硬化樹脂層２の凹凸解析画像を測定し、透明電極３、有機層４及び金属電極５が硬化樹脂層２の表面に形成されている凹凸の形状をそのまま維持しているものと仮定して、上記凹凸解析画像に基づいて電極間距離の分布を求めた場合に、電極間距離の分布から求められる凹凸解析画像の全測定点のうちの最短距離Ｙの大きさが標準距離Ｘの半分以下となる測定点の割合（リーク電流懸念領域の存在比率）が０〜２％となることが好ましい。すなわち、本発明の有機ＥＬ素子においては、前記透明電極と前記金属電極との間の電極間距離の分布から求められるリーク電流懸念領域の存在比率が０〜２％であることが好ましい。なお、このような電極間距離の分布の測定に際しては、標準距離Ｘは実際の設計に合わせて３０〜５００ｎｍの範囲で設定（仮定）することが好ましく、例えば、有機層の透明支持基板と垂直な方向の厚みが７０ｎｍである有機ＥＬ素子においては、標準距離Ｘが７０ｎｍと仮定する。そして、前記凹凸解析画像（ＳＰＭ像）に基づいて最短距離の分布を計算して、電極間距離の最短距離Ｙが標準距離Ｘの半分以下となる領域（リーク電流懸念領域）が、凹凸解析画像（ＳＰＭ像）測定の全測定点のうちに占める割合を計算することにより、リーク電流懸念領域の存在比を求めることができる。なお、このような最短距離の計算やリーク電流懸念領域の存在比は、硬化樹脂層２の凹凸解析画像の分析結果に基づいてコンピュータにより計算して求めることができる。【０１１９】
また、本発明の有機ＥＬ素子においては、透明電極、有機層及び金属電極がそれぞれ硬化樹脂層の表面に形成されている凹凸の形状が維持されるようにして積層されているため、有機層で生じた光が各界面において全反射してしまい素子の内部において多重反射を繰り返すことを抑制することができる。また、透明支持基板と空気との界面において全反射してしまった光を、回折効果により再出射させることもできる。さらに、透明電極、有機層及び金属電極がそれぞれ硬化樹脂層の表面に形成されている凹凸の形状が維持されるようにして積層されることから、上述のように、透明電極と金属電極との電極間距離が部分的に短くなっている。そのため、透明電極と金属電極との電極間距離が均一なものと比較して、電圧印加時において電界強度の増加を見込むことができ、有機ＥＬ素子の発光効率を向上させることもできる。また、リーク電流懸念領域が０〜２％となるように制御した場合には、リーク電流も十分に防止することも可能となり、有機ＥＬ素子の発光効率をより向上させることも可能である。このように、本発明の有機ＥＬ素子によれば、十分な外部取り出し効率を達成することが可能となる。なお、本発明の有機ＥＬ素子は、例えば、以下説明する本発明の有機ＥＬ素子の製造方法により製造することが可能となる。【０１２０】
（有機ＥＬ素子の製造方法）
本発明の有機ＥＬ素子の製造方法は、透明支持基板、透明電極、有機層及び金属電極を備える有機ＥＬ素子の製造方法であって、
前記透明支持基板上に硬化性樹脂を塗布し、母型を押し付けつつ前記硬化性樹脂を硬化させた後、前記母型を取り外すことにより、前記透明支持基板上に凹凸が形成された硬化樹脂層を積層する工程を含む回折格子形成工程と、
前記硬化樹脂層上に、前記透明電極、前記有機層及び前記金属電極を、前記硬化樹脂層の表面に形成されている凹凸の形状が維持されるようにして、それぞれ積層して有機ＥＬ素子を得る工程（有機ＥＬ素子形成工程）と、
を含み、且つ、
前記回折格子形成工程が上記本発明の回折格子の製造方法である、
方法である。【０１２１】
このような回折格子形成工程は、上記本発明の回折格子の製造方法であり、これにより、透明支持基板１上に上述のような特性を有する凹凸が形成された硬化樹脂層２を積層する。また、回折格子形成工程が上記本発明の回折格子の製造方法であることから、本発明の有機ＥＬ素子の製造方法において回折格子形成工程に用いる母型は、前記本発明の回折格子の製造方法に用いる母型と同様のものであり、前述の母型製造方法（Ａ）及び（Ｂ）のうちのいずれかの方法により得られたものである。【０１２２】
次いで、有機ＥＬ素子形成工程においては、先ず、図１３に示すように、硬化樹脂層２上に透明電極３を、硬化樹脂層２の表面に形成されている凹凸の形状が維持されるようにして積層する。透明電極３の材料としては、前記本発明の有機ＥＬ素子において透明電極３の材料として説明したものと同様のものを用いることができる。また、透明電極３を積層する方法としては、蒸着法、スパッター法等の公知の方法を適宜採用することができる。これらの方法の中でも、硬化樹脂層の表面に形成されている凹凸の形状を維持するという観点から、蒸着法を採用することが好ましい。【０１２３】
また、有機ＥＬ素子形成工程においては、次に、図１３に示すように、透明電極３上に有機層４を、硬化樹脂層２の表面に形成されている凹凸の形状が維持されるようにして積層する。このような有機層４の種類や材料としては、前記本発明の有機ＥＬ素子における有機層に関して説明したものと同様のものを用いることができる。例えば、有機層４は、図１３に示すような陽極バッファー層１１、正孔輸送層１２、及び電子輸送層１３からなる積層体としてもよい。また、有機層４を積層する方法としては、蒸着法、スパッター法等の公知の方法を適宜採用することができる。これらの方法の中でも、硬化樹脂層の表面に形成されている凹凸の形状を維持するという観点から、蒸着法を採用することが好ましい。【０１２４】
有機ＥＬ素子形成工程においては、次いで、図１３に示すように、有機層４上に金属電極５を、硬化樹脂層２の表面に形成されている凹凸の形状が維持されるようにして積層する。金属電極５の材料としては、前記本発明の有機ＥＬ素子において金属電極５の材料として説明したものと同様のものを用いることができる。また、金属電極５を積層する方法としては、蒸着法、スパッター法等の公知の方法を適宜採用することができる。これらの方法の中でも、硬化樹脂層の表面に形成されている凹凸の形状を維持するという観点から、蒸着法を採用することが好ましい。【０１２５】
以上説明したような本発明の有機ＥＬ素子の製造方法によれば、波長依存性及び指向性が十分に低い有機ＥＬ素子を製造することが可能となる。また、本発明の有機ＥＬ素子の製造方法により得られる有機ＥＬ素子においては、透明電極３、有機層４及び金属電極５がそれぞれ硬化樹脂層２の表面に形成されている凹凸の形状が維持されるようにして積層されているため、有機層４で生じた光が各界面において全反射して素子の内部において多重反射を繰り返すことを十分に抑制できる。また、透明支持基板と空気との界面において全反射してしまった光を、回折効果により再出射させることもできる。さらに、透明電極３、有機層４及び金属電極５がそれぞれ硬化樹脂層２の表面に形成されている凹凸の形状が維持されるようにして積層されることから、透明電極３と金属電極５との電極間距離が部分的に短くなっている。そのため、透明電極３と金属電極５との電極間距離が均一なものと比較して、電圧印加時において電界強度の増加を見込むことができ、有機ＥＬ素子の発光効率を向上させることもできる。また、明電極３と金属電極５との最短の電極間距離の分布に基づいて求められるリーク電流懸念領域が０〜２％である場合には、リーク電流も十分に防止することが可能となり、有機ＥＬ素子の発光効率をより向上させることも可能である。このように、本発明の有機ＥＬ素子の製造方法によれば、十分な外部取り出し効率を達成することも可能となる。
【実施例】
【０１２６】
以下、実施例及び比較例に基づいて本発明をより具体的に説明するが、本発明は以下の実施例に限定されるものではない。【０１２７】
なお、以下の実施例及び比較例において、硬化樹脂層や母型等の表面に形成されている凹凸形状の凹凸解析画像を測定する際においては、原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて、前記凹凸形状を以下の解析条件で解析した。
〈解析条件〉
測定モード：ダイナミックフォースモード
カンチレバー：ＳＩ−ＤＦ４０（材質：Ｓｉ、レバー幅：４０μｍ、チップ先端の直径：１０ｎｍ）
測定雰囲気：大気中
測定温度：２５℃。【０１２８】
また、一部の実施例及び比較例においては、ブロック共重合体等の樹脂として以下に記載のものを用いた。なお、ブロック共重合体における第１及び第２のポリマーセグメントの体積比（第１のポリマーセグメント：第２のポリマーセグメント）は、ポリスチレンの（ＰＳ）密度が１．０５ｇ／ｃｍ３であり、ポリメチルメタクリレート（ＰＭＭＡ）の密度が１．１９ｇ／ｃｍ３であり、ポリイソプレン（ＰＩＰ）の密度が０．９１３ｇ／ｃｍ３であるものとして算出した。更に、ポリマーセグメント又はポリマーの数平均分子量（Ｍｎ）及び重量平均分子量（Ｍｗ）は、ゲルパーミエーションクロマトグラフィ（東ソー（株）製、型番「ＧＰＣ−８０２０」、ＴＳＫ−ＧＥＬ  ＳｕｐｅｒＨ１０００、ＳｕｐｅｒＨ２０００、ＳｕｐｅｒＨ３０００及びＳｕｐｅｒＨ４０００を直列に接続したもの）を用いて測定した。また、ポリマーセグメントのガラス転移点（Ｔｇ）は、示差走査熱量計（Ｐｅｒｋｉｎ−Ｅｌｍｅｒ社製、製品名「ＤＳＣ７」）を用いて、０〜２００℃の温度範囲について２０℃／ｍｉｎの昇温速度にて昇温しつつ測定した。さらに、ＰＳ、ＰＭＭＡ及びＰＩＰの溶解度パラメーターはそれぞれ９．０、９．３及び８．１である（化学便覧  応用編  改定２版参照）。【０１２９】
〈ブロック共重合体（Ｐ−１）〉
ＰＳとＰＭＭＡとのブロック共重合体、Ｐｏｌｙｍｅｒ  Ｓｏｕｒｃｅ社製、ＰＳセグメントのＭｎ＝１，６００，０００、ＰＭＭＡセグメントのＭｎ＝１，３００，０００、ＰＳとＰＭＭＡとのブロック共重合体のＭｎ＝２９０００００、ＰＳセグメントとＰＭＭＡセグメントとの体積比（ＰＳ：ＰＭＭＡ）＝５８：４２、分子量分布（Ｍｗ／Ｍｎ）＝１．２０、ＰＳセグメントのＴｇ＝９８℃、ＰＭＭＡセグメントのＴｇ＝１１０℃
〈ブロック共重合体（Ｐ−２）〉
ＰＳとＰＭＭＡとのブロック共重合体、Ｐｏｌｙｍｅｒ  Ｓｏｕｒｃｅ社製、ＰＳセグメントのＭｎ＝８６８，０００、ＰＭＭＡセグメントのＭｎ＝８５７，０００、ＰＳとＰＭＭＡとのブロック共重合体のＭｎ＝１７２００００、ＰＳセグメントとＰＭＭＡセグメントとの体積比（ＰＳ：ＰＭＭＡ）＝５３：４７、分子量分布（Ｍｗ／Ｍｎ）＝１．３０、ＰＳセグメントのＴｇ＝９６℃、ＰＭＭＡセグメントのＴｇ＝１１０℃
〈ブロック共重合体（Ｐ−３）〉
ＰＳとＰＭＭＡとのブロック共重合体、Ｐｏｌｙｍｅｒ  Ｓｏｕｒｃｅ社製、ＰＳセグメントのＭｎ＝３２８，０００、ＰＭＭＡセグメントのＭｎ＝１７３，０００、ＰＳとＰＭＭＡとのブロック共重合体のＭｎ＝５０１０００、ＰＳセグメントとＰＭＭＡセグメントとの体積比（ＰＳ：ＰＭＭＡ）＝６８：３２、分子量分布（Ｍｗ／Ｍｎ）＝１．０９、ＰＳセグメントのＴｇ＝９７℃、ＰＭＭＡセグメントのＴｇ＝１０８℃
〈ブロック共重合体（Ｐ−４）〉
ＰＳとＰＩＰとのブロック共重合体、Ｐｏｌｙｍｅｒ  Ｓｏｕｒｃｅ社製、ＰＳセグメントのＭｎ＝７００，０００、ＰＩＰセグメントのＭｎ＝８５０，０００、ＰＳとＰＩＰとのブロック共重合体のＭｎ＝１５５００００、ＰＳセグメントとＰＩＰセグメントとの体積比（ＰＳ：ＰＩＰ）＝４２：５８、分子量分布（Ｍｗ／Ｍｎ）＝１．１５、ＰＳセグメントのＴｇ＝１００℃、ＰＩＰセグメントのＴｇ＝０℃以下のために測定不可（文献値では−６０〜−７０℃）
〈ランダム共重合体〉
ＰＳとＰＭＭＡとのランダム共重合体、Ｐｏｌｙｍｅｒ  Ｓｏｕｒｃｅ社製、ランダム共重合体のＭｎ＝３，５００、分子量分布（Ｍｗ／Ｍｎ）＝１．５６、スチレンの含有量＝５７ｍｏｌ％
〈ブロック共重合体（Ｐ−５）〉
ＰＳとＰＭＭＡとのブロック共重合体、Ｐｏｌｙｍｅｒ  Ｓｏｕｒｃｅ社製、ＰＳセグメントのＭｎ＝６５０，０００、ＰＭＭＡセグメントのＭｎ＝５７２，０００、ＰＳとＰＭＭＡとのブロック共重合体のＭｎ＝１２２００００、ＰＳセグメントとＰＭＭＡセグメントとの体積比（ＰＳ：ＰＭＭＡ）＝５６：４４、分子量分布（Ｍｗ／Ｍｎ）＝１．２５、ＰＳセグメントのＴｇ＝１０７℃、ＰＭＭＡセグメントのＴｇ＝１２５℃
〈ブロック共重合体（Ｐ−６）〉
ＰＳとＰＭＭＡとのブロック共重合体、Ｐｏｌｙｍｅｒ  Ｓｏｕｒｃｅ社製、ＰＳセグメントのＭｎ＝４００，０００、ＰＭＭＡセグメントのＭｎ＝３８０，０００、ＰＳとＰＭＭＡとのブロック共重合体のＭｎ＝７８００００、ＰＳセグメントとＰＭＭＡセグメントとの体積比（ＰＳ：ＰＭＭＡ）＝５４：４６、分子量分布（Ｍｗ／Ｍｎ）＝１．３５、ＰＳセグメントのＴｇ＝１０８℃、ＰＭＭＡセグメントのＴｇ＝１２５℃
〈ブロック共重合体（Ｐ−７）〉
ＰＳとＰＭＭＡとのブロック共重合体、Ｐｏｌｙｍｅｒ  Ｓｏｕｒｃｅ社製、ＰＳセグメントのＭｎ＝２７０，０００、ＰＭＭＡセグメントのＭｎ＝２８７，０００、ＰＳとＰＭＭＡとのブロック共重合体のＭｎ＝５５７０００、ＰＳセグメントとＰＭＭＡセグメントとの体積比（ＰＳ：ＰＭＭＡ）＝５２：４８、分子量分布（Ｍｗ／Ｍｎ）＝１．１８、ＰＳセグメントのＴｇ＝１１０℃、ＰＭＭＡセグメントのＴｇ＝１２４℃
〈比較用ブロック共重合体（ＣＰ−１）〉
ＰＳとＰＭＭＡとのブロック共重合体、Ｐｏｌｙｍｅｒ  Ｓｏｕｒｃｅ社製、ＰＳセグメントのＭｎ＝１３３，０００、ＰＭＭＡセグメントのＭｎ＝１３０，０００、ＰＳとＰＭＭＡとのブロック共重合体のＭｎ＝２６３０００、ＰＳセグメントとＰＭＭＡセグメントとの体積比（ＰＳ：ＰＭＭＡ）＝５４：４６、分子量分布（Ｍｗ／Ｍｎ）＝１．１５、ＰＳセグメントのＴｇ＝１１０℃、ＰＭＭＡセグメントのＴｇ＝１２４℃
〈比較用ブロック共重合体（ＣＰ−２）〉
ＰＳとＰＭＭＡとのブロック共重合体、Ｐｏｌｙｍｅｒ  Ｓｏｕｒｃｅ社製、ＰＳセグメントのＭｎ＝５０，７００、ＰＭＭＡセグメントのＭｎ＝４７，６００、ＰＳとＰＭＭＡとのブロック共重合体のＭｎ＝９８３００、ＰＳセグメントとＰＭＭＡセグメントとの体積比（ＰＳ：ＰＭＭＡ）＝５５：４５、分子量分布（Ｍｗ／Ｍｎ）＝１．１３、ＰＳセグメントのＴｇ＝１１０℃、ＰＭＭＡセグメントのＴｇ＝１２０℃
〈ホモポリマー（Ａ）〉
ＰＭＭＡのホモポリマー、Ｐｏｌｙｍｅｒ  Ｓｏｕｒｃｅ社製、ホモポリマーのＭｎ＝４６，０００、分子量分布（Ｍｗ／Ｍｎ）＝１．８０
〈ホモポリマー（Ｂ）〉
ポリエチレンオキサイド（ＰＥＯ）、東京化成社製の商品名「ポリエチレングリコール４０００」、ホモポリマーのＭｗ＝３０００、分子量分布（Ｍｗ／Ｍｎ）＝１．１０。【０１３０】
（作製例１）
先ず、基材（材質：ガラス、大きさ：２０ｍｍ×１２ｍｍ）上にシリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］をスピンコート法により塗布し、１００℃にて１時間加熱して硬化させてシリコーン系ポリマー膜を形成した。【０１３１】
次に、シリコーン系ポリマー膜上に蒸着法により、温度が１００℃であり、圧力が１×１０−３Ｐａである条件下において、アルミニウム蒸着膜（厚み：１０ｎｍ）を形成し、その後、３０分かけて室温（２５℃）まで冷却した後に、圧力を大気圧（１．０１３×１０５Ｐａ）に戻した。シリコーン系ポリマー膜上に形成されたアルミニウム蒸着膜の表面には凹凸が形成されていた。次いで、アルミニウム蒸着膜上にシリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、１００℃にて１時間加熱して硬化させた後に、アルミニウム蒸着膜から取り外して母型（Ｍ−１Ｂ）を得た。【０１３２】
そして、表面に凹凸が形成されている母型（Ｍ−１Ｂ）上に蒸着法により、温度が１００℃であり、圧力が１×１０−３Ｐａである条件下において、アルミニウム蒸着膜（厚み：１０ｎｍ）を形成し、その後、３０分かけて室温（２５℃）まで冷却した後に、圧力を大気圧（１．０１３×１０５Ｐａ）に戻した。母型（Ｍ−１Ｂ）上に形成されたアルミニウム蒸着膜の表面には凹凸が形成されていた。次いで、アルミニウム蒸着膜上にシリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、１００℃にて１時間加熱して硬化させた後に、アルミニウム蒸着膜から取り外して母型（Ｍ−２Ｂ）を得た。更に、表面に凹凸が形成されている母型（Ｍ−２Ｂ）上に蒸着法により、温度が１００℃であり、圧力が１×１０−３Ｐａである条件下において、アルミニウム蒸着膜（厚み：１０ｎｍ）を形成し、その後、３０分かけて室温（２５℃）まで冷却した後に、圧力を大気圧（１．０１３×１０５Ｐａ）に戻した。母型（Ｍ−２Ｂ）上に形成されたアルミニウム蒸着膜の表面には凹凸が形成されていた。次いで、アルミニウム蒸着膜上にシリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、１００℃にて１時間加熱して硬化させた後に、アルミニウム蒸着膜から取り外して母型（Ｍ−３Ｂ）を得た。【０１３３】
（作製例２）
先ず、基材（材質：ガラス、大きさ：１５ｍｍ×１２ｍｍ）上にアゾベンゼンポリマーをスピンコート法により、膜厚が０．８μｍとなるように塗布し、アゾベンゼンポリマー膜を形成した。その後、表面レリーフ型回折格子でアルゴンレーザー光を回折させ、その回折光をアゾベンゼンポリマー膜の表面に照射した。次に、回折格子を１２０°回転させた後にレーザー光を回折させ、その回折光をアゾベンゼンポリマー膜に照射し、次いで、回折格子を更に１２０°回転させた後にレーザー光を回折させ、その回折光をアゾベンゼンポリマー膜に照射した。このようにして、アゾベンゼンポリマー膜の表面に周期的な配列で凹凸を形成した。【０１３４】
次に、アゾベンゼンポリマー膜上にシリコーンゴム（ワッカーケミ社製、製品名「Ｅｌａｓｔｏｓｉｌ  ＲＴ６０１」）を滴下法により塗布し、５０℃にて１時間加熱して硬化させ、その後、アゾベンゼンポリマー膜から取り外して母型（Ｍ−４Ｂ）を得た。【０１３５】
（実施例１）
（i）回折格子の作製
ガラス基板１（Ｍａｔｓｕｎａｍｉ社製、製品名「Ｍｉｃｒｏ  ｓｌｉｄｅ  ｇｌａｓｓ」）及び硬化性樹脂２’（Ｎｏｒｌａｎｄ  Ｏｐｔｉｃａｌ  Ａｄｈｅｓｉｖｅ社製、製品名「ＮＯＡ  ６１」）を準備し、ガラス基板１上に硬化性樹脂２’を塗布し、その後、作製例１で得られた母型（Ｍ−３Ｂ）を押し付けつつ硬化性樹脂２’に紫外線を１時間照射して硬化させた（図２及び図３参照）。その後、硬化後の硬化樹脂層２から母型（Ｍ−３Ｂ）を取り外し、ガラス基板１上に凹凸を形成された硬化樹脂層２を形成して回折格子を得た（図４参照）。【０１３６】
得られた回折格子における硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。得られた凹凸解析画像を図１５に示す。なお、このような凹凸解析画像から測定された凹凸解析画像に基づいて、任意の１００点の高さを求めることにより平均高さを算出したところ、硬化樹脂層２の表面に形成されている凹凸の平均高さは７５ｎｍであった。なお、以下の実施例等において、凹凸の平均高さや平均ピッチは、それぞれ、凹凸解析画像に基づいて、任意の１００点の高さや距離を求めることにより算出した値を採用する。【０１３７】
また、得られた凹凸解析画像に対し、１次傾き補正を含むフラット処理を施した後に、２次元高速フーリエ変換処理を施すことによりフーリエ変換像を得た。得られたフーリエ変換像を図１６に示す。なお、図１６に示すフーリエ変換像の縦、横の大きさはそれぞれ２５．６μｍ-1である。図１６に示す結果からも明らかなように、フーリエ変換像は波数の絶対値が０μｍ−１である原点を略中心とする円環状の模様を示しており、且つ前記円環状の模様が波数の絶対値が１．２５〜５μｍ−１の範囲内となる領域内に存在することが確認された。【０１３８】
（ii）有機ＥＬ素子の作製
得られた回折格子の硬化樹脂層２上に透明電極３（ＩＴＯ、厚み：１２０ｎｍ）、正孔輸送層１２［Ｎ，Ｎ’−ジフェニル−Ｎ，Ｎ’−ビス（３−メチルフェニル）−１，１’−ジフェニル−４，４’−ジアミン、厚み：４０ｎｍ］、電子輸送層１３（８−ヒドロキシキノリンアルミニウム、厚み：３０ｎｍ）、フッ化リチウム層（厚み：１．５ｎｍ）、及び金属電極５（アルミニウム、厚み：１５０ｎｍ）を、硬化樹脂層２の表面に形成されている凹凸の形状が維持されるようにして、それぞれ蒸着法により積層して有機ＥＬ素子を得た（図１３参照）。【０１３９】
（比較例１）
作製例１で得られた母型（Ｍ−３Ｂ）を用いずに、硬化樹脂層に凹凸を形成しなかった以外は実施例１と同様にして比較用の有機ＥＬ素子を得た。【０１４０】
（比較例２）
作製例１で得られた母型（Ｍ−３Ｂ）に代えて作製例２で得られた母型（Ｍ−４Ｂ）を用いた以外は実施例１と同様にして比較用の回折格子を得た。なお、硬化樹脂層２の表面に形成されている凹凸は２次元周期的に配置されており、凹凸のピッチは５００ｎｍであり、凹凸の平均高さは５０ｎｍであった。また、得られた回折格子の硬化樹脂層２上に透明電極３（金、厚み：３０ｎｍ）、陽極バッファー層１１（銅フタロシアニン、厚み：１０ｎｍ）、正孔輸送層１２［Ｎ，Ｎ’−ジフェニル−Ｎ，Ｎ’−ビス（３−メチルフェニル）−１，１’−ジフェニル−４，４’−ジアミン、厚み：４０ｎｍ］、電子輸送層１３（８−ヒドロキシキノリンアルミニウム、厚み：６０ｎｍ）、フッ化リチウム層（厚み：１ｎｍ）、及び金属電極５（アルミニウム、厚み：１５０ｎｍ）を、硬化樹脂層２の表面に形成されている凹凸の形状が維持されるようにして、それぞれ蒸着法により積層して比較用の有機ＥＬ素子を得た。【０１４１】
（比較例３）
作製例２で得られた母型（Ｍ−４Ｂ）を用いずに、硬化樹脂層に凹凸を形成しなかった以外は比較例２と同様にして比較用の有機ＥＬ素子を得た。【０１４２】
（比較例４）
作製例１で得られた母型（Ｍ−３Ｂ）に代えて１次元回折格子（凹凸のピッチ：３８０ｎｍ、凹凸の平均高さ：６５ｎｍ）を母型として用いた以外は実施例１と同様にして比較用の回折格子を得た。なお、硬化樹脂層２の表面に形成されている凹凸は１次元周期的に配置されており、凹凸のピッチは３８０ｎｍであり、凹凸の平均高さは６０ｎｍであった。また、得られた回折格子の硬化樹脂層２上に透明電極３（ＩＴＯ、厚み：２００ｎｍ）、正孔輸送層１２［ポリ（３，４−エチレンジオキシチオフェン）／ポリ（４−スチレンスルフォネート））、厚み：２０ｎｍ］、電子輸送層１３〔ポリ［２−メトキシ−５−（２‘−エチルヘキシルオキシ）−１，４−（１−シアノビニレン）フェニレン］、厚み：１００ｎｍ〕、フッ化リチウム層（厚み：１ｎｍ）、及び金属電極５（アルミニウム、厚み：１５０ｎｍ）を、硬化樹脂層２の表面に形成されている凹凸の形状が維持されるようにして、それぞれ蒸着法により積層して比較用の有機ＥＬ素子を得た。【０１４３】
（比較例５）
１次元回折格子を母型として用いずに、硬化樹脂層に凹凸を形成しなかった以外は比較例４と同様にして比較用の有機ＥＬ素子を得た。【０１４４】
＜実施例１及び比較例１〜５で得られた有機ＥＬ素子の特性の評価＞
（i）波長依存性の評価
実施例１及び比較例１〜５で得られた有機ＥＬ素子の発光スペクトルを測定した。なお、発光スペクトルは、以下のようにして測定した。すなわち、実施例１及び比較例１〜５で得られた有機ＥＬ素子に１０Ｖの電圧を印加した状態で、素子より７ｃｍの距離に分光器（Ｏｃｅａｎ  Ｏｐｔｉｃｓ社製、製品名「ＵＳＢ−２０００」）を設置し、発光スペクトル解析を行った。実施例１及び比較例１について得られた結果を図１７に示す。また、比較例２〜３について得られた結果を図１８に示す。さらに、比較例４〜５について得られた結果を図１９に示す。図１７〜１９に示した結果から明らかなように、本発明の有機ＥＬ素子（実施例１）は、凹凸を有しない有機ＥＬ素子（比較例１）と比較して発光波長の領域がほとんど変わらず、発光の波長依存性が十分に低いことが確認された。これに対し、硬化樹脂層の表面に周期的な配列で凹凸が形成されている場合（比較例２及び４）は、凹凸を有しない有機ＥＬ素子（比較例３及び５）と比較して発光波長の領域が狭くなってしまうことが確認された。【０１４５】
（ii）指向性の評価
実施例１並びに比較例２及び４で得られた有機ＥＬ素子の指向性を以下の方法で評価した。すなわち、目視により有機ＥＬ素子を全ての方向（全周囲３６０°の方向）から観察したところ、実施例１で得られた有機ＥＬ素子においては、全周囲３６０°のいずれの方向から観察しても、特に明るい場所、又は特に暗い場所は観察されず、全ての方向に均等な明るさを呈していた。このように、本発明の有機ＥＬ素子（実施例１）は、発光の指向性が十分に低いことが確認された。これに対し、比較例４で得られた有機ＥＬ素子においては、特定の一方向から観察した場合に特に明るく、その方向に直交する方向から観察した場合には特に暗い傾向があることが確認された。また、比較例２で得られた有機ＥＬ素子においては、全周囲３６０°の方向から観察したところ、合計６回明暗の変化があることが確認された。【０１４６】
（iii）発光効率の評価
実施例１及び比較例１で得られた有機ＥＬ素子の発光効率を以下の方法で測定した。すなわち、有機ＥＬ素子に電圧を印加し、印加電圧（Ｖ）及び有機ＥＬ素子に流れる電流（Ｉ）を印加測定器（Ｋｅｉｔｈｌｅｙ社製、型番：２４００）にて、また発光輝度（Ｌ）を輝度計（コニカミノルタ社製、製品名「ＬＳ−１００」）にて測定した。このようにして得られた印加電圧（Ｖ）、電流（Ｉ）及び発光輝度（Ｌ）の測定値から、電流効率については、下記計算式（Ｆ１）：
（電流効率）＝｛Ｌ−（Ｌ／Ｉ）｝・・・（Ｆ１）
電力効率については、下記計算式（Ｆ２）：
（電力効率）＝｛Ｌ−（Ｌ／Ｉ／Ｖ）｝・・・（Ｆ２）
を用いて、電流効率及び電力効率を算出した。電流効率と輝度との関係を図２０に示す。また、電圧効率と輝度との関係を図２１に示す。図２０及び図２１に示した結果からも明らかなように、本発明の有機ＥＬ素子（実施例１）は、凹凸を有しない有機ＥＬ素子（比較例１）と比較して輝度１０００ｃｄ／ｍ２における電流効率及び電圧効率がそれぞれ２．２倍及び２．９倍となっており、十分な外部取り出し効率を有するものであることが確認された。【０１４７】
（実施例２）
９９ｍｇのブロック共重合体（Ｐ−２）を１０ｇのトルエンに溶解した後に、孔径０．４５μｍのメンブレンフィルターでろ過してブロック共重合体溶液を得た。得られたブロック共重合体溶液を基材としてのポリエチレンナフタレートフィルム（帝人デュポン（株）製）上に回転速度８００ｒｐｍにてスピンコートし、その後、塗膜を５５℃のホットプレート上で１０分間乾燥させ、次いで、１３０℃の真空オーブン中で２４時間のアニール処理を施して、ミクロ相分離により表面に凹凸が形成された第１の母型（Ｍ−１Ａ）を得た。【０１４８】
得られた母型について表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。得られた凹凸解析画像を図２２に示す。また、得られた断面の凹凸解析画像を図２３に示す。また、得られた凹凸解析画像に対し、１次傾き補正を含むフラット処理を施した後に、２次元高速フーリエ変換処理を施すことによりフーリエ変換像を得た。得られたフーリエ変換像を図２４に示す。図２４に示す結果からも明らかなように、フーリエ変換像は波数の絶対値が０μｍ−１である原点を略中心とする円状の模様を示しており、且つ前記円状の模様が波数の絶対値が１０μｍ−１以下の範囲内となる領域内に存在することが確認された。また、母型（Ｍ−１Ａ）の凹凸の平均ピッチは２８０ｎｍであり、凹凸の平均高さは５ｎｍであった。【０１４９】
さらに、得られた母型におけるブロック共重合体（Ｐ−２）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは１０４ｎｍであった。【０１５０】
得られた母型（Ｍ−１Ａ）の塗膜に高圧水銀灯を用いて１２Ｊ／ｃｍ２の照射強度で紫外線を照射した後に、酢酸中において超音波洗浄を施して、ＰＭＭＡが選択的に除去されたエッチング処理後の第１の母型（Ｍ−２Ａ）を得た。得られた母型について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図２５に示す。また、得られた断面の凹凸解析画像を図２６に示す。図２２、図２３、図２５及び図２６に示す結果からも明らかなように、エッチング処理により表面に形成されている凹凸の形状が深くなることが確認された。なお、母型（Ｍ−２Ａ）の凹凸の平均ピッチは２８０ｎｍであり、凹凸の平均高さは５５ｎｍであった。【０１５１】
得られた母型（Ｍ−２Ａ）上にシリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、５０℃にて１時間加熱して硬化させた後に、母型（Ｍ−２Ａ）から取り外して第２の母型（Ｍ−３Ａ）を得た。得られた母型について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図２７に示す。また、得られた断面の凹凸解析画像を図２８に示す。なお、第２の母型（Ｍ−３Ａ）の凹凸の平均ピッチは２８０ｎｍであり、凹凸の平均高さは２５ｍであった。【０１５２】
次に、ガラス基板（Ｍａｔｓｕｎａｍｉ社製、製品名「Ｍｉｃｒｏ  ｓｌｉｄｅ  ｇｌａｓｓ」）及び硬化性樹脂（Ｎｏｒｌａｎｄ  Ｏｐｔｉｃａｌ  Ａｄｈｅｓｉｖｅ社製、製品名「ＮＯＡ  ６１」）を準備し、ガラス基板上に硬化性樹脂を塗布し、その後、得られた母型（Ｍ−３Ａ）を押し付けつつ硬化性樹脂に紫外線を１時間照射して硬化させた。その後、硬化後の硬化樹脂層から母型（Ｍ−３Ａ）を取り外し、ガラス基板上に凹凸を形成された硬化樹脂層を形成して回折格子を得た。なお、硬化性樹脂の凹凸の平均ピッチは２８０ｎｍであり、凹凸の平均高さは３５ｎｍであった。【０１５３】
次いで、得られた回折格子の硬化樹脂層上に透明電極（ＩＴＯ、厚み：１２０ｎｍ）、正孔輸送層［Ｎ，Ｎ’−ジフェニル−Ｎ，Ｎ’−ビス（３−メチルフェニル）−１，１’−ジフェニル−４，４’−ジアミン、厚み：４０ｎｍ］、電子輸送層（８−ヒドロキシキノリンアルミニウム、厚み：３０ｎｍ）、フッ化リチウム層（厚み：１．５ｎｍ）、及び金属電極（アルミニウム、厚み：１５０ｎｍ）を、硬化樹脂層の表面に形成されている凹凸の形状が維持されるようにして、それぞれ蒸着法により積層して有機ＥＬ素子を得た。【０１５４】
（比較例６）
得られた母型（Ｍ−３Ａ）を用いずに、硬化樹脂層に凹凸を形成しなかった以外は実施例２と同様にして比較用の有機ＥＬ素子を得た。【０１５５】
（比較例７）
得られた母型（Ｍ−３Ａ）に代えて１次元回折格子（凹凸の平均ピッチ：３８０ｎｍ、凹凸の平均高さ：６５ｎｍ）を母型として用いた以外は実施例２と同様にして比較用の回折格子を得た。なお、硬化樹脂層２の表面に形成されている凹凸は１次元周期的に配置されており、凹凸の平均ピッチは３８０ｎｍであり、凹凸の平均高さは６０ｎｍであった。また、得られた回折格子の硬化樹脂層上に透明電極（ＩＴＯ、厚み：２００ｎｍ）、正孔輸送層［ポリ（３，４−エチレンジオキシチオフェン）／ポリ（４−スチレンスルフォネート））、厚み：２０ｎｍ］、電子輸送層〔ポリ［２−メトキシ−５−（２‘−エチルヘキシルオキシ）−１，４−（１−シアノビニレン）フェニレン］、厚み：１００ｎｍ〕、フッ化リチウム層（厚み：１ｎｍ）、及び金属電極（アルミニウム、厚み：１５０ｎｍ）を、硬化樹脂層の表面に形成されている凹凸の形状が維持されるようにして、それぞれ蒸着法により積層して比較用の有機ＥＬ素子を得た。【０１５６】
（比較例８）
１次元回折格子を母型として用いずに、硬化樹脂層に凹凸を形成しなかった以外は比較例７と同様にして比較用の有機ＥＬ素子を得た。【０１５７】
（実施例３）
シリコンウェハに、ランダム共重合体の０．１質量％トルエン溶液をスピンコートした後に、温度１７０℃にて２４時間の熱処理を施して基材を得た。１８７ｍｇのブロック共重合体（Ｐ−１）を１０ｇのトルエンに溶解した後に、孔径０．４５μｍのメンブレンフィルターでろ過してブロック共重合体溶液を得た。このようにして得られたブロック共重合体溶液を、前記基材上に回転速度８００ｒｐｍにてスピンコートし、その後、塗膜を５５℃のホットプレート上で１０分間乾燥させ、次いで、１７０℃のオーブン中で２４時間のアニール処理を施して、ミクロ相分離により表面に凹凸が形成された第１の母型（Ｍ−４Ａ）を得た。【０１５８】
得られた母型について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図２９に示す。図２９に示すように、母型（Ｍ−４Ａ）の表面にはミクロ相分離による凹凸が形成されているので、このような母型（Ｍ−４Ａ）を用いて本発明の回折格子及び有機ＥＬ素子を得られることが確認された。また、得られた母型におけるブロック共重合体（Ｐ−１）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは２７０ｎｍであった。また、母型（Ｍ−４Ａ）の凹凸の平均ピッチは４５０ｎｍであり、凹凸の平均高さは１０ｎｍであった。【０１５９】
（実施例４）
２０６ｍｇのブロック共重合体（Ｐ−４）を１０ｇのトルエンに溶解した後に、孔径０．４５μｍのメンブレンフィルターでろ過してブロック共重合体溶液を得た。得られたブロック共重合体溶液を基材としてのガラス上に回転速度８００ｒｐｍにてスピンコートし、その後、塗膜を５５℃のホットプレート上で１０分間乾燥させ、次いで、１７０℃の真空オーブン中で２４時間のアニール処理を施して、ミクロ相分離により表面に凹凸が形成された第１の母型（Ｍ−５Ａ）を得た。【０１６０】
得られた母型について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図３０に示す。また、得られた断面の凹凸解析画像を図３１に示す。図３０及び図３１に示すように、母型（Ｍ−５Ａ）の表面にはミクロ相分離による凹凸が形成されているので、このような母型（Ｍ−５Ａ）を用いて本発明の回折格子及び有機ＥＬ素子を得られることが確認された。また、得られた母型におけるブロック共重合体（Ｐ−４）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは３１５ｎｍであった。また、母型（Ｍ−５Ａ）の凹凸の平均ピッチは６００ｎｍであり、凹凸の平均高さは５０ｎｍであった。【０１６１】
（実施例５）
シリコンウェハに、ランダム共重合体の０．１質量％トルエン溶液をスピンコートした後に、温度１７０℃にて２４時間の熱処理を施して基材を得た。１６３ｍｇのブロック共重合体（Ｐ−３）を１０ｇのトルエンに溶解した後に、孔径０．４５μｍのメンブレンフィルターでろ過してブロック共重合体溶液を得た。このようにして得られたブロック共重合体溶液を、前記基材上に回転速度８００ｒｐｍにてスピンコートし、その後、塗膜を５５℃のホットプレート上で１０分間乾燥させ、次いで、クロロホルム飽和蒸気圧下にて１日間の溶媒処理を施して、ミクロ相分離により表面に凹凸が形成された第１の母型（Ｍ−６Ａ）を得た。【０１６２】
得られた母型について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図３２に示す。図３２に示すように、母型（Ｍ−６Ａ）の表面にはミクロ相分離による凹凸が形成されているので、このような母型（Ｍ−６Ａ）を用いて本発明の回折格子及び有機ＥＬ素子を得られることが確認された。また、得られた母型におけるブロック共重合体（Ｐ−３）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは２０９ｎｍであった。また、母型（Ｍ−６Ａ）の凹凸の平均ピッチは１１０ｎｍであり、凹凸の平均高さは８ｎｍであった。【０１６３】
（実施例６）
シリコンウェハに、ランダム共重合体の０．１質量％トルエン溶液をスピンコートした後に、温度１７０℃にて２４時間の熱処理を施して基材を得た。２９２ｍｇのブロック共重合体（Ｐ−２）及び８７ｍｇのホモポリマー（Ａ）を１０ｇのトルエンに溶解した後に、孔径０．４５μｍのメンブレンフィルターでろ過してブロック共重合体溶液を得た。このようにして得られたブロック共重合体溶液を、前記基材上に回転速度８００ｒｐｍにてスピンコートし、その後、塗膜を５５℃のホットプレート上で１０分間乾燥させ、次いで、１３０℃の真空オーブン中で２４時間のアニール処理を施して、ミクロ相分離により表面に凹凸が形成された第１の母型（Ｍ−７Ａ）を得た。【０１６４】
得られた母型について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図３３に示す。図３３に示すように、母型（Ｍ−７Ａ）の表面にはミクロ相分離による凹凸が形成されているので、このような母型（Ｍ−７Ａ）を用いて本発明の回折格子及び有機ＥＬ素子を得られることが確認された。また、得られた母型におけるブロック共重合体（Ｐ−２）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは５２９ｎｍであった。また、母型（Ｍ−７Ａ）の凹凸の平均ピッチは３１０ｎｍであり、凹凸の平均高さは１１ｎｍであった。【０１６５】
得られた母型（Ｍ−７Ａ）の塗膜に高圧水銀灯を用いて１２Ｊ／ｃｍ２の照射強度で紫外線を照射した後に、酢酸中において超音波洗浄を施して、ＰＭＭＡが選択的に除去されたエッチング処理後の第１の母型（Ｍ−８Ａ）を得た。得られた母型について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図３４に示す。また、得られた断面の凹凸解析画像を図３５に示す。図３３〜３５に示す結果からも明らかなように、エッチング処理により表面に形成されている凹凸の形状が深くなることが確認された。また、母型（Ｍ−８Ａ）の凹凸の平均ピッチは３１０ｎｍであり、凹凸の平均高さは６５ｎｍであった。【０１６６】
（実施例７）
シリコンウェハに、ランダム共重合体の０．１質量％トルエン溶液をスピンコートした後に、温度１７０℃にて２４時間の熱処理を施して基材を得た。次に、ブロック共重合体（Ｐ−２）とホモポリマー（Ｂ）とを、ブロック共重合体（Ｐ−２）１００質量部に対してホモポリマー（Ｂ）が２５質量部となる割合でトルエン中に溶解し、ブロック共重合体（Ｐ−２）とホモポリマー（Ｂ）の総量の濃度が１．５質量％となるトルエン溶液を得た後に、これを孔径０．４５μｍのメンブレンフィルターでろ過してブロック共重合体溶液を得た。次いで、このようにして得られたブロック共重合体溶液を、前記基材上に回転速度８００ｒｐｍにてスピンコートして塗膜を得た。次に、前記塗膜を５５℃のホットプレート上で１０分間乾燥させた後に、１６０℃の真空オーブン中で８時間加熱してアニール処理を施し、ミクロ相分離により表面に凹凸が形成された第１の母型（Ｍ−９Ａ）を得た。このようにして得られた母型（Ｍ−９Ａ）について表面に形成されている凹凸の形状を走査型プローブ顕微鏡（エスアイアイ・ナノテクノロジー（株）製、製品名「Ｅ−ｓｗｅｅｐ」）を用いて解析したところ、母型（Ｍ−９Ａ）の表面にはミクロ相分離による凹凸が形成されており、このような母型（Ｍ−９Ａ）を用いて本発明の回折格子及び有機ＥＬ素子を得られることが分かった。【０１６７】
次いで、得られた母型（Ｍ−９Ａ）の塗膜に高圧水銀灯を用いて１２Ｊ／ｃｍ２の照射強度で紫外線を照射した後に、酢酸中において超音波洗浄を施して、ＰＭＭＡ、およびＰＥＯが選択的に除去されたエッチング処理後の第１の母型（Ｍ−１０Ａ）を得た。得られた母型（Ｍ−１０Ａ）について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図３６〜３７に示す。また、得られた断面の凹凸解析画像を図３８に示す。【０１６８】
図３６〜３８に示す結果からも明らかなように、母型（Ｍ−１０Ａ）の表面にはミクロ相分離による凹凸が形成されており、このような母型（Ｍ−１０Ａ）を用いることにより、本発明の回折格子及び有機ＥＬ素子を得られることが確認された。また、図３６〜３８に示す結果からも明らかなように、ポリエチレンオキサイド（ホモポリマー（Ｂ））を用いることにより、凹部の壁面がより垂直に近いものとなっており、垂直方向の配向性が十分に高くなることが分かった。また、図３６〜３８に示す結果から、凹凸の形状が十分に深い母型が得られることが確認された。なお、得られた母型（Ｍ−１０Ａ）におけるブロック共重合体（Ｐ−２）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは１６０ｎｍであった。また、母型（Ｍ−１０Ａ）の凹凸の平均ピッチは３３０ｎｍであり、凹凸の平均高さは１２０ｎｍであった。【０１６９】
（実施例８）
先ず、真空オーブン中でのアニール処理時の加熱温度を１７０℃に変更し且つ加熱時間を１２時間に変更した以外は実施例７で採用している第１の母型（Ｍ−９Ａ）の製造方法と同様の方法を採用して、第１の母型（Ｍ−１１Ａ）を製造した。このようにして得られた母型（Ｍ−１１Ａ）について表面に形成されている凹凸の形状を走査型プローブ顕微鏡（エスアイアイ・ナノテクノロジー（株）製、製品名「Ｅ−ｓｗｅｅｐ」）を用いて解析したところ、母型（Ｍ−１１Ａ）の表面にはミクロ相分離による凹凸が形成されており、このような母型（Ｍ−１１Ａ）を用いて本発明の回折格子及び有機ＥＬ素子を得られることが分かった。【０１７０】
次いで、得られた母型（Ｍ−１１Ａ）の塗膜に高圧水銀灯を用いて６Ｊ／ｃｍ２の照射強度で紫外線を照射した後に、アセトン中に３０分浸漬して、ＰＭＭＡ、およびＰＥＯが選択的に除去されたエッチング処理後の第１の母型（Ｍ−１２Ａ）を得た。得られた母型（Ｍ−１２Ａ）について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図３９〜４０に示す。また、得られた断面の凹凸解析画像を図４１に示す。【０１７１】
図３９〜４１に示す結果からも明らかなように、母型（Ｍ−１２Ａ）の表面にはミクロ相分離による凹凸が形成されており、このような母型（Ｍ−１２Ａ）を用いることにより、本発明の回折格子及び有機ＥＬ素子を得られることが確認された。また、図３９〜４１に示す結果からも明らかなように、ポリエチレンオキサイド（ホモポリマー（Ｂ））を用いることにより、凹部の壁面がより垂直に近いものとなっており、垂直方向の配向性が十分に高くなることが分かった。また、図３９〜４１に示す結果から、ポリエチレンオキサイド（ホモポリマー（Ｂ））を用いることにより、凹凸の形状が十分に深い母型が得られることが確認された。なお、得られた母型（Ｍ−１２Ａ）におけるブロック共重合体（Ｐ−２）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは１５５ｎｍであった。また、母型（Ｍ−１２Ａ）の凹凸の平均ピッチは３８０ｎｍであり、凹凸の平均高さは１４４ｎｍであった。【０１７２】
（実施例９）
先ず、トルエン溶液中に溶解するホモポリマー（Ｂ）の割合をブロック共重合体（Ｐ−２）１００質量部に対してホモポリマー（Ｂ）が３５質量部となるように変更し、真空オーブン中でのアニール処理時の加熱温度を１７０℃に変更し且つ加熱時間を１２時間に変更した以外は、実施例７で採用している第１の母型（Ｍ−９Ａ）の製造方法と同様の方法を採用して、第１の母型（Ｍ−１３Ａ）を製造した。このようにして得られた母型（Ｍ−１３Ａ）について表面に形成されている凹凸の形状を走査型プローブ顕微鏡（エスアイアイ・ナノテクノロジー（株）製、製品名「Ｅ−ｓｗｅｅｐ」）を用いて解析したところ、母型（Ｍ−１３Ａ）の表面にはミクロ相分離による凹凸が形成されており、このような母型（Ｍ−１３Ａ）を用いて本発明の回折格子及び有機ＥＬ素子を得られることが分かった。【０１７３】
次いで、得られた母型（Ｍ−１３Ａ）の塗膜に高圧水銀灯を用いて１２Ｊ／ｃｍ２の照射強度で紫外線を照射した後に、酢酸中において超音波洗浄を施して、ＰＭＭＡ、およびＰＥＯが選択的に除去されたエッチング処理後の第１の母型（Ｍ−１４Ａ）を得た。得られた母型（Ｍ−１４Ａ）について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図４２〜４３に示す。また、得られた断面の凹凸解析画像を図４４に示す。【０１７４】
図４２〜４４に示す結果からも明らかなように、母型（Ｍ−１４Ａ）の表面にはミクロ相分離による凹凸が形成されており、このような母型（Ｍ−１４Ａ）を用いることにより、本発明の回折格子及び有機ＥＬ素子を得られることが確認された。また、図４２〜４４に示す結果からも明らかなように、ポリエチレンオキサイド（ホモポリマー（Ｂ））を用いることにより、凹部の壁面がより垂直に近いものとなっており、垂直方向の配向性が十分に高くなることが分かった。また、図４２〜４４に示す結果から、ポリエチレンオキサイド（ホモポリマー（Ｂ））を用いることにより、凹凸の形状が十分に深い母型が得られることが確認された。なお、得られた母型（Ｍ−１４Ａ）におけるブロック共重合体（Ｐ−２）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは１７２ｎｍであった。また、母型（Ｍ−１４Ａ）の凹凸の平均ピッチは３９８ｎｍであり、凹凸の平均高さは１５８ｎｍであった。【０１７５】
（実施例１０）
先ず、トルエン溶液中のブロック共重合体（Ｐ−２）及びホモポリマー（Ｂ）の総量の濃度が１．０質量％となるように変更し、真空オーブン中でのアニール処理時の加熱温度を１７０℃に変更し且つ加熱時間を８時間に変更した以外は、実施例７で採用している第１の母型（Ｍ−９Ａ）の製造方法と同様の方法を採用して、第１の母型（Ｍ−１５Ａ）を製造した。次いで、得られた母型（Ｍ−１５Ａ）の塗膜に高圧水銀灯を用いて１２Ｊ／ｃｍ２の照射強度で紫外線を照射した後に、酢酸中において超音波洗浄を施して、ＰＭＭＡ、およびＰＥＯが選択的に除去されたエッチング処理後の第１の母型（Ｍ−１６Ａ）を得た。次に、得られた母型（Ｍ−１６Ａ）上によく混合し、脱泡して気泡を除いたシリコーン系ポリマー［ポリジメチルシロキサン（Ｗａｃｋｅｒ社製、製品名「ＥＬＡＳＴＳＩＬ-Ａ」）９０質量％と硬化剤（Ｗａｃｋｅｒ社製、製品名「ＥＬＡＳＴＳＩＬ-Ｂ」）１０質量％との混合樹脂組成物］を滴下して塗布し、５０℃にて１時間加熱して硬化させた後に、母型（Ｍ−１６Ａ）から取り外して、第２の母型（Ｍ−１７Ａ）を得た。得られた母型（Ｍ−１７Ａ）について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図４５〜４６に示す。また、得られた断面の凹凸解析画像を図４７に示す。【０１７６】
図４５〜４７に示す結果からも明らかなように、母型（Ｍ−１７Ａ）の表面には、母型（Ｍ−１６Ａ）の表面に形成されていたミクロ相分離による凹凸に由来して、凹凸が形成されており、このような母型（Ｍ−１７Ａ）を用いることにより、本発明の回折格子及び有機ＥＬ素子を得られることが確認された。なお、得られた母型（Ｍ−１７Ａ）の凹凸の平均ピッチは３６０ｎｍであり、凹凸の平均高さは４０ｎｍであった。【０１７７】
（実施例１１）
先ず、トルエン溶液中のブロック共重合体（Ｐ−２）及びホモポリマー（Ｂ）の総量の濃度が１．３質量％となるように変更し、真空オーブン中でのアニール処理時の加熱温度を１９０℃に変更し且つ加熱時間を８．５時間に変更した以外は、実施例７で採用している第１の母型（Ｍ−９Ａ）の製造方法と同様の方法を採用して、第１の母型（Ｍ−１８Ａ）を製造した。このようにして得られた母型（Ｍ−１８Ａ）について表面に形成されている凹凸の形状を走査型プローブ顕微鏡（エスアイアイ・ナノテクノロジー（株）製、製品名「Ｅ−ｓｗｅｅｐ」）を用いて解析したところ、母型（Ｍ−１８Ａ）の表面にはミクロ相分離による凹凸が形成されており、このような母型（Ｍ−１８Ａ）を用いて本発明の回折格子及び有機ＥＬ素子を得られることが分かった。【０１７８】
次いで、得られた母型（Ｍ−１８Ａ）の塗膜に高圧水銀灯を用いて１２Ｊ／ｃｍ２の照射強度で紫外線を照射した後に、酢酸中において超音波洗浄を施して、ＰＭＭＡおよびＰＥＯが選択的に除去されたエッチング処理後の第１の母型（Ｍ−１９Ａ）を得た。得られた母型（Ｍ−１９Ａ）について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図４８〜４９に示す。また、得られた断面の凹凸解析画像を図５０に示す。【０１７９】
図４８〜５０に示す結果からも明らかなように、母型（Ｍ−１９Ａ）の表面にはミクロ相分離による凹凸が形成されており、このような母型（Ｍ−１９Ａ）を用いることにより、本発明の回折格子及び有機ＥＬ素子を得られることが確認された。また、図４８〜５０に示す結果からも明らかなように、ポリエチレンオキサイド（ホモポリマー（Ｂ））を用いることにより、凹部の壁面がより垂直に近いものとなっており、垂直方向の配向性が十分に高くなることが分かった。また、図４８〜５０に示す結果からも明らかなように、ポリエチレンオキサイド（ホモポリマー（Ｂ））を用いることにより、凹凸の形状が十分に深い母型が得られることが確認された。なお、得られた母型（Ｍ−１４Ａ）におけるブロック共重合体（Ｐ−２）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは１３５ｎｍであった。また、母型（Ｍ−１９Ａ）の凹凸の平均ピッチは３７０ｎｍであり、凹凸の平均高さは１１８ｎｍであった。【０１８０】
（実施例１２）
先ず、真空オーブン中でのアニール処理時の加熱温度を１９０℃に変更し且つ加熱時間を１２時間に変更した以外は、実施例７で採用している第１の母型（Ｍ−９Ａ）の製造方法と同様の方法を採用して、第１の母型（Ｍ−２０Ａ）を製造した。このようにして得られた母型（Ｍ−２０Ａ）について表面に形成されている凹凸の形状を走査型プローブ顕微鏡（エスアイアイ・ナノテクノロジー（株）製、製品名「Ｅ−ｓｗｅｅｐ」）を用いて解析したところ、母型（Ｍ−２０Ａ）の表面にはミクロ相分離による凹凸が形成されており、このような母型（Ｍ−２０Ａ）を用いて本発明の回折格子及び有機ＥＬ素子を得られることが分かった。【０１８１】
次いで、得られた母型（Ｍ−２０Ａ）の塗膜に高圧水銀灯を用いて１２Ｊ／ｃｍ２の照射強度で紫外線を照射した後に、アセトン中において超音波洗浄を施して、ＰＭＭＡおよびＰＥＯが選択的に除去されたエッチング処理後の第１の母型（Ｍ−２１Ａ）を得た。得られた母型（Ｍ−２１Ａ）について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図５１〜５２に示す。また、得られた断面の凹凸解析画像を図５３に示す。【０１８２】
図５１〜５３に示す結果からも明らかなように、母型（Ｍ−２１Ａ）の表面にはミクロ相分離による凹凸が形成されており、このような母型（Ｍ−２１Ａ）を用いることにより、本発明の回折格子及び有機ＥＬ素子を得られることが確認された。また、図５１〜５３に示す結果からも明らかなように、ポリエチレンオキサイド（ホモポリマー（Ｂ））を用いることにより、凹部の壁面がより垂直に近いものとなっており、垂直方向の配向性が十分に高くなることが分かった。また、図５１〜５３に示す結果からも明らかなように、ポリエチレンオキサイド（ホモポリマー（Ｂ））を用いることにより、凹凸の形状が十分に深い母型が得られることが確認された。なお、得られた母型（Ｍ−２１Ａ）におけるブロック共重合体（Ｐ−２）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは１８０ｎｍであった。また、母型（Ｍ−２１Ａ）の凹凸の平均ピッチは７８０ｎｍであり、凹凸の平均高さは１５５ｎｍであった。【０１８３】
（実施例１３）
先ず、ブロック共重合体の種類をブロック共重合体（Ｐ−２）からブロック共重合体（Ｐ−５）に変更し、真空オーブン中でのアニール処理時の加熱温度を１９０℃に変更し且つ加熱時間を８．５時間に変更した以外は、実施例７で採用している第１の母型（Ｍ−９Ａ）の製造方法と同様の方法を採用して、第１の母型（Ｍ−２２Ａ）を製造した。このようにして得られた母型（Ｍ−２２Ａ）について表面に形成されている凹凸の形状を走査型プローブ顕微鏡（エスアイアイ・ナノテクノロジー（株）製、製品名「Ｅ−ｓｗｅｅｐ」）を用いて解析したところ、母型（Ｍ−２２Ａ）の表面にはミクロ相分離による凹凸が形成されており、このような母型（Ｍ−２２Ａ）を用いて本発明の回折格子及び有機ＥＬ素子を得られることが分かった。【０１８４】
次いで、得られた母型（Ｍ−２２Ａ）の塗膜に高圧水銀灯を用いて１２Ｊ／ｃｍ２の照射強度で紫外線を照射した後に、酢酸中に３０分浸漬して、ＰＭＭＡおよびＰＥＯが選択的に除去されたエッチング処理後の第１の母型（Ｍ−２３Ａ）を得た。得られた母型（Ｍ−２３Ａ）について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図５４〜５５に示す。また、得られた断面の凹凸解析画像を図５６に示す。【０１８５】
図５４〜５６に示す結果からも明らかなように、母型（Ｍ−２３Ａ）の表面にはミクロ相分離による凹凸が形成されており、このような母型（Ｍ−２３Ａ）を用いることにより、本発明の回折格子及び有機ＥＬ素子を得られることが確認された。また、図５４〜５６に示す結果からも明らかなように、ポリエチレンオキサイド（ホモポリマー（Ｂ））を用いることにより、凹部の壁面がより垂直に近いものとなっており、垂直方向の配向性が十分に高くなることが分かった。また、図５４〜５６に示す結果からも明らかなように、ポリエチレンオキサイド（ホモポリマー（Ｂ））を用いることにより、凹凸の形状が十分に深い母型が得られることが確認された。なお、得られた母型（Ｍ−２３Ａ）におけるブロック共重合体（Ｐ−５）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは１７０ｎｍであった。また、母型（Ｍ−２３Ａ）の凹凸の平均ピッチは８８０ｎｍであり、凹凸の平均高さは１５９ｎｍであった。【０１８６】
（実施例１４）
先ず、ブロック共重合体の種類をブロック共重合体（Ｐ−２）からブロック共重合体（Ｐ−６）に変更し、真空オーブン中でのアニール処理時の加熱温度を１８０℃に変更し且つ加熱時間を４時間に変更した以外は、実施例７で採用している第１の母型（Ｍ−９Ａ）の製造方法と同様の方法を採用して、第１の母型（Ｍ−２４Ａ）を製造した。このようにして得られた母型（Ｍ−２４Ａ）について表面に形成されている凹凸の形状を走査型プローブ顕微鏡（エスアイアイ・ナノテクノロジー（株）製、製品名「Ｅ−ｓｗｅｅｐ」）を用いて解析したところ、母型（Ｍ−２４Ａ）の表面にはミクロ相分離による凹凸が形成されており、このような母型（Ｍ−２４Ａ）を用いて本発明の回折格子及び有機ＥＬ素子を得られることが分かった。【０１８７】
次いで、得られた母型（Ｍ−２４Ａ）の塗膜に高圧水銀灯を用いて１２Ｊ／ｃｍ２の照射強度で紫外線を照射した後に、酢酸中において超音波洗浄を施して、ＰＭＭＡおよびＰＥＯが選択的に除去されたエッチング処理後の第１の母型（Ｍ−２５Ａ）を得た。得られた母型（Ｍ−２５Ａ）について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図５７に示す。また、得られた断面の凹凸解析画像を図５８に示す。【０１８８】
図５７〜５８に示す結果からも明らかなように、母型（Ｍ−２５Ａ）の表面にはミクロ相分離による凹凸が形成されており、このような母型（Ｍ−２５Ａ）を用いることにより、本発明の回折格子及び有機ＥＬ素子を得られることが確認された。また、図５７〜５８に示す結果からも明らかなように、ポリエチレンオキサイド（ホモポリマー（Ｂ））を用いることにより、凹部の壁面がより垂直に近いものとなっており、垂直方向の配向性が十分に高くなることが分かった。また、図５７〜５８に示す結果からも明らかなように、ポリエチレンオキサイド（ホモポリマー（Ｂ））を用いることにより、凹凸の形状が十分に深い母型が得られることが確認された。なお、得られた母型（Ｍ−２５Ａ）におけるブロック共重合体（Ｐ−６）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは１３０ｎｍであった。また、母型（Ｍ−２５Ａ）の凹凸の平均ピッチは１５５ｎｍであり、凹凸の平均高さは４５ｎｍであった。【０１８９】
（実施例１５）
先ず、ブロック共重合体の種類をブロック共重合体（Ｐ−２）からブロック共重合体（Ｐ−６）に変更し、真空オーブン中でのアニール処理時の加熱温度を１９０℃に変更し且つ加熱時間を１２時間に変更した以外は、実施例７で採用している第１の母型（Ｍ−９Ａ）の製造方法と同様の方法を採用して、第１の母型（Ｍ−２６Ａ）を製造した。このようにして得られた母型（Ｍ−２６Ａ）について表面に形成されている凹凸の形状を走査型プローブ顕微鏡（エスアイアイ・ナノテクノロジー（株）製、製品名「Ｅ−ｓｗｅｅｐ」）を用いて解析したところ、母型（Ｍ−２６Ａ）の表面にはミクロ相分離による凹凸が形成されており、このような母型（Ｍ−２６Ａ）を用いて本発明の回折格子及び有機ＥＬ素子を得られることが分かった。【０１９０】
次いで、得られた母型（Ｍ−２６Ａ）の塗膜に高圧水銀灯を用いて１２Ｊ／ｃｍ２の照射強度で紫外線を照射した後に、酢酸中において超音波洗浄を施して、ＰＭＭＡおよびＰＥＯが選択的に除去されたエッチング処理後の第１の母型（Ｍ−２７Ａ）を得た。得られた母型（Ｍ−２７Ａ）について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図５９に示す。また、得られた断面の凹凸解析画像を図６０に示す。【０１９１】
図５９〜６０に示す結果からも明らかなように、母型（Ｍ−２７Ａ）の表面にはミクロ相分離による凹凸が形成されており、このような母型（Ｍ−２７Ａ）を用いることにより、本発明の回折格子及び有機ＥＬ素子を得られることが確認された。また、図５９〜６０に示す結果からも明らかなように、ポリエチレンオキサイド（ホモポリマー（Ｂ））を用いることにより、凹部の壁面がより垂直に近いものとなっており、垂直方向の配向性が十分に高くなることが分かった。また、図５９〜６０に示す結果からも明らかなように、ポリエチレンオキサイド（ホモポリマー（Ｂ））を用いることにより、凹凸の形状が十分に深い母型が得られることが確認された。なお、得られた母型（Ｍ−２７Ａ）におけるブロック共重合体（Ｐ−６）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは１５０ｎｍであった。また、母型（Ｍ−２７Ａ）の凹凸の平均ピッチは４５０ｎｍであり、凹凸の平均高さは１５６ｎｍであった。【０１９２】
（実施例１６）
先ず、ブロック共重合体の種類をブロック共重合体（Ｐ−２）からブロック共重合体（Ｐ−７）に変更し、真空オーブン中でのアニール処理時の加熱温度を１７０℃に変更し且つ加熱時間を１２時間に変更した以外は、実施例７で採用している第１の母型（Ｍ−９Ａ）の製造方法と同様の方法を採用して、第１の母型（Ｍ−２８Ａ）を製造した。このようにして得られた母型（Ｍ−２８Ａ）について表面に形成されている凹凸の形状を走査型プローブ顕微鏡（エスアイアイ・ナノテクノロジー（株）製、製品名「Ｅ−ｓｗｅｅｐ」）を用いて解析したところ、母型（Ｍ−２８Ａ）の表面にはミクロ相分離による凹凸が形成されており、このような母型（Ｍ−２８Ａ）を用いて本発明の回折格子及び有機ＥＬ素子を得られることが分かった。【０１９３】
次いで、得られた母型（Ｍ−２８Ａ）の塗膜に高圧水銀灯を用いて１２Ｊ／ｃｍ２の照射強度で紫外線を照射した後に、酢酸中において超音波洗浄を施して、ＰＭＭＡおよびＰＥＯが選択的に除去されたエッチング処理後の第１の母型（Ｍ−２９Ａ）を得た。得られた母型（Ｍ−２９Ａ）について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図６１に示す。また、得られた断面の凹凸解析画像を図６２に示す。【０１９４】
図６１〜６２に示す結果からも明らかなように、母型（Ｍ−２９Ａ）の表面にはミクロ相分離による凹凸が形成されており、このような母型（Ｍ−２９Ａ）を用いることにより、本発明の回折格子及び有機ＥＬ素子を得られることが確認された。また、図６１〜６２に示す結果からも明らかなように、ポリエチレンオキサイド（ホモポリマー（Ｂ））を用いることにより、凹部の壁面がより垂直に近いものとなっており、垂直方向の配向性が十分に高くなることが分かった。また、図６１〜６２に示す結果からも明らかなように、ポリエチレンオキサイド（ホモポリマー（Ｂ））を用いることにより、凹凸の形状が十分に深い母型が得られることが確認された。なお、得られた母型（Ｍ−２９Ａ）におけるブロック共重合体（Ｐ−７）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは１０５ｎｍであった。また、母型（Ｍ−２９Ａ）の凹凸の平均ピッチは１１８ｎｍであり、凹凸の平均高さは５５ｎｍであった。【０１９５】
（実施例１７）
先ず、ブロック共重合体の種類をブロック共重合体（Ｐ−２）からブロック共重合体（Ｐ−７）に変更し、真空オーブン中でのアニール処理時の加熱温度を１９０℃に変更し且つ加熱時間を１２時間に変更した以外は、実施例７で採用している第１の母型（Ｍ−９Ａ）の製造方法と同様の方法を採用して、第１の母型（Ｍ−３０Ａ）を製造した。このようにして得られた母型（Ｍ−３０Ａ）について表面に形成されている凹凸の形状を走査型プローブ顕微鏡（エスアイアイ・ナノテクノロジー（株）製、製品名「Ｅ−ｓｗｅｅｐ」）を用いて解析したところ、母型（Ｍ−３０Ａ）の表面にはミクロ相分離による凹凸が形成されており、このような母型（Ｍ−３０Ａ）を用いて本発明の回折格子及び有機ＥＬ素子を得られることが分かった。【０１９６】
次いで、得られた母型（Ｍ−３０Ａ）の塗膜に高圧水銀灯を用いて１２Ｊ／ｃｍ２の照射強度で紫外線を照射した後に、酢酸中において超音波洗浄を施して、ＰＭＭＡおよびＰＥＯが選択的に除去されたエッチング処理後の第１の母型（Ｍ−３１）を得た。得られた母型（Ｍ−３１Ａ）について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図６３に示す。また、得られた断面の凹凸解析画像を図６４に示す。【０１９７】
図６３〜６４に示す結果からも明らかなように、母型（Ｍ−３１Ａ）の表面にはミクロ相分離による凹凸が形成されており、このような母型（Ｍ−３１Ａ）を用いることにより、本発明の回折格子及び有機ＥＬ素子を得られることが確認された。また、図６３〜６４に示す結果からも明らかなように、ポリエチレンオキサイド（ホモポリマー（Ｂ））を用いることにより、凹部の壁面がより垂直に近いものとなっており、垂直方向の配向性が十分に高くなることが分かった。また、図６３〜６４に示す結果からも明らかなように、ポリエチレンオキサイド（ホモポリマー（Ｂ））を用いることにより、凹凸の形状が十分に深い母型が得られることが確認された。なお、得られた母型（Ｍ−３１Ａ）におけるブロック共重合体（Ｐ−７）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは１２０ｎｍであった。また、母型（Ｍ−３１Ａ）の凹凸の平均ピッチは１４２ｎｍであり、凹凸の平均高さは６８ｎｍであった。【０１９８】
（実施例１８）
先ず、ブロック共重合体の種類をブロック共重合体（Ｐ−２）からブロック共重合体（Ｐ−３）に変更し、真空オーブン中でのアニール処理時の加熱温度を２１０℃に変更し且つ加熱時間を２時間に変更した以外は、実施例７で採用している第１の母型（Ｍ−９Ａ）の製造方法と同様の方法を採用して、第１の母型（Ｍ−３２Ａ）を製造した。このようにして得られた母型（Ｍ−３２Ａ）について表面に形成されている凹凸の形状を走査型プローブ顕微鏡（エスアイアイ・ナノテクノロジー（株）製、製品名「Ｅ−ｓｗｅｅｐ」）を用いて解析したところ、母型（Ｍ−３２Ａ）の表面にはミクロ相分離による凹凸が形成されており、このような母型（Ｍ−３２Ａ）を用いて本発明の回折格子及び有機ＥＬ素子を得られることが分かった。【０１９９】
次いで、得られた母型（Ｍ−３２Ａ）の塗膜に高圧水銀灯を用いて１２Ｊ／ｃｍ２の照射強度で紫外線を照射した後に、酢酸中において超音波洗浄を施して、ＰＭＭＡおよびＰＥＯが選択的に除去されたエッチング処理後の第１の母型（Ｍ−３３Ａ）を得た。得られた母型（Ｍ−３３Ａ）について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図６５に示す。また、得られた断面の凹凸解析画像を図６６に示す。【０２００】
図６５〜６６に示す結果からも明らかなように、母型（Ｍ−３３Ａ）の表面にはミクロ相分離による凹凸が形成されており、このような母型（Ｍ−３３Ａ）を用いることにより、本発明の回折格子及び有機ＥＬ素子を得られることが確認された。また、図６５〜６６に示す結果からも明らかなように、ポリエチレンオキサイド（ホモポリマー（Ｂ））を用いることにより、凹部の壁面がより垂直に近いものとなっており、垂直方向の配向性が十分に高くなることが分かった。また、図６５〜６６に示す結果からも明らかなように、ポリエチレンオキサイド（ホモポリマー（Ｂ））を用いることにより、凹凸の形状が十分に深い母型が得られることが確認された。なお、得られた母型（Ｍ−３３Ａ）におけるブロック共重合体（Ｐ−３）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは１１０ｎｍであった。また、母型（Ｍ−３３Ａ）の凹凸の平均ピッチは１２３ｎｍであり、凹凸の平均高さは２５ｎｍであった。【０２０１】
（実施例１９）
先ず、ブロック共重合体の種類をブロック共重合体（Ｐ−２）からブロック共重合体（Ｐ−３）に変更し、トルエン溶液中に溶解するホモポリマー（Ｂ）の割合をブロック共重合体（Ｐ−２）１００質量部に対してホモポリマー（Ｂ）が５０質量部となるように変更し、真空オーブン中でのアニール処理時の加熱温度を２１０℃に変更し且つ加熱時間を２時間に変更した以外は、実施例７で採用している第１の母型（Ｍ−９Ａ）の製造方法と同様の方法を採用して、第１の母型（Ｍ−３４Ａ）を製造した。このようにして得られた母型（Ｍ−３４Ａ）について表面に形成されている凹凸の形状を走査型プローブ顕微鏡（エスアイアイ・ナノテクノロジー（株）製、製品名「Ｅ−ｓｗｅｅｐ」）を用いて解析したところ、母型（Ｍ−３４Ａ）の表面にはミクロ相分離による凹凸が形成されており、このような母型（Ｍ−３４Ａ）を用いて本発明の回折格子及び有機ＥＬ素子を得られることが分かった。【０２０２】
次いで、得られた母型（Ｍ−３４Ａ）の塗膜に高圧水銀灯を用いて１２Ｊ／ｃｍ２の照射強度で紫外線を照射した後に、酢酸中において超音波洗浄を施して、ＰＭＭＡおよびＰＥＯが選択的に除去されたエッチング処理後の第１の母型（Ｍ−３５Ａ）を得た。得られた母型（Ｍ−３５Ａ）について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図６７に示す。また、得られた断面の凹凸解析画像を図６８に示す。【０２０３】
図６７〜６８に示す結果からも明らかなように、母型（Ｍ−３５Ａ）の表面にはミクロ相分離による凹凸が形成されており、このような母型（Ｍ−３５Ａ）を用いることにより、本発明の回折格子及び有機ＥＬ素子を得られることが確認された。また、図６７〜６８に示す結果からも明らかなように、ポリエチレンオキサイド（ホモポリマー（Ｂ））を用いることにより、凹部の壁面がより垂直に近いものとなっており、垂直方向の配向性が十分に高くなることが分かった。また、図６７〜６８に示す結果からも明らかなように、ポリエチレンオキサイド（ホモポリマー（Ｂ））を用いることにより、凹凸の形状が十分に深い母型が得られることが確認された。なお、得られた母型（Ｍ−３５Ａ）におけるブロック共重合体（Ｐ−３）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは１００ｎｍであった。また、母型（Ｍ−３５Ａ）の凹凸の平均ピッチは３５０ｎｍであり、凹凸の平均高さは６５ｎｍであった。【０２０４】
（比較例９）
先ず、ブロック共重合体の種類をブロック共重合体（Ｐ−２）から比較用ブロック共重合体（ＣＰ−１）に変更し、真空オーブン中でのアニール処理時の加熱温度を１９０℃に変更し且つ加熱時間を１２時間に変更した以外は、実施例７で採用している第１の母型（Ｍ−９Ａ）の製造方法と同様の方法を採用して、第１の母型（Ｍ−３６Ａ）を製造した。このようにして得られた母型（Ｍ−３６Ａ）について表面に形成されている凹凸の形状を走査型プローブ顕微鏡（エスアイアイ・ナノテクノロジー（株）製、製品名「Ｅ−ｓｗｅｅｐ」）を用いて解析したところ、ミクロ相分離による凹凸は十分なものではなかった。【０２０５】
次いで、得られた母型（Ｍ−３６Ａ）の塗膜に高圧水銀灯を用いて１２Ｊ／ｃｍ２の照射強度で紫外線を照射した後に、酢酸中において超音波洗浄を施して、ＰＭＭＡが選択的に除去されたエッチング処理後の第１の母型（Ｍ−３７Ａ）を得た。得られた母型（Ｍ−３７Ａ）について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図６９に示す。また、得られた断面の凹凸解析画像を図７０に示す。【０２０６】
図６９〜７０に示す結果から、数平均分子量が５０００００未満のブロック共重合体（ＣＰ−１）を用いて比較例９で得られた母型においては、エッチング後においても十分な深さの凹凸が形成されておらず、特に垂直方向への配向性が低いことが分かった。そのため、比較例９で得られた母型を用いても、波長依存性及び指向性が十分に低い回折格子を得ることができないことが分かった。【０２０７】
（比較例１０）
先ず、ブロック共重合体の種類をブロック共重合体（Ｐ−２）から比較用ブロック共重合体（ＣＰ−２）に変更し、真空オーブン中でのアニール処理時の加熱温度を１９０℃に変更し且つ加熱時間を１２時間に変更した以外は、実施例７で採用している第１の母型（Ｍ−９Ａ）の製造方法と同様の方法を採用して、第１の母型（Ｍ−３８Ａ）を製造した。このようにして得られた母型（Ｍ−３８Ａ）について表面に形成されている凹凸の形状を走査型プローブ顕微鏡（エスアイアイ・ナノテクノロジー（株）製、製品名「Ｅ−ｓｗｅｅｐ」）を用いて解析したところ、ミクロ相分離による凹凸は十分なものではなかった。【０２０８】
次いで、得られた母型（Ｍ−３８Ａ）の塗膜に高圧水銀灯を用いて１２Ｊ／ｃｍ２の照射強度で紫外線を照射した後に、酢酸中において超音波洗浄を施して、ＰＭＭＡが選択的に除去されたエッチング処理後の第１の母型（Ｍ−３９Ａ）を得た。得られた母型（Ｍ−３９Ａ）について表面に形成されている凹凸の形状を走査型プローブ顕微鏡（エスアイアイ・ナノテクノロジー（株）製、製品名「Ｅ−ｓｗｅｅｐ」）を用いて解析して凹凸解析画像を得た。得られた凹凸解析画像を図７１に示す。また、得られた断面の凹凸解析画像を図７２に示す。【０２０９】
図７１〜７２に示す結果から、数平均分子量が５０００００未満のブロック共重合体（ＣＰ−１）を用いて比較例１０で得られた母型においては、エッチング後においても十分な深さの凹凸が形成されておらず、特に垂直方向への配向性が低いことが分かる。そのため、比較例１０で得られた母型を用いても、波長依存性及び指向性が十分に低い回折格子を得ることができないことが分かった。【０２１０】
＜実施例２及び比較例６〜１０で得られた有機ＥＬ素子の特性の評価＞
（iv）発光効率の評価
実施例２及び比較例６で得られた有機ＥＬ素子を用いた以外は、上述の実施例１で得られた有機ＥＬ素子の発光効率を測定した方法（上記（iii）発光効率の評価で採用した方法）と同様の方法を採用して、各有機ＥＬ素子の電流効率及び電力効率を算出し、各有機ＥＬ素子の発光効率を測定した。電流効率と輝度との関係を図７３に示す。また、電力効率と輝度との関係を図７４に示す。図７３及び図７４に示した結果からも明らかなように、本発明の有機ＥＬ素子（実施例２）は、凹凸を有しない有機ＥＬ素子（比較例６）と比較して輝度２０００ｃｄ／ｍ２における電流効率及び電圧効率がそれぞれ１．５倍及び１．６倍となっており、十分な外部取り出し効率を有するものであることが確認された。【０２１１】
（v）波長依存性の評価
実施例２及び比較例６〜８で得られた有機ＥＬ素子を用いた以外は、上述の実施例１で得られた有機ＥＬ素子の波長依存性を測定した方法（上記（i）波長依存性の評価で採用した方法）と同様の方法を採用して、各有機ＥＬ素子の発光スペクトルを測定した。実施例２及び比較例６について得られた結果を図７５に示す。また、比較例７〜８について得られた結果を図７６に示す。図７５及び図７６に示した結果から明らかなように、本発明の有機ＥＬ素子（実施例２）は、凹凸を有しない有機ＥＬ素子（比較例６）と比較して発光波長の領域がほとんど変わらず、発光の波長依存性が十分に低いことが確認された。これに対し、硬化樹脂層の表面に周期的な配列で凹凸が形成されている場合（比較例７）は、凹凸を有しない有機ＥＬ素子（比較例８）と比較して発光波長の領域が狭くなってしまうことが確認された。【０２１２】
（vi）指向性の評価
実施例２及び比較例７で得られた有機ＥＬ素子の指向性を以下の方法で評価した。すなわち、目視により有機ＥＬ素子を全ての方向（全周囲３６０°の方向）から観察したところ、実施例２で得られた有機ＥＬ素子においては、全周囲３６０°のいずれの方向から観察しても、特に明るい場所、又は特に暗い場所は観察されず、全ての方向に均等な明るさを呈していた。このように、本発明の有機ＥＬ素子（実施例２）は、発光の指向性が十分に低いことが確認された。これに対し、比較例７で得られた有機ＥＬ素子においては、特定の一方向から観察した場合に特に明るく、その方向に直交する方向から観察した場合には特に暗い傾向があることが確認された。【０２１３】
（実施例２０）
１００ｍｇのブロック共重合体（Ｐ−２）を１０ｇのトルエンに溶解した後に、孔径０．５０μｍのメンブレンフィルターでろ過してブロック共重合体溶液を得た。得られたブロック共重合体溶液を基材としてのポリフェニレンスルフィドフィルム（東レ株式会社製）上に回転速度８００ｒｐｍにてスピンコートし、ミクロ相分離により表面に凹凸が形成された第１の母型（Ｍ−４０Ａ）を得た。【０２１４】
次に、得られた母型（Ｍ−４０Ａ）の塗膜に高圧水銀灯を用いて積算光量１２Ｊ／ｃｍ２の紫外線を照射した後に、酢酸中において超音波洗浄を施して、ＰＭＭＡが選択的に除去されたエッチング処理後の第１の母型（Ｍ−４１Ａ）を得た。【０２１５】
次いで、第１の母型（Ｍ−４１Ａ）の凹凸の形成されている表面に、シリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、５０℃にて１時間加熱して硬化させた後に、母型（Ｍ−４１Ａ）から取り外して母型（Ｍ−４２Ａ）を得た。次に、ガラス基板（Ｍａｔｓｕｎａｍｉ社製、製品名「Ｍｉｃｒｏ  ｓｌｉｄｅ  ｇｌａｓｓ」）及び硬化性樹脂（Ｎｏｒｌａｎｄ  Ｏｐｔｉｃａｌ  Ａｄｈｅｓｉｖｅ社製、製品名「ＮＯＡ  ８１」）を準備し、ガラス基板上に硬化性樹脂を塗布し、その後、得られた母型（Ｍ−４２Ａ）を押し付けつつ硬化性樹脂に紫外線を１時間照射して硬化させた。その後、硬化後の硬化樹脂層から母型（Ｍ−４２Ａ）を取り外し、ガラス基板上に凹凸を形成された硬化樹脂層を形成して回折格子を得た。【０２１６】
このようにして得られた硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。なお、かかる解析に際しては、３μｍ角の測定領域内の６５５３６点（縦２５６点×横２５６点）の測定点において高さデータをナノメートルスケールで測定した。そして、得られた凹凸解析画像に対し、１次傾き補正を含むフラット処理を施した後に、２次元高速フーリエ変換処理を施すことによりフーリエ変換像を得た。このようなフーリエ変換像において、波数の絶対値が０μｍ−１である原点を略中心とする円状の模様を示しており、且つ前記円状の模様が波数の絶対値が１０μｍ−１以下の範囲内となる領域内に存在することが確認された。また、得られた各測定点での高さデータに基づいて、深さ分布の平均値（ｍ）、深さ分布の中央値（Ｍ）、標準偏差（σ）、尖度（ｋ）を、それぞれ前述の方法と同様の方法を使用して求めた。平均値（ｍ）、中央値（Ｍ）、標準偏差（σ）、尖度（ｋ）の結果を表１に示す。【０２１７】
次いで、得られた回折格子の硬化樹脂層上に透明電極（ＩＴＯ、厚み：１２０ｎｍ）、正孔輸送層［Ｎ，Ｎ’−ジフェニル−Ｎ，Ｎ’−ビス（３−メチルフェニル）−１，１’−ジフェニル−４，４’−ジアミン、厚み：４０ｎｍ］、電子輸送層（８−ヒドロキシキノリンアルミニウム、厚み：３０ｎｍ）、フッ化リチウム層（厚み：１．５ｎｍ）、及び金属電極（アルミニウム、厚み：１５０ｎｍ）を、硬化樹脂層の表面に形成されている凹凸の形状が維持されるようにして、それぞれ蒸着法により積層して有機ＥＬ素子を得た。【０２１８】
（実施例２１）
５１ｍｇのブロック共重合体（Ｐ−２）と１５ｍｇのポリメチルメタクリレート単独重合体とを６．４ｇのトルエンに溶解した後に、孔径０．５０μｍのメンブレンフィルターでろ過してブロック共重合体溶液を得た。得られたブロック共重合体溶液を基材としてのポリフェニレンサルファイドフィルム（東レ株式会社製）上に回転速度８００ｒｐｍにてスピンコートし、その後、１１０℃の真空オーブン中で７時間のアニール処理を施して、ミクロ相分離により表面に凹凸が形成された第１の母型（Ｍ−４３Ａ）を得た。【０２１９】
得られた母型（Ｍ−４３Ａ）の塗膜に高圧水銀灯を用いて積算光量１２Ｊ／ｃｍ２の紫外線を照射した後に、酢酸中において超音波洗浄を施して、ＰＭＭＡが選択的に除去されたエッチング処理後の第１の母型（Ｍ−４４Ａ）を得た。得られた母型について表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。そして、得られた凹凸解析画像に対し、１次傾き補正を含むフラット処理を施した後に、２次元高速フーリエ変換処理を施すことによりフーリエ変換像を得た。このようなフーリエ変換像において、第１の母型（Ｍ−４４Ａ）は、波数の絶対値が０μｍ−１である原点を略中心とする円状の模様を示しており、且つ前記円状の模様が波数の絶対値が１０μｍ−１以下の範囲内となる領域内に存在することが確認された。また、母型（Ｍ−４４Ａ）の凹凸の平均ピッチは２００〜４００ｎｍであり、凹凸の平均高さは８０ｎｍであった。【０２２０】
このようにして得られた母型（Ｍ−４４Ａ）を実施例２０における母型（Ｍ−４２Ａ）の代わりに用いた以外は、実施例２０と同様にして回折格子を製造し、有機ＥＬ素子を得た。なお、このようにして得られた回折格子の硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。なお、かかる解析に際しては、３μｍ角の測定領域内の６５５３６点（縦２５６点×横２５６点）の測定点において高さデータをナノメートルスケールで測定した。そして、得られた凹凸解析画像に対し、１次傾き補正を含むフラット処理を施した後に、２次元高速フーリエ変換処理を施すことによりフーリエ変換像を得た。このようなフーリエ変換像において、波数の絶対値が０μｍ−１である原点を略中心とする円状の模様を示しており、且つ前記円状の模様が波数の絶対値が１０μｍ−１以下の範囲内となる領域内に存在することが確認された。また、得られた各測定点での高さデータに基づいて、深さ分布の平均値（ｍ）、深さ分布の中央値（Ｍ）、標準偏差（σ）、尖度（ｋ）を、それぞれ前述の方法と同様の方法を使用して求めた。平均値（ｍ）、中央値（Ｍ）、標準偏差（σ）、尖度（ｋ）の結果を表１に示す。【０２２１】
（実施例２２）
１００ｍｇのブロック共重合体（Ｐ−２）と３０ｍｇのポリメチルメタクリレートを１０ｇのトルエンに溶解した後に、孔径０．５０μｍのメンブレンフィルターでろ過してブロック共重合体溶液を得た。得られたブロック共重合体溶液を基材としてのポリフェニレンスルフィドフィルム（東レ株式会社製）上に回転速度８００ｒｐｍにてスピンコートし、その後、塗膜を１１０℃の真空オーブン中で７時間のアニール処理を施して、ミクロ相分離により表面に凹凸が形成された第１の母型（Ｍ−４５Ａ）を得た。【０２２２】
次に、得られた母型（Ｍ−４５Ａ）の塗膜に高圧水銀灯を用いて積算光量１２Ｊ／ｃｍ２の紫外線を照射した後に、酢酸浸漬洗浄を施して、ＰＭＭＡが選択的に除去されたエッチング処理後の第１の母型（Ｍ−４６Ａ）を得た。【０２２３】
次いで、第１の母型（Ｍ−４６Ａ）の凹凸の形成されている表面に、シリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、５０℃にて１時間加熱して硬化させた後に、母型（Ｍ−４６Ａ）から取り外して母型（Ｍ−４７Ａ）を得た。【０２２４】
このようにして得られた母型（Ｍ−４７Ａ）を実施例２０の母型（Ｍ−４２Ａ）の代わりに用いた以外は、実施例２０と同様にして、回折格子を製造し、有機ＥＬ素子を得た。なお、このようにして得られた回折格子の硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。なお、かかる解析に際しては、３μｍ角の測定領域内の６５５３６点（縦２５６点×横２５６点）の測定点において高さデータをナノメートルスケールで測定した。そして、得られた凹凸解析画像に対し、２次傾き補正を含むフラット処理を施した後に、２次元高速フーリエ変換処理を施すことによりフーリエ変換像を得た。このようなフーリエ変換像において、波数の絶対値が０μｍ−１である原点を略中心とする円状の模様を示しており、且つ前記円状の模様が波数の絶対値が１０μｍ−１以下の範囲内となる領域内に存在することが確認された。また、得られた各測定点での高さデータに基づいて、深さ分布の平均値（ｍ）、深さ分布の中央値（Ｍ）、標準偏差（σ）、尖度（ｋ）を、それぞれ前述の方法と同様の方法を使用して求めた。平均値（ｍ）、中央値（Ｍ）、標準偏差（σ）、尖度（ｋ）の結果を表１に示す。【０２２５】
（実施例２３）
６０ｍｇのブロック共重合体（Ｐ−２）と１６ｍｇのポリエチレンオキサイドを５ｇのトルエンに溶解した後に、孔径０．５０μｍのメンブレンフィルターでろ過してブロック共重合体溶液を得た。得られたブロック共重合体溶液を基材としてのポリフェニレンスルフィドフィルム（東レ株式会社製）上に回転速度８００ｒｐｍにてスピンコートし、１７０℃のオーブン中で３時間のアニール処理を施して、ミクロ相分離により表面に凹凸が形成された第１の母型（Ｍ−４８Ａ）を得た。【０２２６】
次に、得られた母型（Ｍ−４８Ａ）の塗膜に高圧水銀灯を用いて積算光量１２Ｊ／ｃｍ２の紫外線を照射した後に、酢酸中において超音波洗浄を施して、ＰＭＭＡが選択的に除去されたエッチング処理後の第１の母型（Ｍ−４９Ａ）を得た。次いで、得られた第１の母型（Ｍ−４９Ａ）を１３０℃の温度条件で１時間加熱し、加熱処理後の母型（Ｍ−５０Ａ）を得た。【０２２７】
次いで、母型（Ｍ−５０Ａ）の凹凸の形成されている表面に、シリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、５０℃にて１時間加熱して硬化させた後に、母型（Ｍ−５０Ａ）から取り外して母型（Ｍ−５１Ａ）を得た。【０２２８】
このようにして得られた母型（Ｍ−５１Ａ）を実施例２０の母型（Ｍ−４２Ａ）の代わりに用いた以外は、実施例２０と同様にして、回折格子を製造し、有機ＥＬ素子を得た。なお、このようにして得られた回折格子の硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。得られた凹凸解析画像を図７７に示す。なお、かかる解析に際しては、３μｍ角の測定領域内の６５５３６点（縦２５６点×横２５６点）の測定点において高さデータをナノメートルスケールで測定した。そして、得られた凹凸解析画像に対し、１次傾き補正を含むフラット処理を施した後に、２次元高速フーリエ変換処理を施すことによりフーリエ変換像を得た。得られたフーリエ変換像を図７８に示す。このようなフーリエ変換像において、波数の絶対値が０μｍ−１である原点を略中心とする円状の模様を示しており、且つ前記円状の模様が波数の絶対値が１０μｍ−１以下の範囲内となる領域内に存在することが確認された。また、得られた各測定点での高さデータに基づいて、深さ分布の平均値（ｍ）、深さ分布の中央値（Ｍ）、標準偏差（σ）、尖度（ｋ）を、それぞれ前述の方法と同様の方法を使用して求めた。平均値（ｍ）、中央値（Ｍ）、標準偏差（σ）、尖度（ｋ）の結果を表１に示す。なお、深さ分布のグラフを図７９に示す。【０２２９】
また、凹凸解析画像（ＳＰＭ像）に基づいて、以下のようにして、最短距離の分布を計算して、電極間距離の最短距離が標準距離（７０ｎｍ）の半分以下（３５ｎｍ以下）となる領域（リーク電流懸念領域）の存在比率を求めた。すなわち、凹凸解析画像（ＳＰＭ像）と同一の形状の透明電極と金属電極が標準距離だけ離れていると仮定し、透明電極と金属電極間の距離を測定点１点ごとに計算し、求めた最短距離が標準距離の半分以下の場合は白色に、標準距離の半分より大きい場合は元の色のままとする処理により、最短距離の画像と最短距離の分布を求めた。得られた結果のうち、明暗により透明電極と金属電極との間の距離を明示した画像を図８０（図中、距離の長い箇所を明るく（白）、短い箇所を暗く（黒）表した。）に示し、リーク電流懸念領域に関する画像を図８１（図中、リーク電流懸念領域を白色で示す。なお、本実施例においてはかかる白色部は無かった。）に示し、最短距離の分布のグラフを図８２に示す。このような測定の結果、リーク電流懸念領域の存在比率は０．０％であった。【０２３０】
（実施例２４）
５０ｍｇのブロック共重合体（Ｐ−２）とポリエチレンオキサイド１３ｇを５ｇのトルエンに溶解した後に、孔径０．５０μｍのメンブレンフィルターでろ過してブロック共重合体溶液を得た。得られたブロック共重合体溶液を基材としてのポリフェニレンスルフィドフィルム（東レ株式会社製）上に回転速度８００ｒｐｍにてスピンコートし、その後、１７０℃のオーブン中で５時間のアニール処理を施して、ミクロ相分離により表面に凹凸が形成された第１の母型（Ｍ−５２Ａ）を得た。【０２３１】
次に、得られた母型（Ｍ−５２Ａ）の塗膜に高圧水銀灯を用いて積算光量１２Ｊ／ｃｍ２の紫外線を照射した後に、酢酸中において超音波洗浄を施して、ＰＭＭＡが選択的に除去されたエッチング処理後の第１の母型（Ｍ−５３Ａ）を得た。【０２３２】
次いで、母型（Ｍ−５３Ａ）の凹凸の形成されている表面に、Ｐｔを５０ｎｍの厚みでＡｒスパッタにより積層して、母型（Ｍ−５４Ａ）を得た。【０２３３】
次に、母型（Ｍ−５４Ａ）の凹凸の形成されている表面に、シリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を母型（Ｍ−４９Ａ）に滴下法により塗布し、５０℃にて１時間加熱して硬化させた後に、母型（Ｍ−５４Ａ）から取り外して母型（Ｍ−５５Ａ）を得た。【０２３４】
このようにして得られた母型（Ｍ−５５Ａ）を実施例２０の母型（Ｍ−４２Ａ）の代わりに用いた以外は、実施例２０と同様にして、回折格子を製造し、有機ＥＬ素子を得た。なお、このようにして得られた回折格子の硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。なお、かかる解析に際しては、３μｍ角の測定領域内の６５５３６点（縦２５６点×横２５６点）の測定点において高さデータをナノメートルスケールで測定した。そして、得られた凹凸解析画像に対し、１次傾き補正を含むフラット処理を施した後に、２次元高速フーリエ変換処理を施すことによりフーリエ変換像を得た。このようなフーリエ変換像において、波数の絶対値が０μｍ−１である原点を略中心とする円状の模様を示しており、且つ前記円状の模様が波数の絶対値が１０μｍ−１以下の範囲内となる領域内に存在することが確認された。また、得られた各測定点での高さデータに基づいて、深さ分布の平均値（ｍ）、深さ分布の中央値（Ｍ）、標準偏差（σ）、尖度（ｋ）を、それぞれ前述の方法と同様の方法を使用して求めた。平均値（ｍ）、中央値（Ｍ）、標準偏差（σ）、尖度（ｋ）の結果を表１に示す。【０２３５】
（実施例２５）
先ず、基材（材質：ガラス、大きさ：４０ｍｍ×４０ｍｍ）上にシリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］をスピンコート法により塗布し、１００℃にて１時間加熱して硬化させてシリコーン系ポリマー膜を形成した。次にＵＶオゾン処理を１分間行い、表面改質を行った。【０２３６】
次に、シリコーン系ポリマー膜上に蒸着法により、温度が１００℃であり且つ圧力が１×１０−３Ｐａである条件下において、アルミニウム蒸着膜（厚み：１０ｎｍ）を形成し、その後、３０分かけて室温（２５℃）まで冷却した後に、圧力を大気圧（１．０１３×１０５Ｐａ）に戻した。シリコーン系ポリマー膜上に形成されたアルミニウム蒸着膜の表面には凹凸が形成されていた。次いで、アルミニウム蒸着膜上にシリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、１００℃にて１時間加熱して硬化させた後に、アルミニウム蒸着膜から取り外して母型（Ｍ−５Ｂ）を得た。【０２３７】
次いで、ＵＶ硬化性樹脂（Ｎｏｒｌａｎｄ  Ｏｐｔｉｃａｌ  Ａｄｈｅｓｉｖｅ社製、製品名「ＮＯＡ  ８１」）を準備し、ガラス基板上に前記ＵＶ硬化性樹脂を塗布した後、得られた母型（Ｍ−５Ｂ）を押し付けつつ前記ＵＶ硬化性樹脂に紫外線を１時間照射して硬化させて、表面に凹凸の形成された母型（Ｍ−６Ｂ）を得た。【０２３８】
次に、表面に凹凸が形成されている母型（Ｍ−６Ｂ）上にシリコーン系ポリマー［シリコーンゴム（ワッカーケミ社製、製品名「Ｅｌａｓｔｓｉｌ  ＲＴ６０１」）９０質量％と硬化剤１０質量％との混合樹脂組成物］を滴下法により塗布し、１００℃で１時間加熱して硬化させた後に、母型（Ｍ−６Ｂ：ＵＶ硬化樹脂膜）から取り外して母型（Ｍ−７Ｂ）を得た。【０２３９】
そして、表面に凹凸が形成されている母型（Ｍ−７Ｂ）上に蒸着法により、温度が１００℃であり、圧力が１×１０−３Ｐａである条件下において、アルミニウム蒸着膜（厚み：１０ｎｍ）を形成し、その後、３０分かけて室温（２５℃）まで冷却した後に、圧力を大気圧（１．０１３×１０５Ｐａ）に戻した。母型（Ｍ−７Ｂ）上に形成されたアルミニウム蒸着膜の表面には凹凸が形成されていた。次いで、ＵＶ硬化性樹脂（Ｎｏｒｌａｎｄ  Ｏｐｔｉｃａｌ  Ａｄｈｅｓｉｖｅ社製、製品名「ＮＯＡ  ８１」）を準備し、ガラス基板上に硬化性樹脂を塗布し、その後、得られたアルミニウム蒸着膜が形成された母型（Ｍ−７Ｂ）を押し付けつつ硬化性樹脂に紫外線を１時間照射して硬化させて、表面に凹凸の形成された母型（Ｍ−８Ｂ）を得た。【０２４０】
次いで、母型（Ｍ−８Ｂ）上にシリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、１００℃にて１時間加熱して硬化させた後に、ＵＶ硬化樹脂膜から取り外して母型（Ｍ−９Ｂ）を得た。更に、表面に凹凸が形成されている母型（Ｍ−９Ｂ）上に蒸着法により、温度が１００℃であり、圧力が１×１０−３Ｐａである条件下において、アルミニウム蒸着膜（厚み：１０ｎｍ）を形成し、その後、３０分かけて室温（２５℃）まで冷却した後に、圧力を大気圧（１．０１３×１０５Ｐａ）に戻した。母型（Ｍ−９Ｂ）上に形成されたアルミニウム蒸着膜の表面には凹凸が形成されていた。【０２４１】
次に、ＵＶ硬化性樹脂（Ｎｏｒｌａｎｄ  Ｏｐｔｉｃａｌ  Ａｄｈｅｓｉｖｅ社製、製品名「ＮＯＡ  ８１」）を準備し、ガラス基板上に硬化性樹脂を塗布した後、得られたアルミニウム蒸着膜が形成された母型（Ｍ−９Ｂ）を押し付けつつ硬化性樹脂に紫外線を１時間照射して硬化させて、表面に凹凸の形成された母型（Ｍ−１０Ｂ）を得た。【０２４２】
次いで、表面に凹凸が形成されている母型（Ｍ−１０Ｂ）上にシリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、５０℃にて１時間加熱して硬化させた後に、ＵＶ硬化樹脂膜から取り外して母型（Ｍ−１１Ｂ）を得た。【０２４３】
次いで、ＰＥＴ基板（東洋紡製、コスモシャインＡ−４１００）上にアクリル系ＵＶ硬化性樹脂を塗布した後、得られた母型（Ｍ−１１Ｂ）を押し付けつつ硬化性樹脂に紫外線を６００ｍＪ／ｃｍ２照射して硬化させて、表面に凹凸の形成された母型（Ｍ−１２Ｂ）を得た。次いで、母型（Ｍ−１２Ｂ）の凹凸の形成されている表面に対してスパッタ法によりニッケルの薄膜を形成することで導電化した後に、スルファミン酸ニッケル溶液中に浸漬し、通電し、Ｎｉ電鋳化することにより、母型（Ｍ−１２Ｂ）を金属金型化して、母型（Ｍ−１３Ｂ）を得た。【０２４４】
次に、ＰＥＴ基板（東洋紡製、コスモシャインＡ−４１００）上にフッ素系ＵＶ硬化性樹脂を塗布した後、金属金型化した母型（Ｍ−１３Ｂ）を押し付けつつ硬化性樹脂に紫外線を６００ｍＪ／ｃｍ２照射して硬化させて、表面に凹凸の形成された母型（Ｍ−１４Ｂ）を得た。【０２４５】
次いで、母型（Ｍ−１４Ｂ）の凹凸の形成されている表面上にシリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、５０℃にて１時間加熱して硬化させた後に、母型（Ｍ−１４Ｂ：ＵＶ硬化樹脂膜）から取り外して母型（Ｍ−１５Ｂ）を得た。【０２４６】
次に、ＵＶ硬化性樹脂（Ｎｏｒｌａｎｄ  Ｏｐｔｉｃａｌ  Ａｄｈｅｓｉｖｅ社製、製品名「ＮＯＡ  ８１」）を準備し、ガラス基板上に前記ＵＶ硬化性樹脂を塗布した後、得られた母型（Ｍ−１５Ｂ）を押し付けつつ硬化性樹脂に紫外線を１時間照射して硬化させて、表面に凹凸の形成された回折格子を得た（なお、このようにして得られた回折格子は母型としても利用できる。）。【０２４７】
そして、このようにして得られた回折格子を実施例２０の回折格子として用いた以外は、実施例２０と同様にして、有機ＥＬ素子を得た。なお、このようにして得られた回折格子の硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。なお、かかる解析に際しては、３μｍ角の測定領域内の６５５３６点（縦２５６点×横２５６点）の測定点において高さデータをナノメートルスケールで測定した。そして、得られた凹凸解析画像に対し、１次傾き補正を含むフラット処理を施した後に、２次元高速フーリエ変換処理を施すことによりフーリエ変換像を得た。このようなフーリエ変換像において、波数の絶対値が０μｍ−１である原点を略中心とする円環状の模様を示しており、且つ前記円環状の模様が波数の絶対値が１．２５〜５μｍ−１の範囲内となる領域内に存在することが確認された。また、得られた各測定点での高さデータに基づいて、深さ分布の平均値（ｍ）、深さ分布の中央値（Ｍ）、標準偏差（σ）、尖度（ｋ）を、それぞれ前述の方法と同様の方法を使用して求めた。平均値（ｍ）、中央値（Ｍ）、標準偏差（σ）、尖度（ｋ）の結果を表１に示す。【０２４８】
（実施例２６）
５０ｍｇのブロック共重合体（Ｐ−２）とポリエチレンオキサイド１３ｇを５ｇのトルエンに溶解した後に、孔径０．５０μｍのメンブレンフィルターでろ過してブロック共重合体溶液を得た。得られたブロック共重合体溶液を基材としてのポリフェニレンスルフィドフィルム（東レ株式会社製）上に回転速度８００ｒｐｍにてスピンコートし、その後、１７０℃のオーブン中で５時間のアニール処理を施して、ミクロ相分離により表面に凹凸が形成された第１の母型（Ｍ−５６Ａ）を得た。【０２４９】
次に、得られた母型（Ｍ−５６Ａ）の塗膜に高圧水銀灯を用いて積算光量１２Ｊ／ｃｍ２の紫外線を照射した後に、酢酸中において超音波洗浄を施して、ＰＭＭＡが選択的に除去されたエッチング処理後の第１の母型（Ｍ−５７Ａ）を得た。次いで、母型（Ｍ−５７Ａ）の凹凸の表面に、Ｐｔを５０ｎｍの厚みでＡｒスパッタ法により積層して、母型（Ｍ−５８Ａ）を得た。【０２５０】
次いで、シリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を母型（Ｍ−５８Ａ）に滴下法により塗布し、５０℃にて１時間加熱して硬化させた後に、母型（Ｍ−５８Ａ）から取り外して母型（Ｍ−５９Ａ）を得た。【０２５１】
このようにして得られた母型（Ｍ−５９Ａ）を実施例２０の母型（Ｍ−４２Ａ）の代わりに用いた以外は、実施例２０と同様にして、回折格子を製造し、有機ＥＬ素子を得た。なお、このようにして得られた回折格子の硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。なお、かかる解析に際しては、３μｍ角の測定領域内の６５５３６点（縦２５６点×横２５６点）の測定点において高さデータをナノメートルスケールで測定した。そして、得られた凹凸解析画像に対し、１次傾き補正を含むフラット処理を施した後に、２次元高速フーリエ変換処理を施すことによりフーリエ変換像を得た。このようなフーリエ変換像において、波数の絶対値が０μｍ−１である原点を略中心とする円状の模様を示しており、且つ前記円状の模様が波数の絶対値が１０μｍ−１以下の範囲内となる領域内に存在することが確認された。また、得られた各測定点での高さデータに基づいて、深さ分布の平均値（ｍ）、深さ分布の中央値（Ｍ）、標準偏差（σ）、尖度（ｋ）を、それぞれ前述の方法と同様の方法を使用して求めた。平均値（ｍ）、中央値（Ｍ）、標準偏差（σ）、尖度（ｋ）の結果を表１に示す。【０２５２】
（実施例２７）
先ず、基材（材質：ガラス、大きさ：４０ｍｍ×４０ｍｍ）上にシリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］をスピンコート法により塗布し、１００℃にて１時間加熱して硬化させてシリコーン系ポリマー膜を形成した。次に、ＵＶオゾン処理を１分間行い、表面改質を行った。【０２５３】
次に、シリコーン系ポリマー膜上に蒸着法により、温度が室温であり且つ圧力が１×１０−３Ｐａである条件下において、アルミニウム蒸着膜（厚み：１０ｎｍ）を形成し、その後、３０分かけて室温（２５℃）まで冷却した後に、圧力を大気圧（１．０１３×１０５Ｐａ）に戻した。シリコーン系ポリマー膜上に形成されたアルミニウム蒸着膜の表面には凹凸が形成されていた。次いで、アルミニウム蒸着膜上にシリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、６０℃にて２時間加熱して硬化させた後に、アルミニウム蒸着膜から取り外して母型（Ｍ−１６Ｂ）を得た。【０２５４】
次に、ＵＶ硬化性樹脂（Ｎｏｒｌａｎｄ  Ｏｐｔｉｃａｌ  Ａｄｈｅｓｉｖｅ社製、製品名「ＮＯＡ  ８１」）を準備し、ガラス基板上に前記ＵＶ硬化性樹脂を塗布した後、得られた母型（Ｍ−１６Ｂ）を押し付けつつ硬化性樹脂に紫外線を１時間照射して硬化させて、表面に凹凸の形成された母型（Ｍ−１７Ｂ）を得た。【０２５５】
次いで、表面に凹凸が形成されている母型（Ｍ−１７Ｂ）上にシリコーン系ポリマー［シリコーンゴム（ワッカーケミ社製、製品名「Ｅｌａｓｔｓｉｌ  ＲＴ６０１」）９０質量％と硬化剤１０質量％との混合樹脂組成物］を滴下法により塗布し、６０℃で２時間加熱して硬化させた後に、母型（Ｍ−１７Ｂ：ＵＶ硬化樹脂膜）から取り外して母型（Ｍ−１８Ｂ）を得た。【０２５６】
そして、表面に凹凸が形成されている母型（Ｍ−１８Ｂ）上に蒸着法により、温度が１００℃であり且つ圧力が１×１０−３Ｐａである条件下において、アルミニウム蒸着膜（厚み：１０ｎｍ）を形成し、その後、３０分かけて室温（２５℃）まで冷却した後に、圧力を大気圧（１．０１３×１０５Ｐａ）に戻した。母型（Ｍ−１８Ｂ）上に形成されたアルミニウム蒸着膜の表面には凹凸が形成されていた。次いで、ＵＶ硬化性樹脂（Ｎｏｒｌａｎｄ  Ｏｐｔｉｃａｌ  Ａｄｈｅｓｉｖｅ社製、製品名「ＮＯＡ  ８１」）を準備し、ガラス基板上に前記ＵＶ硬化性樹脂を塗布した後、得られたアルミニウム蒸着膜が形成された母型（Ｍ−１８Ｂ）を押し付けつつ硬化性樹脂に紫外線を１時間照射して硬化させて、表面に凹凸の形成された母型（Ｍ−１９Ｂ）を得た。【０２５７】
次いで、母型（Ｍ−１９Ｂ）上にシリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、６０℃にて２時間加熱して硬化させた後に、母型（Ｍ−１９Ｂ：ＵＶ硬化樹脂膜）から取り外して母型（Ｍ−２０Ｂ）を得た。更に、表面に凹凸が形成されている母型（Ｍ−２０Ｂ）上に蒸着法により、温度が１００℃であり且つ圧力が１×１０−３Ｐａである条件下において、アルミニウム蒸着膜（厚み：１０ｎｍ）を形成し、その後、３０分かけて室温（２５℃）まで冷却した後に、圧力を大気圧（１．０１３×１０５Ｐａ）に戻した。母型（Ｍ−２０Ｂ）上に形成されたアルミニウム蒸着膜の表面には凹凸が形成されていた。【０２５８】
次いで、ＵＶ硬化性樹脂（Ｎｏｒｌａｎｄ  Ｏｐｔｉｃａｌ  Ａｄｈｅｓｉｖｅ社製、製品名「ＮＯＡ  ８１」）を準備し、ガラス基板上に硬化性樹脂を塗布した後、得られたアルミニウム蒸着膜が形成された母型（Ｍ−２０Ｂ）を押し付けつつ硬化性樹脂に紫外線を１時間照射して硬化させて、表面に凹凸の形成された母型（Ｍ−２１Ｂ）を得た。【０２５９】
次いで、母型（Ｍ−２１Ｂ）上にシリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、５０℃にて１時間加熱して硬化させた後に、母型（Ｍ−２１Ｂ：ＵＶ硬化樹脂膜）から取り外して母型（Ｍ−２２Ｂ）を得た。更に、ＵＶ硬化性樹脂（Ｎｏｒｌａｎｄ  Ｏｐｔｉｃａｌ  Ａｄｈｅｓｉｖｅ社製、製品名「ＮＯＡ  ８１」）を準備し、ガラス基板上に硬化性樹脂を塗布した後、母型（Ｍ−２２Ｂ）を押し付けつつ硬化性樹脂に紫外線を６００ｍＪ／ｃｍ２照射し硬化させて、表面に凹凸の形成された回折格子を得た（このようにして得られた回折格子は母型としても利用できる。）。【０２６０】
このようにして得られた回折格子を実施例２０の回折格子として用いた以外は、実施例２０と同様にして、有機ＥＬ素子を得た。なお、このようにして得られた回折格子の硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。なお、かかる解析に際しては、３μｍ角の測定領域内の６５５３６点（縦２５６点×横２５６点）の測定点において高さデータをナノメートルスケールで測定した。そして、得られた凹凸解析画像に対し、１次傾き補正を含むフラット処理を施した後に、２次元高速フーリエ変換処理を施すことによりフーリエ変換像を得た。このようなフーリエ変換像において、波数の絶対値が０μｍ−１である原点を略中心とする円環状の模様を示しており、且つ前記円環状の模様が波数の絶対値が１．２５〜５μｍ−１の範囲内となる領域内に存在することが確認された。また、得られた各測定点での高さデータに基づいて、深さ分布の平均値（ｍ）、深さ分布の中央値（Ｍ）、標準偏差（σ）、尖度（ｋ）を、それぞれ前述の方法と同様の方法を使用して求めた。平均値（ｍ）、中央値（Ｍ）、標準偏差（σ）、尖度（ｋ）の結果を表１に示す。【０２６１】
（実施例２８）
ＵＶオゾン処理の処理時間を１分間から２分間に変更した以外は実施例２７における母型（Ｍ−２１Ｂ）の製造方法と同様の方法を採用して、母型（Ｍ−２３Ｂ）を得た。【０２６２】
このようにして得られた母型（Ｍ−２３Ｂ）を実施例２７における母型（Ｍ−２１Ｂ）の代わりに用いた以外は、実施例２７と同様にして、回折格子を製造し、有機ＥＬ素子を得た。なお、このようにして得られた回折格子の硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。得られた凹凸解析画像を図８３に示す。なお、かかる解析に際しては、３μｍ角の測定領域内の６５５３６点（縦２５６点×横２５６点）の測定点において高さデータをナノメートルスケールで測定した。そして、得られた凹凸解析画像に対し、１次傾き補正を含むフラット処理を施した後に、２次元高速フーリエ変換処理を施すことによりフーリエ変換像を得た。得られたフーリエ変換像を図８４に示す。このようなフーリエ変換像において、波数の絶対値が０μｍ−１である原点を略中心とする円環状の模様を示しており、且つ前記円環状の模様が波数の絶対値が１．２５〜５μｍ−１範囲内となる領域内に存在することが確認された。また、得られた各測定点での高さデータに基づいて、深さ分布の平均値（ｍ）、深さ分布の中央値（Ｍ）、標準偏差（σ）、尖度（ｋ）を、それぞれ前述の方法と同様の方法を使用して求めた。平均値（ｍ）、中央値（Ｍ）、標準偏差（σ）、尖度（ｋ）の結果を表１に示す。なお、深さ分布のグラフを図８５に示す。【０２６３】
また、凹凸解析画像（ＳＰＭ像）に基づいて、実施例２３で採用した方法と同様にしてリーク電流懸念領域の存在比率を求めた。明暗により透明電極と金属電極との間の距離を明示した画像を図８６（図中、距離の長い箇所を明るく（白）、短い箇所を暗く（黒）表した。）に示し、リーク電流懸念領域に関する画像を図８７（本実施例においてはリーク電流懸念領域を示す白色部は無かった。）に示し、最短距離の分布のグラフを図８８に示す。このような測定の結果、リーク電流懸念領域の存在比率は０．０％であった。【０２６４】
（実施例２９）
先ず、実施例２７に記載の母型（Ｍ−２１Ｂ）の製造方法と同様の方法を採用して、母型（Ｍ−２４Ｂ）を形成した。【０２６５】
次に、かかる母型（Ｍ−２４Ｂ）の凹凸の形成された表面に、シリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、５０℃にて１時間加熱して硬化させた後に、母型（Ｍ−２４Ｂ）から取り外して母型（Ｍ−２５Ｂ）を得た（母型形成工程（Ｉ））。【０２６６】
次に、ガラス基板上に、フッ素含有アクリル系ＵＶ硬化樹脂を滴下して塗布し、その上に母型（Ｍ−２５Ｂ）を押し付けて、６００ｍＪ/ｃｍ２のＵＶ照射を行って硬化させた後に、母型（Ｍ−２５Ｂ）から取り外して母型（Ｍ−２６Ｂ）を得た（母型形成工程（ＩＩ））。【０２６７】
次いで、母型（Ｍ−２５Ｂ）の代わりに母型（Ｍ−２６Ｂ）を用いた以外は母型形成工程（ＩＩ）と同様の工程を採用して、母型（Ｍ−２７Ｂ）を得た。更に、母型（Ｍ−２４Ｂ）の代わりに母型（Ｍ−２７Ｂ）を用いた以外は、母型形成工程（Ｉ）と同様の工程を採用して、母型（Ｍ−２８Ｂ）を得た。次いで、母型（Ｍ−２５Ｂ）の代わりに母型（Ｍ−２８Ｂ）を用いた以外は母型形成工程（ＩＩ）と同様の工程を採用して、母型（Ｍ−２９Ｂ）を得た。【０２６８】
このようにして得られた母型（Ｍ−２９Ｂ）を用いたことと、ＵＶ硬化樹脂としてアクリル系ＵＶ硬化樹脂を用いたこと以外は、実施例２０と同様にして、回折格子を製造し、有機ＥＬ素子を得た。なお、このようにして得られた回折格子の硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。なお、かかる解析に際しては、３μｍ角の測定領域内の６５５３６点（縦２５６点×横２５６点）の測定点において高さデータを測定した。そして、得られた凹凸解析画像に対し、１次傾き補正を含むフラット処理を施した後に、２次元高速フーリエ変換処理を施すことによりフーリエ変換像を得た。このようなフーリエ変換像において、波数の絶対値が０μｍ−１である原点を略中心とする円環状の模様を示しており、且つ前記円環状の模様が波数の絶対値が１．２５〜５μｍ−１の範囲内となる領域内に存在することが確認された。また、得られた各測定点での高さデータに基づいて、深さ分布の平均値（ｍ）、深さ分布の中央値（Ｍ）、標準偏差（σ）、尖度（ｋ）を、それぞれ前述の方法と同様の方法を使用して求めた。平均値（ｍ）、中央値（Ｍ）、標準偏差（σ）、尖度（ｋ）の結果を表１に示す。【０２６９】
（実施例３０）
先ず、実施例２８に記載の母型（Ｍ−２３Ｂ）の製造方法と同様の方法を採用して、母型（Ｍ−３０Ｂ）を製造した。【０２７０】
次に、母型（Ｍ−２４Ｂ）の代わりに母型（Ｍ−３０Ｂ）を用いた以外は、実施例２９に記載の方法と同様の方法を採用して、母型（Ｍ−３１Ｂ）を得た。【０２７１】
このようにして得られた母型（Ｍ−３１Ｂ）を用いたことと、ＵＶ硬化樹脂としてアクリル系ＵＶ硬化樹脂を用いたこと以外は、実施例２０と同様にして、回折格子を製造し、有機ＥＬ素子を得た。なお、このようにして得られた回折格子の硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。なお、かかる解析に際しては、３μｍ角の測定領域内の６５５３６点（縦２５６点×横２５６点）の測定点において高さデータをナノメートルスケールで測定した。そして、得られた凹凸解析画像に対し、１次傾き補正を含むフラット処理を施した後に、２次元高速フーリエ変換処理を施すことによりフーリエ変換像を得た。このようなフーリエ変換像において、波数の絶対値が０μｍ−１である原点を略中心とする円環状の模様を示しており、且つ前記円環状の模様が波数の絶対値が１．２５〜５μｍ−１の範囲内となる領域内に存在することが確認された。また、得られた各測定点での高さデータに基づいて、深さ分布の平均値（ｍ）、深さ分布の中央値（Ｍ）、標準偏差（σ）、尖度（ｋ）を、それぞれ前述の方法と同様の方法を使用して求めた。平均値（ｍ）、中央値（Ｍ）、標準偏差（σ）、尖度（ｋ）の結果を表１に示す。【０２７２】
（実施例３１）
先ず、実施例２８に記載の母型（Ｍ−２３Ｂ）の製造方法と同様の方法を採用して、母型（Ｍ−３２Ｂ）を製造した。【０２７３】
次に、母型（Ｍ−３２Ｂ）上にシリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、５０℃にて１時間加熱して硬化させた後に、ＵＶ硬化樹脂膜から取り外して母型（Ｍ−３３Ｂ）を得た。更に、フッ素系ＵＶ硬化樹脂を準備し、シランカップリング処理したガラス基板上にフッ素系ＵＶ硬化性樹脂を塗布した後、母型（Ｍ−３３Ｂ）を押し付けつつ硬化性樹脂に紫外線を６００ｍＪ／ｃｍ２照射し硬化させて、表面に凹凸の形成された母型（Ｍ−３４Ｂ）を得た。このようにして得られた母型（Ｍ−３４Ｂ）に対して、さらに１００ｍＷの強度で紫外線を再度照射し、ポストキュアを行った。【０２７４】
更に、フッ素系ＵＶ硬化樹脂を準備し、シランカップリング処理したガラス基板上に再度フッ素系ＵＶ硬化性樹脂を塗布した後、前述のようにしてポストキュアを行った母型（Ｍ−３４Ｂ）を押し付けつつ硬化性樹脂に紫外線を６００ｍＪ／ｃｍ２照射し硬化させて、表面に凹凸の形成された母型（Ｍ−３５Ｂ）を得た。【０２７５】
次いで、母型（Ｍ−３５Ｂ）上にシリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を滴下法により塗布し、５０℃にて１時間加熱して硬化させた後に、ＵＶ硬化樹脂膜から取り外して母型（Ｍ−３６Ｂ）を得た。【０２７６】
次いで、フッ素系ＵＶ硬化樹脂を準備し、ＰＥＴ基板（東洋紡製、コスモシャインＡ４１００）上に再度フッ素系ＵＶ硬化性樹脂を塗布した後、母型（Ｍ−３６Ｂ）を押し付けつつ硬化性樹脂に紫外線を６００ｍＪ／ｃｍ２照射し硬化させて、表面に凹凸の形成された母型（Ｍ−３７Ｂ）を得た。【０２７７】
次いで、アクリル系ＵＶ硬化性樹脂を準備し、シランカップリング処理したガラス基板上にアクリル系ＵＶ硬化性樹脂を塗布した後、母型（Ｍ−３７Ｂ）を押し付けつつ硬化性樹脂に紫外線を６００ｍＪ／ｃｍ２照射し硬化させて、表面に凹凸の形成された回折格子を得た（このようにして得られた回折格子は母型としても利用できる。）。【０２７８】
このようにして得られた回折格子を実施例２０の回折格子として用いた以外は、実施例２０と同様にして、有機ＥＬ素子を得た。なお、このようにして得られた回折格子の硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。なお、かかる解析に際しては、３μｍ角の測定領域内の６５５３６点（縦２５６点×横２５６点）の測定点において高さデータをナノメートルスケールで測定した。そして、得られた凹凸解析画像に対し、１次傾き補正を含むフラット処理を施した後に、２次元高速フーリエ変換処理を施すことによりフーリエ変換像を得た。このようなフーリエ変換像において、波数の絶対値が０μｍ−１である原点を略中心とする円環状の模様を示しており、且つ前記円環状の模様が波数の絶対値が１．２５〜５μｍ−１の範囲内となる領域内に存在することが確認された。また、得られた各測定点での高さデータに基づいて、深さ分布の平均値（ｍ）、深さ分布の中央値（Ｍ）を、それぞれ前述の方法と同様の方法を使用して求めた。平均値（ｍ）、中央値（Ｍ）の結果を表１に示す。【０２７９】
（実施例３２）
３１ｍｇのブロック共重合体（Ｐ−２）と８ｍｇのポリエチレンオキサイドを６ｇのトルエンに溶解した後に、孔径０．５０μｍのメンブレンフィルターでろ過してブロック共重合体溶液を得た。得られたブロック共重合体溶液を基材としてのポリフェニレンスルフィドフィルム（東レ株式会社製）上に回転速度８００ｒｐｍにてスピンコートし、その後、塗膜を１７０℃のオーブン中で５時間のアニール処理を施して、ミクロ相分離により表面に凹凸が形成された第１の母型（Ｍ−６０Ａ）を得た。【０２８０】
次に、得られた母型（Ｍ−６０Ａ）の塗膜に高圧水銀灯を用いて積算光量１２Ｊ／ｃｍ２の紫外線を照射した後に、アセトン浸漬後にイオン交換水での洗浄を施して、ＰＭＭＡが選択的に除去されたエッチング処理後の第１の母型（Ｍ−６１Ａ）を得た。【０２８１】
そして、シリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を母型（Ｍ−６１Ａ）に滴下法により塗布し、５０℃にて１時間加熱して硬化させた後に、母型（Ｍ−６１Ａ）から取り外して母型（Ｍ−６２Ａ）を得た。【０２８２】
このようにして得られた母型（Ｍ−６２Ａ）を実施例２０の母型（Ｍ−４２Ａ）の代わりに用いた以外は、実施例２０と同様にして回折格子を製造し、有機ＥＬ素子を得た。なお、このようにして得られた回折格子の硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。なお、かかる解析に際しては、３μｍ角の測定領域内の６５５３６点（縦２５６点×横２５６点）の測定点において高さデータをナノメートルスケールで測定した。そして、得られた凹凸解析画像に対し、１次傾き補正を含むフラット処理を施した後に、２次元高速フーリエ変換処理を施すことによりフーリエ変換像を得た。このようなフーリエ変換像において、波数の絶対値が０μｍ−１である原点を略中心とする円状の模様を示しており、且つ前記円状の模様が波数の絶対値が１０μｍ−１以下の範囲内となる領域内に存在することが確認された。また、得られた各測定点での高さデータに基づいて、深さ分布の平均値（ｍ）、深さ分布の中央値（Ｍ）、標準偏差（σ）を、それぞれ前述の方法と同様の方法を使用して求めた。平均値（ｍ）、中央値（Ｍ）の結果を表１に示す。【０２８３】
（実施例３３）
１００ｍｇのブロック共重合体（Ｐ−２）と５０ｍｇのポリエチレンオキサイドを１０ｇのトルエンに溶解した後に、孔径０．５０μｍのメンブレンフィルターでろ過してブロック共重合体溶液を得た。得られたブロック共重合体溶液を基材としてのポリフェニレンスルフィドフィルム（東レ株式会社製）上に回転速度８００ｒｐｍにてスピンコートし、その後、塗膜を１７０℃のオーブン中で８時間のアニール処理を施して、ミクロ相分離により表面に凹凸が形成された第１の母型（Ｍ−６３Ａ）を得た。このようにして得られた母型（Ｍ−６３Ａ）におけるブロック共重合体（Ｐ−２）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは１０４ｎｍであった。【０２８４】
次に、得られた母型（Ｍ−６３Ａ）の塗膜に高圧水銀灯を用いて積算光量１２Ｊ／ｃｍ２の紫外線を照射した後に、アセトン中に浸漬した後にイオン交換水洗浄を施して、ＰＭＭＡが選択的に除去されたエッチング処理後の第１の母型（Ｍ−６４Ａ）を得た。【０２８５】
そして、シリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を母型（Ｍ−６４Ａ）に滴下法により塗布し、５０℃にて１時間加熱して硬化させた後に、母型（Ｍ−６４Ａ）から取り外して母型（Ｍ−６５Ａ）を得た。【０２８６】
このようにして得られた母型（Ｍ−６５Ａ）を実施例２０の母型（Ｍ−４２Ａ）の代わりに用いた以外は、実施例２０と同様にして、回折格子を製造し、有機ＥＬ素子を得た。なお、このようにして得られた回折格子の硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。得られた凹凸解析画像を図８９に示す。なお、かかる解析に際しては、３μｍ角の測定領域内の６５５３６点（縦２５６点×横２５６点）の測定点において高さデータをナノメートルスケールで測定した。そして、得られた凹凸解析画像に対し、１次傾き補正を含むフラット処理を施した後に、２次元高速フーリエ変換処理を施すことによりフーリエ変換像を得た。得られたフーリエ変換像を図９０に示す。このようなフーリエ変換像において、波数の絶対値が０μｍ−１である原点を略中心とする円状の模様を示しており、且つ前記円状の模様が波数の絶対値が１０μｍ−１以下の範囲内となる領域内に存在することが確認された。また、得られた各測定点での高さデータに基づいて、深さ分布の平均値（ｍ）、深さ分布の中央値（Ｍ）、標準偏差（σ）、尖度（ｋ）を、それぞれ前述の方法と同様の方法を使用して求めた。平均値（ｍ）、中央値（Ｍ）、標準偏差（σ）、尖度（ｋ）の結果を表１に示す。なお、深さ分布のグラフを図９１に示す。【０２８７】
また、凹凸解析画像（ＳＰＭ像）に基づいて、実施例２３で採用した方法と同様にしてリーク電流懸念領域の存在比率を求めた。明暗により透明電極と金属電極との間の距離を明示した画像を図９２（図中、距離の長い箇所を明るく（白）、短い箇所を暗く（黒）表した。）に示し、リーク電流懸念領域に関する画像を図９３（図中、白色の部位がリーク電流懸念領域である。）に示し、最短距離の分布のグラフを図９４に示す。このような測定の結果、リーク電流懸念領域の存在比率は７．９％であった。【０２８８】
（実施例３４）
７６ｍｇのブロック共重合体（Ｐ−５）と１１ｍｇのポリエチレンオキサイドを５．６ｇのトルエンに溶解した後に、孔径０．５０μｍのメンブレンフィルターでろ過してブロック共重合体溶液を得た。得られたブロック共重合体溶液を基材としてのポリフェニレンスルフィド（東レ（株）製）上に回転速度８００ｒｐｍにてスピンコートし、その後、１９０℃のオーブン中で８時間のアニール処理を施して、ミクロ相分離により表面に凹凸が形成された第１の母型（Ｍ−６６Ａ）を得た。【０２８９】
次に、得られた母型（Ｍ−６６Ａ）の塗膜に高圧水銀灯を用いて積算光量１２Ｊ／ｃｍ２の紫外線を照射した後に、アセトンに浸漬した後にイオン交換水での洗浄を施して、ＰＭＭＡが選択的に除去されたエッチング処理後の第１の母型（Ｍ−６７Ａ）を得た。【０２９０】
そして、シリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を母型（Ｍ−６７Ａ）に滴下法により塗布し、５０℃にて１時間加熱して硬化させた後に、母型（Ｍ−６７Ａ）から取り外して母型（Ｍ−６８Ａ）を得た。【０２９１】
このようにして得られた母型（Ｍ−６８Ａ）を実施例２０の母型（Ｍ−４２Ａ）の代わりに用いた以外は、実施例２０と同様にして、回折格子を製造し、有機ＥＬ素子を得た。なお、このようにして得られた回折格子の硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。得られた凹凸解析画像を図９５に示す。なお、かかる解析に際しては、３μｍ角の測定領域内の６５５３６点（縦２５６点×横２５６点）の測定点において高さデータをナノメートルスケールで測定した。そして、得られた凹凸解析画像に対し、１次傾き補正を含むフラット処理を施した後に、２次元高速フーリエ変換処理を施すことによりフーリエ変換像を得た。得られたフーリエ変換像を図９６に示す。このようなフーリエ変換像において、波数の絶対値が０μｍ−１である原点を略中心とする円状の模様を示しており、且つ前記円状の模様が波数の絶対値が２μｍ−１以下の範囲内となる領域内に存在することが確認された。また、得られた各測定点での高さデータに基づいて、深さ分布の平均値（ｍ）、深さ分布の中央値（Ｍ）、標準偏差（σ）、尖度（ｋ）を、それぞれ前述の方法と同様の方法を使用して求めた。平均値（ｍ）、中央値（Ｍ）、標準偏差（σ）、尖度（ｋ）の結果を表１に示す。なお、深さ分布のグラフを図９７に示す。【０２９２】
また、凹凸解析画像（ＳＰＭ像）に基づいて、実施例２３で採用した方法と同様にしてリーク電流懸念領域の存在比率を求めた。明暗により透明電極と金属電極との間の距離を明示した画像を図９８（図中、距離の長い箇所を明るく（白）、短い箇所を暗く（黒）表した。）に示し、リーク電流懸念領域に関する画像を図９９（図中、白色の部位がリーク電流懸念領域である。）に示し、最短距離の分布のグラフを図１００に示す。このような測定の結果、リーク電流懸念領域の存在比率は２．５％であった。【０２９３】
（実施例３５）
１００ｍｇのブロック共重合体（Ｐ−２）と５０ｍｇのポリエチレンオキサイドを１０ｇのトルエンに溶解した後に、孔径０．５０μｍのメンブレンフィルターでろ過してブロック共重合体溶液を得た。得られたブロック共重合体溶液を基材としてのポリフェニレンスルフィドフィルム（東レ株式会社製）上に回転速度８００ｒｐｍにてスピンコートし、その後、塗膜を１７０℃のオーブン中で８時間のアニール処理を施して、ミクロ相分離により表面に凹凸が形成された第１の母型（Ｍ−６９Ａ）を得た。このようにして得られた母型（Ｍ−６９Ａ）におけるブロック共重合体（Ｐ−２）からなる塗膜の厚みを段差測定計（小坂製作所製、製品名「ＳＵＲＦ−ＣＯＡＴＥＲ  ＥＴ−４０００Ａ」）を用いて測定したところ、塗膜の厚みは１００ｎｍであった。【０２９４】
次に、得られた母型（Ｍ−６９Ａ）の塗膜に高圧水銀灯を用いて積算光量１２Ｊ／ｃｍ２で紫外線を照射した後に、アセトン浸漬後にイオン交換水での洗浄を施して、ＰＭＭＡが選択的に除去されたエッチング処理後の第１の母型（Ｍ−７０Ａ）を得た。【０２９５】
そして、シリコーン系ポリマー［シリコーンゴム（ワッカーケミ社製、製品名「Ｅｌａｓｔｏｓｉｌ  ＲＴ６０１」）９０質量％と硬化剤１０質量％との混合樹脂組成物］を母型（Ｍ−７０Ａ）に滴下法により塗布し、５０℃にて１時間加熱して硬化させた後に、母型（Ｍ−７０Ａ）から取り外して母型（Ｍ−７１Ａ）を得た。【０２９６】
このようにして得られた母型（Ｍ−７１Ａ）を実施例２０の母型（Ｍ−４２Ａ）の代わりに用いた以外は、実施例２０と同様にして、回折格子を製造し、有機ＥＬ素子を得た。なお、このようにして得られた回折格子の硬化樹脂層の表面に形成されている凹凸の形状を原子間力顕微鏡（ＳＩＩナノテクノロジー社製の環境制御ユニット付走査型プローブ顕微鏡「ＮａｎｏｎａｖｉＩＩステーション／Ｅ−ｓｗｅｅｐ」）を用いて解析して凹凸解析画像を得た。得られた凹凸解析画像を図１０１に示す。なお、かかる解析に際しては、３μｍ角の測定領域内の６５５３６点（縦２５６点×横２５６点）の測定点において高さデータをナノメートルスケールで測定した。そして、得られた凹凸解析画像に対し、２次傾き補正を含むフラット処理を施した後に、２次元高速フーリエ変換処理を施すことによりフーリエ変換像を得た。得られたフーリエ変換像を図１０２に示す。このようなフーリエ変換像において、波数の絶対値が０μｍ−１である原点を略中心とする円状の模様を示しており、且つ前記円状の模様が波数の絶対値が１０μｍ−１以下の範囲内となる領域内に存在することが確認された。また、得られた各測定点での高さデータに基づいて、深さ分布の平均値（ｍ）、深さ分布の中央値（Ｍ）、標準偏差（σ）、尖度（ｋ）を、それぞれ前述の方法と同様の方法を使用して求めた。平均値（ｍ）、中央値（Ｍ）、標準偏差（σ）、尖度（ｋ）の結果を表１に示す。なお、深さ分布のグラフを図１０３に示す。【０２９７】
また、凹凸解析画像（ＳＰＭ像）に基づいて、実施例２３で採用した方法と同様にしてリーク電流懸念領域の存在比率を求めた。最短距離を明示した画像を図１０４に示し、リーク電流懸念領域に関する画像を図１０５（図中、白い部位がリーク電流懸念領域である。）に示し、最短距離の分布のグラフを図１０６に示す。このような測定の結果、リーク電流懸念領域の存在比率は５．１％であった。【０２９８】
【表１】
2011007878.tif 000007
【０２９９】
＜実施例２０〜３５及び比較例６で得られた有機ＥＬ素子の性能の評価＞
（vii）波長依存性及び指向性の評価
実施例２０〜３５及び比較例６で得られた有機ＥＬ素子を用いた以外は、上述の実施例１で得られた有機ＥＬ素子の波長依存性及び指向性を測定した方法（上記（i）波長依存性の評価及び（ii）指向性の評価で採用した方法）と同様の方法をそれぞれ採用して、波長依存性及び指向性を測定した。このような測定の結果、実施例２０〜３５で得られた有機ＥＬ素子においてはいずれも、比較例６で得られた有機ＥＬ素子と比較して、十分に発光の波長依存性及び指向性が低いことが分かった。【０３００】
（viii）リーク電流の防止性
実施例２０〜３５で得られた有機ＥＬ素子について、以下のようにしてリーク電流の防止性を評価した。すなわち、先ず、各有機ＥＬ素子に電圧を印加し、印加電圧（Ｖ）及び有機ＥＬ素子に流れる電流密度（Ａ／ｃｍ２）を印加測定器（Ｋｅｉｔｈｌｅｙ社製、型番：２４００）にて測定し、また発光輝度（Ｌ）を輝度計（コニカミノルタ社製、製品名「ＬＳ−１００」）にて測定した。得られた電流―電圧―輝度特性より、同一電圧における電流と輝度の関係を比較することにより、リーク電流の発生の有無を評価した。このような測定の結果、実施例２０〜３２で得られた有機ＥＬ素子においては、実施例３３〜３５で得られた有機ＥＬ素子と比較して、十分にリーク電流の発生を防止できることが確認された。表１からも明らかなように、実施例３３〜３５で得られた有機ＥＬ素子においては尖度が−１．３以下の値を示しているのに対して、実施例２０〜３２で得られた有機ＥＬ素子においては尖度が−１．２以上の値を示していることを鑑みれば、尖度を−１．２以上の値とすることにより、リーク電流の発生をより高度に抑制できることが分かる。また、尖度が−１．２以上０．０以下の範囲にある実施例２３〜３２で得られた有機ＥＬ素子においては、リーク電流の発生を更に高い水準で抑制されていた。また、実施例２３及び２８で得られた有機ＥＬ素子においては、本発明にいう「リーク電流懸念領域」の存在比率がいずれも０％であり、このような構造上の特徴により、リーク電流の発生をより高度な水準で十分に抑制できたことが分かった。【０３０１】
また、実施例２０〜３５で得られた有機ＥＬ素子の平均値（ｍ）と中央値（Ｍ）の関係を示すグラフを図１０７に示す。このようなグラフからも明らかなように、上記不等式（１）に示す条件を満たす硬化樹脂層を備える回折格子を備える有機ＥＬ素子（実施例２０〜３２）においては、リーク電流の発生をより高度に抑制できることが分かった。【０３０２】
（ix）発光効率の評価
実施例２０〜３２及び比較例６で得られた有機ＥＬ素子を用いた以外は、上述の実施例１で得られた有機ＥＬ素子の発光効率を測定した方法（上記（iii）発光効率の評価で採用した方法）と同様の方法を採用して、各有機ＥＬ素子の電流効率及び電力効率を算出し、各有機ＥＬ素子の発光効率を測定した。凹凸を有しない有機ＥＬ素子（比較例６）の発光輝度２０００ｃｄ／ｍ２における電力効率を基準値（１倍）として、実施例２０〜３２で得られた有機ＥＬ素子の発光効率（電力効率）を求めた。得られた結果を表２に示す。【０３０３】
【表２】
2011007878.tif 000008
【０３０４】
表２に示す結果、及び、波長依存性及び指向性の評価結果からも明らかなように、本発明の有機ＥＬ素子においては、いずれも発光の波長依存性及び指向性が十分に低く、しかも電力効率が十分に高いことが確認された。このように、本発明の有機ＥＬ素子は、発光効率が十分に高いものであり、十分に高度な外部取り出し効率を有するものであることが分かった。
【産業上の利用可能性】
【０３０５】
以上説明したように、本発明によれば、波長依存性及び指向性が十分に低い回折格子及びそれを用いた有機ＥＬ素子、並びにそれらの製造方法を提供することが可能となる。
【図１】
2011007878.tif 000009
【図２】
2011007878.tif 000010
【図３】
2011007878.tif 000011
【図４】
2011007878.tif 000012
【図５】
2011007878.tif 000013
【図６】
2011007878.tif 000014
【図７】
2011007878.tif 000015
【図８】
2011007878.tif 000016
【図９】
2011007878.tif 000017
【図１０】
2011007878.tif 000018
【図１１】
2011007878.tif 000019
【図１２】
2011007878.tif 000020
【図１３】
2011007878.tif 000021
【図１４】
2011007878.tif 000022
【図１７】
2011007878.tif 000023
【図１８】
2011007878.tif 000024
【図１９】
2011007878.tif 000025
【図２０】
2011007878.tif 000026
【図２１】
2011007878.tif 000027
【図１０７】
2011007878.tif 000028
【図１５】
2011007878.tif 000029
【図１６】
2011007878.tif 000030
【図２２】
2011007878.tif 000031
【図２３】
2011007878.tif 000032
【図２４】
2011007878.tif 000033
【図２５】
2011007878.tif 000034
【図２６】
2011007878.tif 000035
【図２７】
2011007878.tif 000036
【図２８】
2011007878.tif 000037
【図２９】
2011007878.tif 000038
【図３０】
2011007878.tif 000039
【図３１】
2011007878.tif 000040
【図３２】
2011007878.tif 000041
【図３３】
2011007878.tif 000042
【図３４】
2011007878.tif 000043
【図３５】
2011007878.tif 000044
【図３６】
2011007878.tif 000045
【図３７】
2011007878.tif 000046
【図３８】
2011007878.tif 000047
【図３９】
2011007878.tif 000048
【図４０】
2011007878.tif 000049
【図４１】
2011007878.tif 000050
【図４２】
2011007878.tif 000051
【図４３】
2011007878.tif 000052
【図４４】
2011007878.tif 000053
【図４５】
2011007878.tif 000054
【図４６】
2011007878.tif 000055
【図４７】
2011007878.tif 000056
【図４８】
2011007878.tif 000057
【図４９】
2011007878.tif 000058
【図５０】
2011007878.tif 000059
【図５１】
2011007878.tif 000060
【図５２】
2011007878.tif 000061
【図５３】
2011007878.tif 000062
【図５４】
2011007878.tif 000063
【図５５】
2011007878.tif 000064
【図５６】
2011007878.tif 000065
【図５７】
2011007878.tif 000066
【図５８】
2011007878.tif 000067
【図５９】
2011007878.tif 000068
【図６０】
2011007878.tif 000069
【図６１】
2011007878.tif 000070
【図６２】
2011007878.tif 000071
【図６３】
2011007878.tif 000072
【図６４】
2011007878.tif 000073
【図６５】
2011007878.tif 000074
【図６６】
2011007878.tif 000075
【図６７】
2011007878.tif 000076
【図６８】
2011007878.tif 000077
【図６９】
2011007878.tif 000078
【図７０】
2011007878.tif 000079
【図７１】
2011007878.tif 000080
【図７２】
2011007878.tif 000081
【図７３】
2011007878.tif 000082
【図７４】
2011007878.tif 000083
【図７５】
2011007878.tif 000084
【図７６】
2011007878.tif 000085
【図７７】
2011007878.tif 000086
【図７８】
2011007878.tif 000087
【図７９】
2011007878.tif 000088
【図８０】
2011007878.tif 000089
【図８１】
2011007878.tif 000090
【図８２】
2011007878.tif 000091
【図８３】
2011007878.tif 000092
【図８４】
2011007878.tif 000093
【図８５】
2011007878.tif 000094
【図８６】
2011007878.tif 000095
【図８７】
2011007878.tif 000096
【図８８】
2011007878.tif 000097
【図８９】
2011007878.tif 000098
【図９０】
2011007878.tif 000099
【図９１】
2011007878.tif 000100
【図９２】
2011007878.tif 000101
【図９３】
2011007878.tif 000102
【図９４】
2011007878.tif 000103
【図９５】
2011007878.tif 000104
【図９６】
2011007878.tif 000105
【図９７】
2011007878.tif 000106
【図９８】
2011007878.tif 000107
【図９９】
2011007878.tif 000108
【図１００】
2011007878.tif 000109
【図１０１】
2011007878.tif 000110
【図１０２】
2011007878.tif 000111
【図１０３】
2011007878.tif 000112
【図１０４】
2011007878.tif 000113
【図１０５】
2011007878.tif 000114
【図１０６】
2011007878.tif 000115
【国際調査報告】
2011007878.tif 000116
2011007878.tif 000117
2011007878.tif 000118
2011007878.tif 000119